(57)【要約】  本発明は、正孔注入輸送能が高く、耐久性の高い重合体及び該重合体を含む有機電界発光素子用組成物を提供することを課題とし、また、輝度が高く、駆動寿命が長い有機電界発光素子を提供することを課題とし、また、駆動電圧が低く、寿命が長い有機電界発光素子を提供することを課題とする。下記式（１）で表される繰り返し単位を含む重合体。該式中、Ｇは置換基を有していてもよい芳香族炭化水素基、置換基を有していてもよい芳香族複素環基、又はＣ原子、Ｎ原子、Ｂ原子若しくはＰ原子を表し、Ａｒ２〜Ａｒ４は、それぞれ独立に、置換基を有していてもよい二価の芳香族炭化水素基、置換基を有していてもよい芳香族複素環基、又は置換基を有していてもよい芳香族炭化水素基若しくは置換基を有していてもよい芳香族複素環基が直接若しくは連結基を介して複数個連結した二価の基を表し、Ａｒ５は置換基を有していてもよい芳香族炭化水素基、置換基を有していてもよい芳香族複素環基、又は置換基を有していてもよい芳香族炭化水素基及び置換基を有していてもよい芳香族複素環基から選択される基が直接若しくは連結基を介して複数個連結した一価の基を表し、Ａｒ６は水素原子又は置換基を表す。Ａｒ１中の“−＊”が式（１）中Ｇとの結合位置である。2020171190.tif 000152
2020171190.tif 000002
【特許請求の範囲】
【請求項１】
下記式（１）で表される繰り返し単位を含む重合体。
【化１】
2020171190.tif 000140
（式（１）中、
Ｇは置換基を有していてもよい芳香族炭化水素基、置換基を有していてもよい芳香族複素環基、又はＣ原子、Ｎ原子、Ｂ原子若しくはＰ原子を表し、
Ａｒ２〜Ａｒ４は、それぞれ独立に、置換基を有していてもよい二価の芳香族炭化水素基、置換基を有していてもよい芳香族複素環基、又は置換基を有していてもよい芳香族炭化水素基若しくは置換基を有していてもよい芳香族複素環基が直接若しくは連結基を介して複数個連結した二価の基を表し、
Ａｒ５は置換基を有していてもよい芳香族炭化水素基、置換基を有していてもよい芳香族複素環基、又は置換基を有していてもよい芳香族炭化水素基及び置換基を有していてもよい芳香族複素環基から選択される基が直接若しくは連結基を介して複数個連結した一価の基を表し、
Ａｒ６は水素原子又は置換基を表す。Ａｒ１中の“−＊”が式（１）中Ｇとの結合位置を表す。）
【請求項２】
前記ＧはＮ原子である、請求項１に記載の重合体。
【請求項３】
Ａｒ５は、下記ａ−１〜ｅ−４のいずれかで表される、請求項１又は２に記載の重合体。
【化２】
2020171190.tif 000141
（ａ−１〜ｅ−４において、“−＊”はＡｒ４との結合位置を表わし、“−＊”が複数ある場合はいずれか一つがＡｒ４との結合位置を表す。）
【請求項４】
前記式（１）が下記式（２）−１〜（２）−３のいずれかで表わされる繰り返し単位である、請求項１又は２に記載の重合体。
【化３】
2020171190.tif 000142
（式（２）−１〜式（２）−３中、
Ａｒ１は前記式（１）のＡｒ１と同じであり、
Ｘは、−Ｃ（Ｒ５）（Ｒ６）−、−Ｎ（Ｒ７）−または−Ｃ（Ｒ１１）（Ｒ１２）−Ｃ（Ｒ１３）（Ｒ１４）−を表し、
Ｒ１〜Ｒ４は、各々独立に、置換基を有していてもよいアルキル基、置換基を有していてもよいアルコキシ基、又は置換基を有していてもよいアラルキル基を表し、
Ｒ５〜Ｒ７及びＲ１１〜Ｒ１４は、各々独立に、置換基を有していてもよいアルキル基、置換基を有していてもよいアルコキシ基、置換基を有していてもよいアラルキル基、または置換基を有していてもよい芳香族炭化水素基を表し、
ａ、ｂは、各々独立に、０〜４の整数であり、
ｃ１、ｃ２は、各々独立に、１〜３の整数であり、
ｄ１、ｄ２は、各々独立に、０〜４の整数であり、
Ｒ１、Ｒ２、Ｒ３、Ｒ４が該繰り返し単位中に複数ある場合は、Ｒ１、Ｒ２、Ｒ３、Ｒ４は同一であっても異なっていてもよい。）
【請求項５】
さらに、下記（３）−１〜（３）−３のいずれかで表わされる繰り返し単位を含む、請求項１〜４のいずれか１項に記載の重合体。
【化４】
2020171190.tif 000143
（式（３）−１〜（３）−３中、
Ａｒ７は、それぞれの繰り返し単位において独立に、置換基を有していてもよい芳香族炭化水素基、置換基を有していてもよい芳香族複素環基、又は置換基を有していてもよい芳香族炭化水素基若しくは置換基を有していてもよい芳香族複素環基が直接若しくは連結基を介して複数個連結した二価の基を表し、
Ｘ、Ｒ１、Ｒ２、Ｒ３、Ｒ４、ａ、ｂ、ｃ１、ｃ２、ｄ１、ｄ２は、それぞれ前記式（２）−１〜（２）−３と同じである。）
【請求項６】
前記重合体が、置換基として架橋性基を有する、請求項１〜５のいずれか１項に記載の重合体。
【請求項７】
前記重合体の重量平均分子量（Ｍｗ）が１０，０００以上であり、且つ、分散度（Ｍｗ／Ｍｎ）が３．５以下である、請求項１〜６のいずれか１項に記載の重合体。
【請求項８】
請求項１〜７のいずれか１項に記載の重合体を含有する、有機電界発光素子用組成物。
【請求項９】
基板上に、陽極、陰極、及び該陽極と該陰極との間に有機層を有する有機電界発光素子の製造方法であって、
請求項８に記載の有機電界発光素子用組成物を用いて、湿式成膜法により、該有機層を構成する層のうち少なくとも１層を形成する成膜ステップを含む、有機電界発光素子の製造方法。
【請求項１０】
前記有機層が正孔注入層及び正孔輸送層を有し、該正孔注入層及び正孔輸送層のうちの少なくとも一つの層が、前記成膜ステップで形成される層である、請求項９に記載の有機電界発光素子の製造方法。
【請求項１１】
前記有機層がさらに、発光層を有し、
前記正孔注入層、正孔輸送層及び発光層が、前記成膜ステップで形成される層である、請求項９又は１０に記載の有機電界発光素子の製造方法。
【請求項１２】
基板上に、陽極、陰極、及び該陽極と該陰極との間に有機層を有し、該有機層が請求項１〜７のいずれか１項に記載の重合体又は該重合体が架橋した重合体を含有する層を有する、有機電界発光素子。
【請求項１３】
前記重合体又は該重合体が架橋した重合体を含有する層が正孔輸送層であり、前記有機層がさらに発光層を有し、該発光層が該正孔輸送層に接しており、該発光層に含まれる材料の少なくとも一つが下記式（ＣｚＰ）で表わされる部分構造を有する化合物を含む、請求項１２に記載の有機電界発光素子。
【化５】
2020171190.tif 000144
【請求項１４】
前記式（ＣｚＰ）で表わされる部分構造を有する化合物を含む前記発光層に含まれる材料は、正孔輸送性または電子輸送性の少なくともいずれかを有するホスト材料、または、発光材料である、請求項１３に記載の有機電界発光素子。
【請求項１５】
前記ホスト材料の骨格は、芳香族構造、芳香族アミン構造、トリアリールアミン構造、ジベンゾフラン構造、ナフタレン構造、フェナントレン構造、フタロシアニン構造、ポルフィリン構造、チオフェン構造、ベンジルフェニル構造、フルオレン構造、キナクリドン構造、トリフェニレン構造、カルバゾール構造、ピレン構造、アントラセン構造、フェナントロリン構造、キノリン構造、ピリジン構造、ピリミジン構造、トリアジン構造、オキサジアゾール構造又はイミダゾール構造、カルバゾール構造、ジベンゾフラン構造、トリアリールアミン構造、ナフタレン構造、フェナントレン構造、ピレン構造のいずれかを有するものである請求項１４に記載の有機電界発光素子。
【請求項１６】
前記発光層に含まれる、前記式（ＣｚＰ）で表される部分構造を有する化合物が、下記式（１４）〜（１６）のいずれかで表される低分子化合物であり、かつ、該低分子化合物の分子量が５，０００以下である、請求項１３〜１５のいずれか１項に記載の有機電界発光素子。
【化６】
2020171190.tif 000145
（式（１４）〜（１６）中、
Ａは前記式（ＣｚＰ）で表される部分構造であり、置換基を有していてもよい。
Ｂは単結合または任意の部分構造を表す。
Ａが複数存在する場合、同一であっても互いに異なっていてもよい。
Ｂが複数存在する場合、同一であっても互いに異なっていてもよい。
ｎａ、ｎｂ及びｎｃは、それぞれ独立に、１以上、５以下の整数を表す。）
【請求項１７】
前記式（１４）で表される低分子化合物が、下記式（１７）で表される低分子化合物である、請求項１６に記載の有機電界発光素子。
【化７】
2020171190.tif 000146
（上記式（１７）において、
Ｑは、窒素原子または、下記構造式（１８−１）〜（１８−３）のいずれかで表される３価の置換基のいずれかを表し、
Ｘｂ１、Ｙｂ１、及びＺｂ１は、各々独立に、置換基を有していてもよい炭素数６〜３０の二価の炭化水素芳香環基、又は置換基を有していてもよい炭素数３〜３０の二価の複素芳香環基を表し、Ｘｂ１、Ｙｂ１、及びＺｂ１のそれぞれはが複数存在する場合は同一であっても異なっていてもよく、
Ａは、前記式（ＣｚＰ）で表される部分構造であり、置換基を有していてもよく、かつ、複数存在するＡは互いに同一であっても異なっていてもよく、
ｐ１２、ｑ１２、及びｒ１２は、各々独立に、０以上６以下の整数を表し、
ｑ１３、ｒ１３は、各々独立に、０または１を表し、
ｑ１３が０の場合のＹｂ２及び、ｒ１３が０の場合のＺｂ２は各々独立に、水素原子、置換基を有していてもよい炭素数６〜３０の一価の炭化水素芳香環基、又は置換基を有していてもよい炭素数３〜３０の一価の複素芳香環基を表し、
ｑ１３が１の場合のＹｂ２は直接結合であり、
ｒ１３が１の場合のＺｂ２は直接結合であり
式（１８−１）〜（１８−３）において、一つの構造式中の３つの＊は、それぞれＸｂ１、Ｙｂ１、又はＺｂ１のいずれか基との結合位置を表す。）
【化８】
2020171190.tif 000147
【請求項１８】
前記式（１６）で表される低分子化合物が、下記式（１９）で表される低分子化合物である、請求項１６に記載の有機電界発光素子。
【化９】
2020171190.tif 000148
（上記式（１９）中、
Ｘｃ１及びＹｃ１は、各々独立に、置換基を有していてもよい炭素数６〜３０の二価の炭化水素芳香環基、又は置換基を有していてもよい炭素数３〜３０の二価の複素芳香環基を表し、
Ｘｃ２及びＹｃ２は、各々独立に、水素原子、置換基を有していてもよい一価の炭素数６〜３０の炭化水素芳香環基、又は置換基を有していてもよい炭素数３〜３０の一価の複素芳香環基を表し、
Ｘｃ１及びＹｃ１のそれぞれは複数存在する場合は同一であっても異なっていてもよく、
Ａは前記式（ＣｚＰ）で表される部分構造であり、置換基を有していてもよく、
ｓ１１及びｔ１１は、各々独立に、０以上６以下の整数を表し、
ｎｃは、１以上、５以下の整数を表す。）
【請求項１９】
前記式（１７）で表される低分子化合物が、下記式（１７−１）〜（１７−６）のいずれかで表される化合物である、請求項１７に記載の有機電界発光素子。
【化１０】
2020171190.tif 000149
【化１１】
2020171190.tif 000150
（上記一般式（１７−１）〜（１７−６）中、
ｐ１２’は、１以上５以下の整数を表し、
ｑ１２’及びｒ１２’は、各々独立に、０以上５以下の整数を表し、
ｐ１４は１２であり、
ｑ１４はｑ１３が１の場合は１２であり、ｑ１３が０の場合は存在せず、
ｒ１４はｒ１３が１の場合は１２であり、ｒ１３が０の場合は存在せず、
ｑ１５及びｒ１５は、各々独立に、４又は５であり、
Ｒ３１及びＲ３２は、各々独立に、水素原子または置換基であり、
Ｘｂ１、Ｙｂ１、Ｚｂ１、ｑ１３、ｒ１３は、それぞれ前記式（１７）と同じである。）
【請求項２０】
前記式（１９）で表される低分子化合物が、下記式（１９−１）で表される化合物である、請求項１８に記載の有機電界発光素子。
【化１２】
2020171190.tif 000151
（上記一般式（１９−１）において、
Ｒ３１は、水素原子または置換基であり、
ｕ１１は、１１を表し、
Ｘｃ１、Ｙｃ１、Ｘｃ１、Ｙｃ１、ｔ１１、及びｓ１１は、それぞれ前記式（１９）と同じである。）
【請求項２１】
請求項１２〜２０のいずれか１項に記載の有機電界発光素子を備える、有機ＥＬ表示装置。
【請求項２２】
請求項１２〜２０のいずれか１項に記載の有機電界発光素子を備える、有機ＥＬ照明。
【発明の詳細な説明】
【技術分野】
【０００１】
本発明は、重合体、有機電界発光素子、並びに、該有機電界発光素子を有する有機ＥＬ表示装置及び有機ＥＬ照明に関する。
【背景技術】
【０００２】
有機ＥＬ照明や有機ＥＬディスプレイなど、有機ＥＬ素子を利用する各種電子デバイスが実用化されている。有機電界発光素子は、印加電圧が低いため消費電力が小さく、三原色発光も可能であるため、大型のディスプレイモニターだけではなく、携帯電話やスマートフォンに代表される中小型ディスプレイへの応用が始まっている。
有機電界発光素子は発光層や電荷注入層、電荷輸送層など複数の層を積層することにより製造される。現在、有機電界発光素子の多くは、有機材料を真空下で蒸着することにより製造されているが、真空蒸着法では、蒸着プロセスが煩雑となり、生産性に劣る。真空蒸着法で製造された有機電界発光素子では照明やディスプレイのパネルの大型化が極めて難しい。【０００３】
近年、大型のディスプレイや照明に用いることのできる有機電界発光素子を効率よく製造するプロセスとして、湿式成膜法（塗布法）が研究されている。湿式成膜法は、真空蒸着法に比べて安定した層を容易に形成できる利点があるため、ディスプレイや照明装置の量産化や大型デバイスへの適用が期待されている。
湿式成膜法の、真空蒸着法に対する利点として、１つの層により多くの材料種を使用することができる点が挙げられる。真空蒸着法では材料種が増加すると蒸着速度を一定にコントロールすることが困難になるのに対して、湿式成膜法では材料種が増加しても各材料が有機溶媒に溶解しさえすれば、一定の成分比のインクが作成可能である。【０００４】
しかしながら、湿式成膜法は積層化が困難であるため、真空蒸着法による素子に比べて駆動安定性に劣り、一部を除いて実用レベルに至っていないのが現状である。【０００５】
そこで、湿式成膜法による積層化を行うために、架橋性基を有する電荷輸送性ポリマーが所望され、またその開発が行われている。例えば、特許文献１〜３には、特定の繰り返し単位を有する重合体を含有し、湿式成膜法によって、積層化された有機電界発光素子が開示されている。【０００６】
特許文献４及び５では、重合体の主鎖にフルオレン環またはカルバゾール環と置換基を有さないフェニレン環が結合した構造の正孔注入輸送性材料が開示されている。【０００７】
特許文献６では、トリアリールアミン繰り返し単位を有するポリマーにおいて、主鎖にフルオレン環を含むことが好ましいことが記載されており、さらに、ポリマー主鎖に、置換基を有するフェニレン基を含むことで捻れを生成させてポリマーの３重項エネルギーを増加させることが記載されている。
特許文献７では、アリールアミンポリマー又はオリゴマーの主鎖アミンの窒素原子間に、置換基を有するフェニレン基が連結されている化合物が開示されている。
特許文献８では、重合可能な置換基を有するアリールアミンポリマー又はオリゴマーを含む混合層を正孔輸送層とすることが開示されている。さらに、ポリマー又はオリゴマーを重合することによって層の熱的安定性を改善することができること、および、さらにその上に発光層を塗布する際に重合層が溶解しないことが効果として記載されている。【０００８】
また、特許文献９〜１２には、アリールアミン構造を有するポリマーの側鎖構造に、カルバゾール構造を有するポリマーが開示されている。特許文献９〜１１は側鎖構造のカルバゾールが１つのみであること、特許文献９及び１２は側鎖構造のカルバゾールが、直接主鎖のアミンの窒素原子に結合していること、特許文献１２は側鎖構造のカルバゾールが２つである構造が開示されている。
【先行技術文献】
【特許文献】
【０００９】
【特許文献１】国際公開第２００９／１２３２６９号
【特許文献２】特開２０１３−０４５９８６号公報
【特許文献３】国際公開第２０１３／１９１０８８号
【特許文献４】特開２０１６−０８４３７０号公報
【特許文献５】特開２０１７−００２２８７号公報
【特許文献６】特表２００７−５２０８５８号
【特許文献７】特表２０１３−５３１６５８号
【特許文献８】特開２０１０−０３４４９６号
【特許文献９】国際公開第２０１１／０９９５３１号
【特許文献１０】国際公開第２０１６／０３１６３９号
【特許文献１１】国際公開第２００９／１１０３６０号
【特許文献１２】国際公開第２００８／１２６３９３号
【発明の概要】
【発明が解決しようとする課題】
【００１０】
しかしながら、従来の技術では、照明やディスプレイ用途に対して、有機電界発光素子の性能の点で十分とは言えず、さらなる駆動電圧の低減、駆動寿命の改善が求められていた。【００１１】
特許文献１〜３に記載のこれらの素子は輝度が低く、駆動寿命が短いという問題点がある。そのため、電荷輸送性材料の電荷注入輸送能や耐久性の向上が求められる。【００１２】
特許文献４及び５に記載の重合体は、主鎖にπ共役系の広がりを有するために励起一重項エネルギー準位（Ｓ１）及び励起三重項エネルギー準位（Ｔ１）が低く、発光材料、発光励起子からのエネルギー移動による消光が生じ発光効率が低下するという問題点がある。そのため、Ｓ１準位およびＴ１準位が高い電荷輸送性材料が求められる。【００１３】
特許文献６には、主鎖にフルオレン環を含むアリールアミンポリマーとして実施例にＦ８−ＴＦＢ（フルオレン＋トリフェニルアミン系）が記載されているものの、Ｆ８−ＴＦＢはフルオレンとアミンの窒素原子間のフェニレンが置換基を有さないため捻れておらず、ＬＵＭＯがアミンの窒素原子近傍まで広がっているため電子耐久性に劣るという問題がある。
特許文献７で開示されている化合物は、主鎖にフルオレン環またはカルバゾール構造を含まないため、電子耐久性に劣るという問題がある。
特許文献８には、主鎖にフルオレニル基またはカルバゾール基を有するアリールアミンポリマー又はオリゴマーが開示されているが、素子の耐久性は不十分であった。【００１４】
また、特許文献９〜１２に開示されているポリマーは、主鎖に捻れ芳香族環とフルオレンやカルバゾールと捻れの無い芳香族環とを含む共重合体ではないので、後述するように素子の耐久性が不十分であった。【００１５】
本発明は、正孔注入輸送能が高く、耐久性の高い重合体及び該重合体を含む有機電界発光素子用組成物を提供すること、及び、駆動電圧が低く、輝度が高いすなわち発光効率が高く、駆動寿命が長い有機電界発光素子を提供することを第１の課題とする。
また、本発明は、駆動電圧が低く、寿命が長い有機電界発光素子を提供することを第２の課題とする。
【課題を解決するための手段】
【００１６】
本発明者は鋭意検討し、本発明を完成するに至った。すなわち、本発明の第１の要旨は、カルバゾール構造を含む特定の構造を側鎖に有する重合体を用いることで、上記第１の課題を解決し得ることである。本発明の第２の要旨は、基板上に、陽極、陰極、及び該陽極と該陰極の間に有機層を有する有機電界発光素子において、該有機層が正孔輸送層と正孔輸送層に隣接する発光層とを有し、正孔輸送層が前記カルバゾール構造を含む特定の構造を側鎖に有する重合体を含み、さらに、正孔輸送層に含まれる材料と発光層に含まれる材料がともにカルバゾール環を有する特定の構造を部分構造として有する材料を含むことで、有機電界発光素子の性能が向上することで、上記第１の課題を解決し得ることである。本発明の第３の要旨は、基板上に、陽極、陰極、及び該陽極と該陰極の間に有機層を有する有機電界発光素子において、該有機層が正孔輸送層と正孔輸送層に隣接する発光層とを有し、正孔輸送層がカルバゾール構造を含む特定の構造を側鎖に有するさらに別の重合体を含み、正孔輸送層に含まれる材料と発光層に含まれる材料がともにカルバゾール環を有する特定の構造を部分構造として有する材料を含むことで、有機電界発光素子の性能が向上することで、上記第２の課題を解決し得ることである。【００１７】
即ち、本発明の要旨は、次の［１］〜［２２］の通りである。
［１］下記式（１）で表される繰り返し単位を含む重合体。
【化１】
2020171190.tif 000003
（式（１）中、
Ｇは置換基を有していてもよい芳香族炭化水素基、置換基を有していてもよい芳香族複素環基、又はＣ原子、Ｎ原子、Ｂ原子若しくはＰ原子を表し、
Ａｒ２〜Ａｒ４は、それぞれ独立に、置換基を有していてもよい二価の芳香族炭化水素基、置換基を有していてもよい芳香族複素環基、又は置換基を有していてもよい芳香族炭化水素基若しくは置換基を有していてもよい芳香族複素環基が直接若しくは連結基を介して複数個連結した二価の基を表し、
Ａｒ５は置換基を有していてもよい芳香族炭化水素基、置換基を有していてもよい芳香族複素環基、又は置換基を有していてもよい芳香族炭化水素基及び置換基を有していてもよい芳香族複素環基から選択される基が直接若しくは連結基を介して複数個連結した一価の基を表し、
Ａｒ６は水素原子又は置換基を表す。Ａｒ１中の“−＊”が式（１）中Ｇとの結合位置を表す。）【００１８】
［２］前記ＧはＮ原子である、［１］に記載の重合体。
［３］Ａｒ５は、下記ａ−１〜ｅ−４のいずれかで表される、［１］または［２］に記載の重合体。
【化２】
2020171190.tif 000004
（ａ−１〜ｅ−４において、“−＊”はＡｒ４との結合位置を表わし、“−＊”が複数ある場合はいずれか一つがＡｒ４との結合位置を表す。）【００１９】
［４］前記式（１）が下記式（２）−１〜（２）−３のいずれかで表わされる繰り返し単位である、［１］又は［２］に記載の重合体。
【化３】
2020171190.tif 000005
（式（２）−１〜式（２）−３中、
Ａｒ１は前記式（１）のＡｒ１と同じであり、
Ｘは、−Ｃ（Ｒ５）（Ｒ６）−、−Ｎ（Ｒ７）−または−Ｃ（Ｒ１１）（Ｒ１２）−Ｃ（Ｒ１３）（Ｒ１４）−を表し、
Ｒ１〜Ｒ４は、各々独立に、置換基を有していてもよいアルキル基、置換基を有していてもよいアルコキシ基、又は置換基を有していてもよいアラルキル基を表し、
Ｒ５〜Ｒ７及びＲ１１〜Ｒ１４は、各々独立に、置換基を有していてもよいアルキル基、置換基を有していてもよいアルコキシ基、置換基を有していてもよいアラルキル基、または置換基を有していてもよい芳香族炭化水素基を表し、
ａ、ｂは、各々独立に、０〜４の整数であり、
ｃ１、ｃ２は、各々独立に、１〜３の整数であり、
ｄ１、ｄ２は、各々独立に、０〜４の整数であり、
Ｒ１、Ｒ２、Ｒ３、Ｒ４が該繰り返し単位中に複数ある場合は、Ｒ１、Ｒ２、Ｒ３、Ｒ４は同一であっても異なっていてもよい。）【００２０】
［５］さらに、下記（３）−１〜（３）−３のいずれかで表わされる繰り返し単位を含む、［１］〜［４］のいずれかに記載の重合体。
【化４】
2020171190.tif 000006
（式（３）−１〜（３）−３中、
Ａｒ７は、それぞれの繰り返し単位において独立に、置換基を有していてもよい芳香族炭化水素基、置換基を有していてもよい芳香族複素環基、又は置換基を有していてもよい芳香族炭化水素基若しくは置換基を有していてもよい芳香族複素環基が直接若しくは連結基を介して複数個連結した二価の基を表し、
Ｘ、Ｒ１、Ｒ２、Ｒ３、Ｒ４、ａ、ｂ、ｃ１、ｃ２、ｄ１、ｄ２は、それぞれ前記式（２）−１〜（２）−３と同じである。）【００２１】
［６］前記重合体が、置換基として架橋性基を有する、［１］〜［５］のいずれかに記載の重合体。
［７］前記重合体の重量平均分子量（Ｍｗ）が１０，０００以上であり、且つ、分散度（Ｍｗ／Ｍｎ）が３．５以下である、［１］〜［６］のいずれかに記載の重合体。
［８］［１］〜［７］のいずれかに記載の重合体を含有する、有機電界発光素子用組成物。
［９］基板上に、陽極、陰極、及び該陽極と該陰極との間に有機層を有する有機電界発光素子の製造方法であって、
［８］に記載の有機電界発光素子用組成物を用いて、湿式成膜法により、該有機層を構成する層のうち少なくとも１層を形成する成膜ステップを含む、有機電界発光素子の製造方法。
［１０］前記有機層が正孔注入層及び正孔輸送層を有し、該正孔注入層及び正孔輸送層のうちの少なくとも一つの層が、前記成膜ステップで形成される層である、［９］に記載の有機電界発光素子の製造方法。
［１１］前記有機層がさらに、発光層を有し、
前記正孔注入層、正孔輸送層及び発光層が、前記成膜ステップで形成される層である、［９］又は［１０］に記載の有機電界発光素子の製造方法。
［１２］基板上に、陽極、陰極、及び該陽極と該陰極との間に有機層を有し、該有機層が［１］〜［７］のいずれかに記載の重合体又は該重合体が架橋した重合体を含有する層を有する、有機電界発光素子。【００２２】
［１３］前記重合体又は該重合体が架橋した重合体を含有する層が正孔輸送層であり、該有機層がさらに発光層を有し、該発光層が該正孔輸送層に接しており、前記発光層に含まれる材料の少なくとも一つが下記式（ＣｚＰ）で表わされる部分構造を有する化合物を含む、［１２］に記載の有機電界発光素子。
【化５】
2020171190.tif 000007
【００２３】
［１４］前記式（ＣｚＰ）で表わされる部分構造を有する化合物を含む前記発光層に含まれる材料は、正孔輸送性または電子輸送性の少なくともいずれかを有するホスト材料、または、発光材料である、［１３］に記載の有機電界発光素子。【００２４】
［１５］前記ホスト材料の骨格は、芳香族構造、芳香族アミン構造、トリアリールアミン構造、ジベンゾフラン構造、ナフタレン構造、フェナントレン構造、フタロシアニン構造、ポルフィリン構造、チオフェン構造、ベンジルフェニル構造、フルオレン構造、キナクリドン構造、トリフェニレン構造、カルバゾール構造、ピレン構造、アントラセン構造、フェナントロリン構造、キノリン構造、ピリジン構造、ピリミジン構造、トリアジン構造、オキサジアゾール構造又はイミダゾール構造、カルバゾール構造、ジベンゾフラン構造、トリアリールアミン構造、ナフタレン構造、フェナントレン構造、ピレン構造のいずれかを有するものである、［１４］に記載の有機電界発光素子。【００２５】
［１６］前記発光層に含まれる、前記式（ＣｚＰ）で表される部分構造を有する化合物が、下記式（１４）〜（１６）のいずれかで表される低分子化合物であり、かつ、該低分子化合物の分子量が５，０００以下である、［１３］〜［１５］のいずれかに記載の有機電界発光素子。
【化６】
2020171190.tif 000008
（式（１４）〜（１６）中、
Ａは前記式（ＣｚＰ）で表される部分構造であり、置換基を有していてもよい。
Ｂは単結合または任意の部分構造を表す。
Ａが複数存在する場合、同一であっても互いに異なっていてもよい。
Ｂが複数存在する場合、同一であっても互いに異なっていてもよい。
ｎａ、ｎｂ及びｎｃは、それぞれ独立に、１以上、５以下の整数を表す。）【００２６】
［１７］前記式（１４）で表される低分子化合物が、下記式（１７）で表される低分子化合物である、［１６］に記載の有機電界発光素子。
【化７】
2020171190.tif 000009
（上記式（１７）において、
Ｑは、窒素原子または、下記構造式（１８−１）〜（１８−３）のいずれかで表される３価の置換基のいずれかを表し、
Ｘｂ１、Ｙｂ１、及びＺｂ１は、各々独立に、置換基を有していてもよい炭素数６〜３０の二価の炭化水素芳香環基、又は置換基を有していてもよい炭素数３〜３０の二価の複素芳香環基を表し、Ｘｂ１、Ｙｂ１、及びＺｂ１のそれぞれはが複数存在する場合は同一であっても異なっていてもよく、
Ａは、前記式（ＣｚＰ）で表される部分構造であり、置換基を有していてもよく、かつ、複数存在するＡは互いに同一であっても異なっていてもよく、
ｐ１２、ｑ１２、及びｒ１２は、各々独立に、０以上６以下の整数を表し、
ｑ１３、ｒ１３は、各々独立に、０または１を表し、
ｑ１３が０の場合のＹｂ２及び、ｒ１３が０の場合のＺｂ２は各々独立に、水素原子、置換基を有していてもよい炭素数６〜３０の一価の炭化水素芳香環基、又は置換基を有していてもよい炭素数３〜３０の一価の複素芳香環基を表し、
ｑ１３が１の場合のＹｂ２は直接結合であり、
ｒ１３が１の場合のＺｂ２は直接結合であり
式（１８−１）〜（１８−３）において、一つの構造式中の３つの＊は、それぞれＸｂ１、Ｙｂ１、又はＺｂ１のいずれか基との結合位置を表す。）
【化８】
2020171190.tif 000010
【００２７】
［１８］前記式（１６）で表される低分子化合物が、下記式（１９）で表される低分子化合物である、［１６］に記載の有機電界発光素子。
【化９】
2020171190.tif 000011
（上記式（１９）中、
Ｘｃ１及びＹｃ１は、各々独立に、置換基を有していてもよい炭素数６〜３０の二価の炭化水素芳香環基、又は置換基を有していてもよい炭素数３〜３０の二価の複素芳香環基を表し、
Ｘｃ２及びＹｃ２は、各々独立に、水素原子、置換基を有していてもよい一価の炭素数６〜３０の炭化水素芳香環基、又は置換基を有していてもよい炭素数３〜３０の一価の複素芳香環基を表し、
Ｘｃ１及びＹｃ１のそれぞれは複数存在する場合は同一であっても異なっていてもよく、
Ａは前記式（ＣｚＰ）で表される部分構造であり、置換基を有していてもよく、
ｓ１１及びｔ１１は、各々独立に、０以上６以下の整数を表し、
ｎｃは、１以上、５以下の整数を表す。）【００２８】
［１９］前記式（１７）で表される低分子化合物が、下記式（１７−１）〜（１７−６）のいずれかで表される化合物である、［１７］に記載の有機電界発光素子。
【化１０】
2020171190.tif 000012
【化１１】
2020171190.tif 000013
（上記一般式（１７−１）〜（１７−６）中、
ｐ１２’は、１以上５以下の整数を表し、
ｑ１２’及びｒ１２’は、各々独立に、０以上５以下の整数を表し、
ｐ１４は１２であり、
ｑ１４はｑ１３が１の場合は１２であり、ｑ１３が０の場合は存在せず、
ｒ１４はｒ１３が１の場合は１２であり、ｒ１３が０の場合は存在せず、
ｑ１５及びｒ１５は、各々独立に、４又は５であり、
Ｒ３１及びＲ３２は、各々独立に、水素原子または置換基であり、
Ｘｂ１、Ｙｂ１、Ｚｂ１、ｑ１３、ｒ１３は、それぞれ前記式（１７）と同じである。）【００２９】
［２０］前記式（１９）で表される低分子化合物が、下記式（１９−１）で表される化合物である、［１８］に記載の有機電界発光素子。
【化１２】
2020171190.tif 000014
（上記一般式（１９−１）において、
Ｒ３１は、水素原子または置換基であり、
ｕ１１は、１１を表し、
Ｘｃ１、Ｙｃ１、Ｘｃ１、Ｙｃ１、ｔ１１、及びｓ１１は、それぞれ前記式（１９）と同じである。）【００３０】
［２１］［１２］〜［２０］のいずれかに記載の有機電界発光素子を備える、有機ＥＬ表示装置。
［２２］［１２］〜［２０］のいずれかに記載の有機電界発光素子を備える、有機ＥＬ照明。
【発明の効果】
【００３１】
本発明によれば、正孔注入輸送能が高く、耐久性の高い重合体及び該重合体を含む有機電界発光素子用組成物を提供することができる。また、駆動電圧が低く、発光効率が高く、駆動寿命が長い有機電界発光素子を提供することができる。【００３２】
本発明の一実施形態である重合体が上記の効果を奏する理由について、以下のように考察する。【００３３】
正孔輸送層に含まれる重合体は、陽極から注入される正孔を発光層に輸送する。一方、対極である陰極側から発光層で正孔と再結合しなかった微量の電子が正孔輸送層にしみ出してくる。正孔輸送性材料は電子耐久性が低いものが多いため、この電子は、重合体を分解する原因となっている。特に、主鎖にアリールアミンを有する重合体に代表される、主鎖が正孔を輸送する重合体では主鎖の電子耐久性が低く、改善の余地があった。【００３４】
重合体の電子耐久性の向上を阻害する要因の一つとして、側鎖と、主鎖とが近いことが考えられる。本発明においては、正孔を輸送する主鎖が電子を受け取りにくい構造とすることで、上記問題の解決を試みた。前記式（１）のように、カルバゾールの９位に二つ以上芳香族環や芳香族複素環（Ａｒ４、Ａｒ５）を有する構造においては、カルバゾールの９位から延長した共役グループの電子求引性が高いため電子が側鎖の末端側に分布する。下記の実施形態に係る重合体においては、側鎖のカルバゾール構造が電子耐久性に劣るアミン近傍の主鎖から適度に離れていることにより、主鎖よりも側鎖にて電子を受け取りやすく、側鎖のカルバゾール構造は電子耐久性が高いため、重合体としての電子耐久性が向上していると考えられる。主鎖と側鎖のカルバゾールとの間に芳香族環や芳香族複素環（Ａｒ３）を有することでさらにこの効果は大きくなっていると考えられる。【００３５】
また、側鎖の末端側に電子が分布することで、主鎖を介して輸送される正孔が側鎖側にホッピングする割合を下げることができ、正孔注入輸送能が高くなっていると考えられる。【００３６】
本実施形態の重合体の主鎖にはフルオレン環またはカルバゾール環が含まれることが好ましく、この場合、これらのフルオレン環またはカルバゾール環の２，７位にフェニレン基が結合することが好ましい。フルオレン環またはカルバゾール環の２，７位にフェニレン基が結合することによって、フルオレン環またはカルバゾール環は電気的により安定となる。特に、電子耐久性が向上し、素子駆動寿命が長くなると考えられる。この時、フェニレン環に置換基を有する場合は、置換基による立体障害のために、置換基を有するフェニレン基の面は、隣接するフルオレン環又はカルバゾール環の面に対して、よりねじれた配置となる。この場合、置換基の立体障害によって、π共役系の広がりが阻害された主鎖構造を有するため、励起一重項エネルギー準位（Ｓ１）および励起三重項エネルギー準位（Ｔ１）が高い性質があり、発光励起子からのエネルギー移動による消光が抑制されるため発光効率に優れる。【００３７】
また、本実施形態の重合体の主鎖のフェニレン基が置換基を有する場合、置換基の立体障害により、置換基を有するフェニレン基の面は、隣接するフェニレン基、二価のフルオレン基、または二価のカルバゾール基の面に対してより捻じれた配置になるとともに、置換基による立体障害のため、結晶化が起きにくく、また、励起一重項エネルギー準位（Ｓ１）および励起三重項エネルギー準位（Ｔ１）が高い性質があり好ましい。
また、本実施形態の重合体の主鎖にフェニレンと酸素原子と交互結合する構造を含むことによりπ共役系の広がりが阻害された主鎖構造を有するため、励起一重項エネルギー準位（Ｓ１）および励起三重項エネルギー準位（Ｔ１）が高い性質があり、発光励起子からのエネルギー移動による消光が抑制されるため発光効率に優れる。【００３８】
有機電界発光素子においては各有機層間のエネルギー準位差が適正でないと、発光層へのキャリア注入が難しくなり、駆動電圧が上昇してしまう。または、発光層から隣接層へのキャリア漏洩が起こりやすくなり、素子効率が低下すると考えられる。
これに対して、本実施形態のように発光層にある発光材料の励起子のエネルギー準位より高いエネルギー準位を有する電荷輸送材料は、発光材料の励起子を閉じ込める効果が高く好ましい。【００３９】
また、本実施形態の重合体を含有する有機電界発光素子用組成物を用いて湿式成膜することにより得られる層は、クラック等が生じることがなく、平坦である。結果、該層を有する本発明の実施形態の一つである有機電界発光素子は、輝度が高く、駆動寿命が長い。【００４０】
また、本実施形態の重合体は、電気化学的安定性に優れる為、該重合体を用いて形成された層を含む素子は、フラットパネル・ディスプレイ（例えばＯＡコンピュータ用や壁掛けテレビ）、車載表示素子、携帯電話表示、面発光体としての特徴を生かした光源（例えば、複写機の光源、液晶ディスプレイや計器類のバックライト光源）、表示板、標識灯への応用が考えられ、その技術的価値は大きいものである。【００４１】
また、第２の要旨及び第３の要旨における有機電界発光素子は、カルバゾールを有する特定の構造を部分構造として有する材料を正孔輸送層および発光層両方に含むため、正孔輸送層と発光層の界面での電荷授受がしやすく、従来よりも低い電圧での駆動が可能である。さらに、２層界面での電荷授受がしやすく電荷が蓄積しにくいことで、消光が抑えられ、従来よりも高効率および駆動寿命が長い素子が可能である。【００４２】
また、本発明の実施形態にかかる有機電界発光素子は、湿式成膜法によって作製することが可能である。
また、本発明の実施形態にかかる有機電界発光素子は、電気化学的安定性に優れる為、上記の重合体を用いて形成された層を含む素子は、フラットパネル・ディスプレイ（例えばＯＡコンピュータ用や壁掛けテレビ）、車載表示素子、携帯電話表示や面発光体としての特徴を生かした光源（例えば、複写機の光源、液晶ディスプレイや計器類のバックライト光源）、表示板、標識灯への応用が考えられ、その技術的価値は大きいものである。
【図面の簡単な説明】
【００４３】
【図１】本実施形態に係る有機電界発光素子の構造例を示す断面の模式図である。
【図２】実施例における電子重合ユニット１の電子状態を示す図である（中間調画像）。
【図３】実施例における電子重合ユニット２の電子状態を示す図である（中間調画像）。
【図４】実施例における電子重合ユニット３〜５の電子状態を示す図である（中間調画像）。
【発明を実施するための形態】
【００４４】
以下に、本発明の実施形態に係る有機電界発光素子、並びに、該有機電界発光素子を有する有機ＥＬ表示装置及び有機ＥＬ照明の実施態様を詳細に説明するが、以下の説明は、本発明の実施態様の一例（代表例）であり、本発明は、その要旨を超えない限り、これらの内容に特定されない。
また、本明細書において、「〜」を用いて表される数値範囲は、「〜」の前後に記載された数値を下限値及び上限値として含む範囲を意味し、「Ａ〜Ｂ」は、Ａ以上Ｂ以下であることを意味する。
また、本明細書において、２つ以上の対象を併せて説明する際に用いる「独立して」とは、それらの２つ以上の対象が同じであっても異なっていてもよいという意味で使用される。
【００４５】
＜第１の要旨に係る実施形態＞
＜重合体＞
第１の要旨に係る実施形態の重合体は、下記式（１）で表される構造を含む重合体である。本明細書では、この重合体を重合体１とも称する。
【化１３】
2020171190.tif 000015
式（１）中、
Ｇは置換基を有していてもよい芳香族炭化水素基、置換基を有していてもよい芳香族複素環基、又はＣ原子、Ｎ原子、Ｂ原子若しくはＰ原子を表し、
Ａｒ２〜Ａｒ４は、それぞれ独立に、置換基を有していてもよい二価の芳香族炭化水素基、置換基を有していてもよい芳香族複素環基、又は置換基を有していてもよい芳香族炭化水素基若しくは置換基を有していてもよい芳香族複素環基が直接若しくは連結基を介して複数個連結した二価の基を表し、
Ａｒ５は置換基を有していてもよい芳香族炭化水素基、置換基を有していてもよい芳香族複素環基、又は置換基を有していてもよい芳香族炭化水素基若しくは芳香族複素環基が直接若しくは連結基を介して複数個連結した一価の基を表し、
Ａｒ６は水素原子又は置換基を表す。
なお、Ａｒ１中の“−＊”が式（１）中Ｇと結合する部位（結合位置）である。
【００４６】
（Ｇ）
前記式（１）で表される繰り返し単位中において、Ｇは置換基を有していてもよい芳香族炭化水素基、置換基を有していてもよい芳香族複素環基、又はＣ原子、Ｎ原子、Ｂ原子若しくはＰ原子を表す。電荷輸送性が優れる点、カルバゾール環の９位に分布のＬＵＭＯと主鎖に分布したＨＯＭＯとが局在化される観点から、Ｇは置換基を有していてもよいベンゼン環、置換基を有していてもよいトリアジン環、置換基を有していてもよいフルオレン環、置換基を有していてもよいスピロフルオレン環、置換基を有していてもよいカルバゾール環が好ましく、下記スキーム１に示す構造がより好ましい。なお、下記構造は置換基を有していてもよい。また、図中、“−＊”はＡｒ３との結合位置を表わす。
【化１４】
2020171190.tif 000016
【００４７】
有していてもよい置換基としては、後述する置換基群Ｚ、炭素数７〜４０のアラルキル基、若しくは炭素数４〜３７のヘテロ環のアラルキル基のいずれか、またはこれらの組み合わせを用いることが好ましい。それらの中でも、電子耐久性（単に「耐久性」とも称する）の点からは、出現する毎に同一であるかまたは異なり、炭素数１〜２４のアルキル基、炭素数７〜４０のアラルキル基、炭素数３〜３７のヘテロ環のアラルキル基、炭素数１０〜２４のアリールアミノ基、炭素数６〜３６の芳香族炭化水素基、又は、炭素数３〜３６の芳香族複素環基であることが好ましく、
炭素数１〜１２のアルキル基、炭素数７〜３０のアラルキル基、炭素数３〜２７のヘテロ環のアラルキル基、炭素数６〜２４の芳香族炭化水素基、又は、炭素数３〜２４の芳香族複素環基であることがより好ましく、
炭素数６〜２４のアリール基であることが更に好ましい。
電荷輸送性の観点からは、出現する毎に同一であるかまたは異なり、炭素数６〜２４の芳香族炭化水素基、又は炭素数３〜２４の芳香族複素環基であることが好ましく、フェニル基、ナフチル基、フルオレニル基、カルバゾリル基、インドロカルバゾリル基、インデノカルバゾリル基、又はインデノフルオレニル基であることがさらに好ましい。
【００４８】
また、電荷輸送性が優れる点からＧはＮ原子（窒素原子）であることが好ましい。
【００４９】
（Ａｒ２、Ａｒ３、Ａｒ４）
前記式（１）で表される繰り返し単位中において、Ａｒ２〜Ａｒ４は、それぞれ独立に、置換基を有していてもよい二価の芳香族炭化水素基、置換基を有していてもよい二価の芳香族複素環基、又は置換基を有していてもよい芳香族炭化水素基若しくは置換基を有していてもよい芳香族複素環基が直接若しくは連結基を介して複数個連結した二価の基を表す。
芳香族炭化水素基としては、炭素数が６以上、６０以下が好ましく、具体的には、ベンゼン環、ナフタレン環、アントラセン環、フェナントレン環、ペリレン環、テトラセン環、ピレン環、ベンズピレン環、クリセン環、トリフェニレン環、アセナフテン環、フルオランテン環、フルオレン環等の、６員環の単環若しくは２〜５縮合環の二価の基またはこれらが複数連結した二価の基が挙げられる。
上記の二価の基が複数個連結される場合は、２〜１０連結した二価の基が挙げられ、２〜５連結した二価の基であることが好ましい。
【００５０】
芳香族複素環基としては、炭素数が３以上、６０以下が好ましく、具体的には、フラン環、ベンゾフラン環、チオフェン環、ベンゾチオフェン環、ピロール環、ピラゾール環、イミダゾール環、オキサジアゾール環、インドール環、カルバゾール環、ピロロイミダゾール環、ピロロピラゾール環、ピロロピロール環、チエノピロール環、チエノチオフェン環、フロピロール環、フロフラン環、チエノフラン環、ベンゾイソオキサゾール環、ベンゾイソチアゾール環、ベンゾイミダゾール環、ピリジン環、ピラジン環、ピリダジン環、ピリミジン環、トリアジン環、キノリン環、イソキノリン環、シンノリン環、キノキサリン環、フェナントリジン環、ベンゾイミダゾール環、ペリミジン環、キナゾリン環、キナゾリノン環、アズレン環等の、５〜６員環の単環若しくは２〜４縮合環の二価の基またはこれらが複数連結した二価の基が挙げられる。
上記の二価の基が複数個連結される場合は、２〜１０連結した二価の基が挙げられ、２〜５連結した二価の基であることが好ましい。
【００５１】
置換基を有していてもよい芳香族炭化水素基若しくは置換基を有していてもよい芳香族複素環基が直接若しくは連結基を介して複数個連結した二価の基としては、同じ基が複数連結した基でもよく、異なる基が複数連結した基でも構わない。
上記の二価の基が複数個連結される場合は、２〜１０連結した二価の基が挙げられ、２〜５連結した二価の基であることが好ましい。
【００５２】
Ａｒ２は電荷輸送性が優れる点、耐久性に優れる点から、置換基を有していてもよい二価の芳香族炭化水素基および置換基を有していてもよい二価の芳香族複素環基から選ばれる１または複数の基が直接または連結基を介して結合した二価の基であることが好ましく、連結基としては酸素原子またはカルボニル基が好ましい。正孔輸送性が向上することから、窒素原子に直接結合する基としては、置換基を有していてもよい芳香族炭化水素基が好ましく、置換基を有していてもよいフェニレン基または置換基を有していてもよい二価のフルオレン基がさらに好ましく、置換基を有していてもよいフェニレン基が特に好ましい。窒素原子に直接結合するフェニレン環には、フルオレン環またはカルバゾール環が結合することが好ましく、窒素原子に直接結合するフェニレン環と、フルオレン環またはカルバゾール環の間には、さらに１または複数のフェニレン基が連結している構造も好ましい。また、フェニレン環の間を酸素原子またはカルボニル基で連結している構造も好ましい。
【００５３】
Ａｒ２が有していてもよい置換基は、前述のＧが芳香族炭化水素基、又は、芳香族複素環基である場合に有してもよい置換基と同様である。
【００５４】
Ａｒ３は、カルバゾール環の９位に分布のＬＵＭＯと主鎖に分布したＨＯＭＯと局在化される観点から置換基を有していてもよい二価の芳香族炭化水素基が１乃至６個連結した基が好ましく、置換基を有していてもよい二価の芳香族炭化水素基が２乃至４個連結した基がさらに好ましく、中でも置換基を有していてもよいフェニレン環が１乃至４個連結した基がより好ましく、置換基を有していてもよいフェニレン環が２個連結したビフェニレンが特に好ましい。
【００５５】
Ａｒ３が有していてもよい置換基は、上記のＡｒ２の置換基と同様である。
【００５６】
Ａｒ４は電荷輸送性が優れる点、耐久性に優れる点から、同一であっても異なっていてもよい二価の芳香族炭化水素基が１または複数連結した基が好ましく、該二価の芳香族炭化水素基は置換基を有していてもよい。前述の通り、−Ａｒ４−Ａｒ５で表わされる構造にＬＵＭＯが分布する観点では連結する数が多い方が好ましいが、電荷輸送性および膜の安定性の観点からは連結する数は少ない方が好ましい。連結する場合は２以上１０以下が好ましく、６以下がさらに好ましく、３以下が膜の安定性の観点からは特に好ましい。好ましい芳香族炭化水素構造としては、ベンゼン環、ナフタレン環、アントラセン環、フルオレン環であり、より好ましくはベンゼン環およびフルオレン環である。複数連結した基としては、置換基を有していてもよいフェニレン環が１乃至４個連結した基、または、置換基を有していてもよいフェニレン環と置換基を有していてもよいフルオレン環が連結した基が好ましい。ＬＵＭＯが広がる観点から置換基を有していてもよいフェニレン環が２個連結したビフェニレンが特に好ましい。
【００５７】
Ａｒ４が有していてもよい置換基としては、後述する置換基群Ｚのいずれか、またはこれらの組み合わせを用いることができる。ＬＵＭＯが広がることを阻害する観点からＮ−カルバゾリル基、インドロカルバゾリル基、インデノカルバゾリル基以外であることが好ましく、より好ましい置換基としては、フェニル基、ナフチル基、フルオレニル基である。また、置換基を有さないことも好ましい。
【００５８】
（Ａｒ５）
Ａｒ５は、置換基を有していてもよい芳香族炭化水素基、置換基を有していてもよい芳香族複素環基、又は置換基を有していてもよい芳香族炭化水素基及び該置換基を有していてもよい芳香族複素環基から選択される基が直接若しくは連結基を介して複数個連結した一価の基である。複数個連結する場合は、２〜１０連結した二価の基が挙げられ、２〜５連結した二価の基であることが好ましい。芳香族炭化水素、芳香族複素環としては、前記Ａｒ２〜Ａｒ４で挙げた芳香族炭化水素構造、芳香族複素環構造であって一価である構造を用いることができる。式（１）のＡｒ１に明記されているカルバゾール環の９位に、下記スキーム２のいずれかで表される構造を有することが好ましい。更には、分子のＬＵＭＯを分布させる観点からａ−１〜ａ−４、ｂ−１〜ｂ−９、ｃ−１〜ｃ−５、ｄ−１〜ｄ−１６、及びｅ１〜ｅ４から選択される構造が好ましい。更に電子求引性基を有することにより分子のＬＵＭＯが広がることに促進する観点から、ａ−１〜ａ−４、ｂ−１〜ｂ−９、ｄ−１〜ｄ−１３、及びｅ１〜ｅ４から選択される構造が好ましい。更に三重項レベルが高い、発光層に形成された励起子を閉じ込む効果の観点から、ａ−１〜ａ−４、ｄ−１〜ｄ−１３、及びｅ１〜ｅ４から選択される構造が好ましい。また、フェニル基であることも好ましい。更にこれら構造に置換基を有していてもよい。なお、図中“−＊”はＡｒ４との結合位置を表わし、“−＊”が複数ある場合はいずれか一つがＡｒ４との結合位置を表す。
【００５９】
【化１５】
2020171190.tif 000017
【００６０】
Ａｒ５が有していてもよい置換基としては、後述する置換基群Ｚのいずれかまたは、これらの組み合わせを用いることができる。耐久性および電荷輸送性の観点から、上記のＡｒ４が有してもよい置換基と同じ置換基から選ばれることが好ましい。
【００６１】
（Ａｒ６）
Ａｒ６は、水素原子または置換基を表す。Ａｒ６が置換基である場合、特に限定はされないが、好ましくは置換基を有していてもよい芳香族炭化水素基又は置換基を有していてもよい芳香族複素環基である。好ましい構造としては、前記Ａｒ２〜Ａｒ４で挙げた芳香族炭化水素構造、芳香族複素環構造と同様であって一価である構造である。
Ａｒ６が置換基である場合、カルバゾールの３位に結合していることが、耐久性向上の観点から好ましい。Ａｒ６は、合成のし易さ及び電荷輸送性の観点からは、水素原子であることが好ましい。Ａｒ６は、耐久性向上及び電荷輸送性の観点からは、置換基を有していてもよい芳香族炭化水素基又は置換基を有していてもよい芳香族複素環基であることが好ましく、置換基を有していてもよい芳香族炭化水素基であることがさらに好ましい。
【００６２】
Ａｒ６が置換基を有していてもよい芳香族炭化水素基又は置換基を有していてもよい芳香族複素環基である場合の置換基としては、後述する置換基群Ｚに挙げられる置換基または後述の架橋性基と同様であり、好ましい置換基も同様であり、それら置換基がさらに有していてもよい置換基も同様である。また、不溶化の観点からは、置換基として、少なくとも一つの後述の架橋性基を含むことが好ましい。
【００６３】
［好ましい繰り返し単位構造］
中でも、前記式（１）は、下記式（２）−１〜式（２）−３のいずれかで表される繰り返し単位であることがより好ましい。
【００６４】
【化１６】
2020171190.tif 000018
【００６５】
式（２）−１〜式（２）−３中、
Ａｒ１は、式（１）のＡｒ１と同じであり、
Ｘは、−Ｃ（Ｒ５）（Ｒ６）−、−Ｎ（Ｒ７）−または−Ｃ（Ｒ１１）（Ｒ１２）−Ｃ（Ｒ１３）（Ｒ１４）−を表し、
Ｒ１〜Ｒ４は、各々独立に、置換基を有していてもよいアルキル基、置換基を有していてもよいアルコキシ基、置換基を有していてもよいアラルキル基を表し、
Ｒ５〜Ｒ７及びＲ１１〜Ｒ１４は、各々独立に、置換基を有していてもよいアルキル基、置換基を有していてもよいアルコキシ基、置換基を有していてもよいアラルキル基、または置換基を有していてもよい芳香族炭化水素基を表し、
ａ、ｂは、各々独立に、０〜４の整数であり、
ｃ１、ｃ２は、各々独立に、１〜３の整数であり、
ｄ１、ｄ２は、各々独立に、０〜４の整数であり、
Ｒ１、Ｒ２、Ｒ３、Ｒ４が該繰り返し単位中に複数ある場合は、Ｒ１、Ｒ２、Ｒ３、Ｒ４は同一であっても異なっていてもよい。
【００６６】
（Ｘ）
Ｘは、−Ｃ（Ｒ５）（Ｒ６）−、−Ｎ（Ｒ７）−または−Ｃ（Ｒ１１）（Ｒ１２）−Ｃ（Ｒ１３）（Ｒ１４）−のいずれかである。耐久性の観点から好ましくは−Ｃ（Ｒ５）（Ｒ６）−、−Ｎ（Ｒ７）−である。
【００６７】
（Ｒ１及びＲ２）
上記式（２）−１〜式（２）−３で表される繰り返し単位中のＲ１及びＲ２は、各々独立に、置換基を有していてもよい直鎖、分岐又は環状のアルキル基であることが好ましい。アルキル基の炭素数は特に限定されないが、重合体の溶解性を維持するために、炭素数が１以上、６以下が好ましく、３以下がより好ましく、メチル基又はエチル基であることがさらに好ましい。
Ｒ１及びＲ２が該繰り返し単位中に複数ある場合は、Ｒ１及びＲ２は同一であっても異なっていてもよいが、電荷を均一的に窒素原子の周りに分布することができ、さらに合成も容易であることから、全てのＲ１及びＲ２は同一の基であることが好ましい。
【００６８】
（Ｒ３及びＲ４）
上記式（２）−１〜式（２）−３で表される繰り返し単位中のＲ３及びＲ４は、各々独立に、置換基を有していてもよい直鎖、分岐又は環状のアルキル基であることが好ましい。アルキル基の炭素数は特に限定されないが、重合体の溶解性を維持するために、炭素数が１以上であることが好ましく、４以上がより好ましく、炭素数１２以下が好ましく、さらに好ましくは８以下であり、ヘキシル基であることが特に好ましい。
【００６９】
（Ｒ５〜Ｒ７及びＲ１１〜Ｒ１４）
Ｒ５〜Ｒ７及びＲ１１〜Ｒ１４は、各々独立に、置換基を有していてもよいアルキル基、置換基を有していてもよいアルコキシ基、置換基を有していてもよいアラルキル基、又は置換基を有していてもよい芳香族炭化水素基であることが好ましい。
【００７０】
前記アルキル基は特に限定されないが、重合体の溶解性を向上できる傾向にあるためには長い方が好ましく、膜の安定性を向上させるため、および電荷輸送性を向上させるためには短い方が好ましく、炭素数が１以上、２４以下が好ましく、１２以下がより好ましく、８以下がさらに好ましく、６以下が特に好ましく、２以上がより好ましく、３以上がさらに好ましく、４以上が特に好ましい。また、直鎖、分岐又は環状の各構造であってもよい。
具体的には、メチル基、エチル基、ｎ−プロピル基、ｉ−プロピル基、ｎ−ブチル基、ｉ−ブチル基、ｓｅｃ−ブチル基、ｔｅｒｔ−ブチル基、ｎ−ヘキシル基、ｎ−オクチル基、シクロヘキシル基、ドデシル基等が挙げられる。
【００７１】
前記アルコキシ基は特に限定されないが、重合体の溶解性を向上できる傾向にあるため、炭素数１以上、２４以下が好ましく、１２以下がより好ましく、８以下がさらに好ましく、６以下が特に好ましく、２以上がより好ましく、３以上がさらに好ましく、４以上が特に好ましい。
具体的には、メトキシ基、エトキシ基、ｎ−プロポキシ基、ｉ−プロポキシ基、ｎ−ブトキシ基、ｉ−ブトキシ基、ｔｅｒｔ−ブトキシ基、ヘキシルオキシ基等が挙げられる。
【００７２】
前記アラルキル基は特に限定されないが、重合体の溶解性を向上できる傾向にあるため、炭素数５以上、６０以下が好ましく、４０以下がより好ましく、７以上がより好ましく、１０以上がさらに好ましく、１２以上が特に好ましい。
具体的には、１，１−ジメチル−１−フェニルメチル基、１，１−ジ（ｎ−ブチル）−１−フェニルメチル基、１，１−ジ（ｎ−ヘキシル）−１−フェニルメチル基、１，１−ジ（ｎ−オクチル）−１−フェニルメチル基、フェニルメチル基、フェニルエチル基、３−フェニル−１−プロピル基、４−フェニル−１−ｎ−ブチル基、１−メチル−１−フェニルエチル基、５−フェニル−１−ｎ−プロピル基、６−フェニル−１−ｎ−ヘキシル基、６−ナフチル−１−ｎ−ヘキシル基、７−フェニル−１−ｎ−ヘプチル基、８−フェニル−１−ｎ−オクチル基、４−フェニルシクロヘキシル基等が挙げられる。
【００７３】
前記芳香族炭化水素基としては特に限定されないが、重合体の溶解性を向上できる傾向にあるため、炭素数が６以上、６０以下が好ましく、３０以下がより好ましく、２４以下がさらに好ましく、１４以下が特に好ましい。
具体的には、ベンゼン環、ナフタレン環、アントラセン環、フェナントレン環、ペリレン環、テトラセン環、ピレン環、ベンズピレン環、クリセン環、トリフェニレン環、アセナフテン環、フルオランテン環、フルオレン環等の、６員環の単環又は２〜５縮合環の一価の基、またはこれらから選ばれる環構造が２〜８連結した基が挙げられ、好ましくは単環又は２乃至４以下連結した基である。
【００７４】
電荷輸送性及び耐久性向上の観点から、Ｒ５〜Ｒ７はアルキル基または芳香族炭化水素基が好ましく、Ｒ５及びＲ６はアルキル基であることがより好ましく、Ｒ７は芳香族炭化水素基であることがより好ましく、好ましい炭素数は前記の通りである。
溶解性を向上しつつ電荷輸送性に優れる点では、Ｒ５及びＲ６は炭素数３以上８以下のアルキル基又は炭素数９以上４０以下のアラルキル基が好ましい。
【００７５】
前記Ｒ１〜Ｒ４のアルキル基、Ｒ５〜Ｒ７及びＲ１１〜Ｒ１４のアルキル基、アルコキシ基、アラルキル基及び芳香族炭化水素基は、置換基を有していてもよい。有していてもよい置換基は、前記Ｒ５〜Ｒ７及びＲ１１〜Ｒ１４のアルキル基、アルコキシ基、アラルキル基及び芳香族炭化水素基の好ましい基として挙げた基、又は後述の架橋性基が挙げられる。
前記Ｒ１〜Ｒ４のアルキル基、Ｒ５〜Ｒ７及びＲ１１〜Ｒ１４のアルキル基、アルコキシ基、アラルキル基及び芳香族炭化水素基は、低電圧化の観点からは、置換基を有さないことが最も好ましい。
【００７６】
また、Ｒ５〜Ｒ７及びＲ１１〜Ｒ１４が有していてもよい置換基は、本実施形態の重合体を成膜後、さらに別の層を塗布成膜して積層する場合、溶媒に対する不溶性が向上する観点から、後述の架橋性基であることが好ましい。中でも、電荷輸送性を妨げにくいことから、Ｒ５、Ｒ６、及びＲ１１〜Ｒ１４のいずれかが置換基として後述の架橋性基を有することが好ましく、Ｒ５およびＲ６の少なくとも一方がさらなる置換基として後述の架橋性基を有することがさらに好ましい。
【００７７】
（ａ、ｂ、ｃ１、ｃ２、ｄ１及びｄ２）
前記式（２）−１〜式（２）−３で表される繰り返し単位中において、ａ及びｂは各々独立に、０〜４の整数である。また、ａ＋ｂは１以上であることが好ましい。さらに、ａ及びｂは、各々２以下であることが好ましく、ａとｂの両方が１であることがさらに好ましい。
【００７８】
前記式（２）−１〜式（２）−３で表される繰り返し単位中において、ｃ１、ｃ２は、各々独立に１〜３の整数であり、ｄ１、ｄ２は、各々独立に０〜４の整数である。ｃ１、ｃ２、ｄ１、及びｄ２は、各々２以下であることが好ましく、ｃ１、ｃ２、ｄ１及びｄ２は等しいことがさらに好ましく、ｃ１、ｃ２、ｄ１、とｄ２の全てが１または２であることがさらに好ましく、ｃ１、ｃ２、ｄ１、とｄ２の全てが１であることが特に好ましい。
【００７９】
前記式（２）−１〜式（２）−３で表される繰り返し単位中のｃ１、ｃ２、ｄ１及びとｄ２の全てが１であるか又はｃ１、ｃ２、ｄ１及びとｄ２の全てが２であり、且つ、ａとｂの両方が２又は１である場合、Ｒ１とＲ２は、互いに対称な位置に結合していることが最も好ましい。
ここで、Ｒ１とＲ２とが互いに対称な位置に結合するということについて、前記式（２）−１においてＸ＝Ｃである場合を例にとり、下記式にて説明する。すなわち、下記式における主鎖のフルオレン環に対して、Ｒ１とＲ２の結合位置が対象であることをいう。このとき、主鎖を軸とする１８０度回転は同一構造とみなす。例えば、式（１ａ）において、ＲａとＲｂとが対象、Ｒａ’とＲｂ’とが対象であり、式（１ａ）と式（１ｂ）とは同一構造とみなす。
【００８０】
【化１７】
2020171190.tif 000019
【００８１】
有機電界発光素子に用いた場合の素子の耐久性または低電圧化の観点から、式（２）−１または式（２）−２で表される繰り返し単位を含むことが好ましい。
【００８２】
［置換基群Ｚ］
置換基群Ｚとして、以下の構造が挙げられる。
例えば、メチル基、エチル基、ｎ−プロピル基、ｉ−プロピル基、ｎ−ブチル基、ｉ−ブチル基、ｓｅｃ−ブチル基、ｔｅｒｔ−ブチル基、ｎ−ヘキシル基、シクロヘキシル基、ドデシル基等の、炭素数が通常１以上であり、好ましくは４以上であり、通常２４以下、好ましくは１２以下である、直鎖、分岐、又は環状のアルキル基；
例えば、ビニル基等の、炭素数が通常２以上であり、通常２４以下、好ましくは１２以下であるアルケニル基；
例えば、エチニル基等の、炭素数が通常２以上であり、通常２４以下、好ましくは１２以下であるアルキニル基；
例えば、メトキシ基、エトキシ基等の、炭素数が通常１以上であり、通常２４以下、好ましくは１２以下であるアルコキシ基；
例えば、フェノキシ基、ナフトキシ基、ピリジルオキシ基等の、炭素数が通常４以上、好ましくは５以上であり、通常３６以下、好ましくは２４であるアリールオキシ基若しくはヘテロアリールオキシ基；
例えば、メトキシカルボニル基、エトキシカルボニル基等の、炭素数が通常２以上であり、通常２４以下、好ましくは１２以下であるアルコキシカルボニル基；
例えば、ジメチルアミノ基、ジエチルアミノ基等の、炭素数が通常２以上であり、通常２４以下、好ましくは１２以下であるジアルキルアミノ基；
例えば、ジフェニルアミノ基、ジトリルアミノ基、Ｎ−カルバゾリル基等の、炭素数が通常１０以上、好ましくは１２以上であり、通常３６以下、好ましくは２４以下のジアリールアミノ基；
例えば、フェニルメチルアミノ基等の、炭素数が通常７以上であり、通常３６以下、好ましくは２４以下であるアリールアルキルアミノ基；
例えば、アセチル基、ベンゾイル基等の、炭素数が通常２以上であり、通常２４以下、好ましくは１２以下であるアシル基；
例えば、フッ素原子、塩素原子等のハロゲン原子；
例えば、トリフルオロメチル基等の、炭素数が通常１以上であり、通常１２以下、好ましくは６以下のハロアルキル基；
例えば、メチルチオ基、エチルチオ基等の、炭素数が通常１以上であり、通常２４以下、好ましくは１２以下のアルキルチオ基；
例えば、フェニルチオ基、ナフチルチオ基、ピリジルチオ基等の、炭素数が通常４以上、好ましくは５以上であり、通常３６以下、好ましくは２４以下であるアリールチオ基；
例えば、トリメチルシリル基、トリフェニルシリル基等の、炭素数が通常２以上、好ましくは３以上であり、通常３６以下、好ましくは２４以下であるシリル基；
例えば、トリメチルシロキシ基、トリフェニルシロキシ基等の、炭素数が通常２以上、好ましくは３以上であり、通常３６以下、好ましくは２４以下であるシロキシ基；
シアノ基；
例えば、フェニル基、ナフチル基等の、炭素数が通常６以上であり、通常３６以下、好ましくは２４以下である芳香族炭化水素基；
例えば、チエニル基、ピリジル基等の、炭素数が通常３以上、好ましくは４以上であり、通常３６以下、好ましくは２４以下である芳香族複素環基。
上記の置換基群Ｚの中でも、好ましくは、前記アルキル基、アルコキシ基、芳香族炭化水素基、芳香族複素環基である。電荷輸送性の観点からは、置換基を有さないことがさらに好ましい。
【００８３】
また、上記置換基群Ｚの各置換基は更に置換基を有していてもよい。それら置換基としては、上記置換基（置換基群Ｚ）と同じのもの又は後述の架橋性基が挙げられる。好ましくは、更なる置換基は有さないか、炭素数６以下のアルキル基、炭素数６以下のアルコキシ基、フェニル基又は後述の架橋性基である。電荷輸送性の観点からは、さらなる置換基を有さないことがより好ましい。
【００８４】
［末端基］
本実施形態において、末端基とは、重合体の重合終了時に用いたエンドキャップ剤によって形成された、重合体の末端部の構造のことを指す。本実施形態の重合体の末端基は、通常炭化水素基である。炭化水素基としては、電荷輸送性の観点から、炭素数１以上６０以下が好ましく、１以上４０以下がより好ましく、１以上３０以下がさらに好ましい。
【００８５】
好ましくは、
例えば、メチル基、エチル基、ｎ−プロピル基、ｉ−プロピル基、ｎ−ブチル基、ｉ−ブチル基、ｓｅｃ−ブチル基、ｔｅｒｔ−ブチル基、ｎ−ヘキシル基、シクロヘキシル基、ドデシル基等の、炭素数が通常１以上であり、好ましくは４以上であり、通常２４以下、好ましくは１２以下である、直鎖、分岐、又は環状のアルキル基；
例えば、ビニル基等の、炭素数が通常２以上であり、通常２４以下、好ましくは１２以下であるアルケニル基；
例えば、エチニル基等の、炭素数が通常２以上であり、通常２４以下、好ましくは１２以下であるアルキニル基；
例えば、フェニル基、ナフチル基等の、炭素数が通常６以上であり、通常３６以下、好ましくは２４以下である芳香族炭化水素環基；
が挙げられる。
これら炭化水素基はさらに置換基を有していてもよく、さらに有していてもよい置換基はアルキル基又は芳香族炭化水素基が好ましく、これらさらに有していてもよい置換基が複数ある場合は互いに結合して環を形成していてもよい。
好ましくは、電荷輸送性および耐久性の観点から、アルキル基又は芳香族炭化水素基であり、更に好ましくは芳香族炭化水素基である。
【００８６】
［可溶性基］
本実施形態の重合体は、溶媒への可溶性発現のため可溶性基を有することが好ましい。本実施形態における可溶性基は、炭素数３以上２４以下、好ましくは炭素数１２以下の、直鎖又は分岐のアルキル基またはアルキレン基を有する基である。これらの中でも好ましくは、アルキル基、アルコキシ基、またはアラルキル基であり、例えば、ｎ−プロピル基、２−プロピル基、ｎ−ブチル基、イソブチル基等である。より好ましくはｎ−ヘキシル基又はｎ−オクチル基である。可溶性基は置換基を有していてもよい。前記Ｒ１〜Ｒ７及びＲ１１〜Ｒ１４の一つ又は複数がこれらの構造である場合、それらの基は可溶性基であるとみなす。また、本実施形態における置換基が前記可溶性基の条件を満たす場合、それらの置換基は可溶性基であるとみなす。
【００８７】
（可溶性基の数）
本実施形態の重合体が有する可溶性基は、湿式成膜法に利用可能な重合体溶液を得やすくなる点では、多い方が好ましい。一方で、成膜した層の上に湿式成膜法で他の層を形成した際に層が溶媒に溶解してしまうことによる膜厚減少が少ない点では、少ない方が好ましい。
【００８８】
本実施形態の重合体が有する可溶性基の数は、重合体の１ｇあたりのモル数で表すことができる。
本実施形態の重合体が有する可溶性基の数を、重合体の１ｇあたりのモル数で表した場合、重合体１ｇあたり、通常４．０ミリモル以下、好ましくは３．０ミリモル以下、さらに好ましくは２．０ミリモル以下であり、また通常０．１ミリモル以上、好ましくは０．５ミリモル以上である。
可溶性基の数が上記範囲内であると、重合体が溶媒に溶解しやすく、湿式成膜法に適した重合体を含む組成物が得られ易い。また、可溶性基密度が適度であるため、加熱溶媒乾燥後の有機溶媒に対する難溶性が十分であるため、湿式成膜法での多層積層構造が形成可能となる。
【００８９】
ここで、重合体の１ｇあたりの可溶性基の数は、重合体からその末端基を除いて、合成時の仕込みモノマーのモル比と、構造式から算出することができる。
以下に示す、後述の実施例１で合成した重合体１の場合で説明すると、重合体１において、末端基を除いた繰り返し単位の分子量は平均７６７であり、また可溶性基であるヘキシル基は、１繰り返し単位当たり平均２個である。これを単純比例により計算すると、分子量１ｇあたりの可溶性基の数は、２．０９ミリモルと算出される。
【化１８】
2020171190.tif 000020
【００９０】
［架橋性基］
本実施形態の重合体は、置換基として架橋性基を有していてもよい。本実施形態の重合体における架橋性基は、式（１）で表される繰り返し単位中に存在していてもよく、式（１）で表される繰り返し単位とは別の繰り返し単位中に存在していてもよい。特に、側鎖であるＡｒ１に架橋性基を有することが、架橋反応が進行しやすいため好ましい。
架橋性基を有することで、熱及び／又は活性エネルギー線の照射により起こる反応（難溶化反応）の前後で、有機溶媒に対する溶解性に大きな差を生じさせることができる。
【００９１】
架橋性基とは、熱及び／又は活性エネルギー線の照射により、該架橋性基の近傍に位置する他の分子を構成している基と反応して、新規な化学結合を生成する基のことをいう。この場合、反応する基は架橋性基と同一の基でも異なった基でもよい。
架橋性基としては、芳香族環に縮環したシクロブテン環、芳香族環に結合したアルケニル基を含む基が好ましく、更に好ましくは下記架橋性基群Ｔから選ばれる基である。架橋性基は、前記各構造が有する置換基にさらに置換していることが好ましい。
【００９２】
（架橋性基群Ｔ）
架橋性基群Ｔは、以下に示す構造である。
【化１９】
2020171190.tif 000021
【００９３】
上記架橋性基群Ｔにおいて、
Ｒ２１〜Ｒ２３は、各々独立に、水素原子又はアルキル基を表す。
Ｒ２４〜Ｒ２６は、各々独立に、アルキル基又はアルコキシ基を表す。ｐは１〜４の整数、ｑは１〜５の整数、ｒは１〜７の整数を表す。
ｐが２以上のとき、複数のＲ２４は同じであっても異なっていてもよく、隣接するＲ２４同士が結合して環を形成してもよい。
ｑが２以上のとき、複数のＲ２５は同じであっても異なっていてもよく、隣接するＲ２５同士が結合して環を形成してもよい。
ｒが２以上のとき、複数のＲ２６は同じであっても異なっていてもよい。
Ａｒ２１、Ａｒ２２は置換基を有していてもよい、芳香族炭化水素基又は芳香族複素環基を表す。
【００９４】
Ｒ２１〜Ｒ２６のアルキル基としては、炭素数が６以下である、直鎖又は分岐の鎖状アルキル基が挙げられる。例えば、メチル基、エチル基、ｎ−プロピル基、２−プロピル基、ｎ−ブチル基、イソブチル基等である。より好ましくは、メチル基又はエチル基である。Ｒ２１〜Ｒ２６の炭素数が６以下であることで、架橋反応を立体的に阻害することもなく、膜の不溶化が起こりやすい傾向にある。
【００９５】
Ｒ２４〜Ｒ２６のアルコキシ基としては、炭素数が６以下である、直鎖又は分岐の鎖状アルコキシ基が挙げられる、例えば、メトキシ基、エトキシ基、ｎ−プロポキシ基、２−プロポキシ基、ｎ−ブトキシ基等である。より好ましくは、メトキシ基又はエトキシ基である。Ｒ２４〜Ｒ２６の炭素数が６以下であれば、架橋反応を立体的に阻害することもなく、膜の不溶化が起こりやすい傾向にある。
【００９６】
また、Ａｒ２１及びＡｒ２２の置換基を有していてもよい芳香族炭化水素基としては、例えば、１個の遊離原子価を有する、ベンゼン環、ナフタレン環等の６員環の単環又は２〜５縮合環が挙げられる。特に１個の遊離原子価を有するベンゼン環が好ましい。
Ａｒ２２は、置換基を有していてもよい芳香族炭化水素基を２以上結合させた基であってもよい。このような基としては、ビフェニレン基、ターフェニレン基等が挙げられ、４，４’−ビフェニレン基が好ましい。
Ａｒ２１、Ａｒ２２が有していてもよい置換基は前述の置換基群Ｚと同様である。
【００９７】
架橋性基として、シンナモイル基などアリールビニルカルボニル基、一価の遊離原子価を有するベンゾシクロブテン環、一価の遊離原子価を有する１，２−ジヒドロシクロブタ〔ａ〕ナフタレン環等の環化付加反応する基が、素子の電気化学的安定性をさらに向上させる点で好ましい。
また、架橋性基の中でも、架橋後の構造が特に安定な点で、一価の遊離原子価を有する芳香族環に縮環したシクロブテン環、一価の遊離原子価を有する１，２−ジヒドロシクロブタ〔ａ〕ナフタレン環を含む基が好ましく、中でもベンゾシクロブテン環または一価の遊離原子価を有する１，２−ジヒドロシクロブタ〔ａ〕ナフタレン環が更に好ましく、架橋反応温度が低い点で一価の遊離原子価を有する１，２−ジヒドロシクロブタ〔ａ〕ナフタレン環が特に好ましい。
【００９８】
（架橋性基の数）
本実施形態の重合体が有する架橋性基は、架橋することにより十分に不溶化し、その上に湿式成膜法で他の層を形成しやすくなる点では、多い方が好ましい。一方で、形成された層にクラックが生じ難く、未反応架橋性基が残りにくく、有機電界発光素子が長寿命になりやすい点では、架橋性基は少ないことが好ましい。
【００９９】
本実施形態の重合体における、１つのポリマー鎖の中に存在する架橋性基は、好ましくは１以上、より好ましくは２以上であり、また好ましくは２００以下、より好ましくは１００以下である。
また、本実施形態の重合体が有する架橋性基の数は、重合体の分子量１０００あたりの数で表すことができる。
本実施形態の重合体が有する架橋性基の数を、重合体の分子量１０００あたりの数で表した場合、分子量１０００あたり、通常３．０個以下、好ましくは２．０個以下、さらに好ましくは１．０個以下であり、また通常０．０１個以上、好ましくは０．０５個以上である。
架橋性基の数が上記範囲内であると、クラック等が起き難く、平坦な膜が得られ易い。また、架橋密度が適度であるため、架橋反応後の層内に残る未反応の架橋性基が少なく、得られる素子の寿命に影響し難い。
さらに、架橋反応後の、有機溶媒に対する難溶性が十分であるため、湿式成膜法での多層積層構造が形成し易い。
【０１００】
ここで、重合体の分子量１０００あたりの架橋性基の数は、重合体からその末端基を除いて、合成時の仕込みモノマーのモル比と、構造式から算出することができる。
例えば、後述の実施例で合成した重合体３の場合で説明すると、重合体３において、末端基を除いた繰り返し単位の分子量は平均８１６であり、また架橋性基は、１繰り返し単位当たり０．１３８個である。これを単純比例により計算すると、分子量１０００あたりの架橋性基の数は、０．１５個と算出される。
【化２０】
2020171190.tif 000022
【０１０１】
［繰り返し単位の含有量］
本実施形態の重合体において、式（１）で表される繰り返し単位の含有量は特に制限されないが、通常重合体中に５０モル％以上含まれ、６０モル％以上含まれることが好ましく、７０モル％以上含まれることがさらに好ましく、８０モル％以上含まれることが特に好ましい。本実施形態の重合体は、繰り返し単位が、式（１）で表される繰り返し単位のみから構成されていてもよいが、有機電界発光素子とした場合の諸性能をバランスさせる目的から、式（１）とは別の繰り返し単位を有していてもよく、その場合、重合体中の式（１）で表される繰り返し単位の含有量は、通常、９５モル％以上、好ましくは９９モル％以上である。
【０１０２】
［他に含まれていてよい好ましい繰り返し単位］
本実施形態の重合体は、さらに下記（３）−１〜式（３）−３のいずれかで表わされる繰り返し単位を含むことも好ましい。
【化２１】
2020171190.tif 000023
【０１０３】
式（３）−１〜（３）−３中、
Ａｒ７は、それぞれの繰り返し単位において独立に、置換基を有していてもよい芳香族炭化水素基、置換基を有していてもよい芳香族複素環基、又は置換基を有していてもよい芳香族炭化水素基若しくは置換基を有していてもよい芳香族複素環基が直接若しくは連結基を介して複数個連結した二価の基を表し、
Ｘは、−Ｃ（Ｒ５）（Ｒ６）−、−Ｎ（Ｒ７）−または−Ｃ（Ｒ１１）（Ｒ１２）−Ｃ（Ｒ１３）（Ｒ１４）−を表し、
Ｒ１〜Ｒ４は、各々独立に、置換基を有していてもよいアルキル基、置換基を有していてもよいアルコキシ基、置換基を有していてもよいアラルキル基を表し、
Ｒ５〜Ｒ７及びＲ１１〜Ｒ１４は、各々独立に、置換基を有していてもよいアルキル基、置換基を有していてもよいアルコキシ基、置換基を有していてもよいアラルキル基、または置換基を有していてもよい芳香族炭化水素基を表し、
ａ、ｂは、各々独立に、０〜４の整数であり、
ｃ１、ｃ２は、各々独立に、１〜３の整数であり、
ｄ１、ｄ２は、各々独立に、０〜４の整数であり、
Ｒ１、Ｒ２、Ｒ３、Ｒ４が該繰り返し単位中に複数ある場合は、Ｒ１、Ｒ２、Ｒ３、Ｒ４は同一であっても異なっていてもよい。
【０１０４】
（Ａｒ７）
前記式（３）−１〜（３）−３で表される繰り返し単位中において、Ａｒ７は、それぞれの繰り返し単位において独立に、置換基を有していてもよい芳香族炭化水素基又は置換基を有していてもよい芳香族複素環基を表す。
芳香族炭化水素基としては、炭素数が６以上、６０以下が好ましく、具体的には、ベンゼン環、ナフタレン環、アントラセン環、フェナントレン環、ペリレン環、テトラセン環、ピレン環、ベンズピレン環、クリセン環、トリフェニレン環、アセナフテン環、フルオランテン環、フルオレン環等の、６員環の単環若しくは２〜５縮合環またはこれらが複数連結した一価の基が挙げられる。
上記の二価の基が複数個連結される場合は、２〜１０連結した二価の基が挙げられ、２〜５連結した二価の基であることが好ましい。
【０１０５】
芳香族複素環基としては、炭素数が３以上、６０以下が好ましく、具体的には、フラン環、ベンゾフラン環、チオフェン環、ベンゾチオフェン環、ピロール環、ピラゾール環、イミダゾール環、オキサジアゾール環、インドール環、カルバゾール環、ピロロイミダゾール環、ピロロピラゾール環、ピロロピロール環、チエノピロール環、チエノチオフェン環、フロピロール環、フロフラン環、チエノフラン環、ベンゾイソオキサゾール環、ベンゾイソチアゾール環、ベンゾイミダゾール環、ピリジン環、ピラジン環、ピリダジン環、ピリミジン環、トリアジン環、キノリン環、イソキノリン環、シンノリン環、キノキサリン環、フェナントリジン環、ベンゾイミダゾール環、ペリミジン環、キナゾリン環、キナゾリノン環、アズレン環等の、５〜６員環の単環若しくは２〜４縮合環またはこれらが複数連結した一価の基が挙げられる。
上記の二価の基が複数個連結される場合は、２〜１０連結した二価の基が挙げられ、２〜５連結した二価の基であることが好ましい。
【０１０６】
Ａｒ７は、電荷輸送性が優れる点、耐久性に優れる点から、置換基を有していてもよい芳香族炭化水素基が好ましく、中でも置換基を有していてもよいベンゼン環又はフルオレン環の一価の基、すなわち、置換基を有していてもよいフェニル基又はフルオレニル基がより好ましく、置換基を有していてもよいフルオレニル基がさらに好ましく、置換基を有していてもよい２−フルオレニル基が特に好ましい。
【０１０７】
Ａｒ７の芳香族炭化水素基、芳香族複素環基が有してもよい置換基としては、本実施形態の重合体の特性を著しく低減させないものであれば、特に制限はない。好ましくは、前記置換基群Ｚ又は前記架橋性基から選ばれる基が挙げられ、アルキル基、アルコキシ基、芳香族炭化水素基、芳香族複素環基又は前記架橋性基が好ましく、アルキル基がより好ましい。
【０１０８】
Ａｒ７は、塗布溶媒への溶解性の点から、炭素数１〜２４のアルキル基で置換されたフルオレニル基が好ましく、特に、炭素数４〜１２のアルキル基で置換された２−フルオレニル基が好ましい。さらに、２−フルオレニル基の９位にアルキル基が置換された９−アルキル−２−フルオレニル基が好ましく、特に、アルキル基が２置換された９、９−ジアルキル−２−フルオレニル基が好ましい。９位および９’位の少なくとも一方がアルキル基で置換されたフルオレニル基であることにより、溶媒に対する溶解性及びフルオレン環の耐久性が向上する傾向にある。さらに、９位および９’位の両方がアルキル基で置換されたフルオレニル基であることにより、溶媒に対する溶解性及びフルオレン環の耐久性がさらに向上する傾向にある。
また、Ａｒ７は前述の架橋性基を含むことが、成膜後、積層塗布する際に溶媒に対する不溶性が向上するため好ましい。
【０１０９】
重合体は、不溶化の観点からは、さらなる置換基として少なくとも一つの前述の架橋性基を含む、式（３）−１〜式（３）−３で表される繰り返し単位を含むことが好ましく、該架橋性基が、Ａｒ７で表される芳香族炭化水素基又は芳香族複素環基が有していてもよい置換基に更に置換していることが好ましい。
有機電界発光素子に用いた場合の素子の耐久性または低電圧化の観点から、式（３）−１または式（３）−２で表される繰り返し単位を含むことが好ましい。
【０１１０】
［重合体の分子量］
本実施形態の重合体の重量平均分子量（Ｍｗ）は、通常３，０００，０００以下、好ましくは１，０００，０００以下、より好ましくは５００，０００以下、さらに好ましくは２００，０００以下、特に好ましくは１００，０００以下である。また、通常１０，０００以上、好ましくは２０，０００以上、より好ましくは３０，０００以上である。
【０１１１】
重合体の重量平均分子量が上記上限値以下であることで、溶媒に対する溶解性が得られ、成膜性に優れる傾向にある。また、重合体の重量平均分子量が上記下限値以上であることで、重合体のガラス転移温度、融点及び気化温度の低下が抑制され、耐熱性が向上する場合がある。加えて、架橋反応後の塗膜の有機溶媒に対する不溶性が十分である場合がある。
【０１１２】
また、本実施形態の重合体における数平均分子量（Ｍｎ）は、通常２，５００，０００以下、好ましくは７５０，０００以下、より好ましくは４００，０００以下、特に好ましくは１００，０００以下である。また、通常２，０００以上、好ましくは４，０００以上、より好ましくは８，０００以上、さらに好ましくは２０，０００以上である。
【０１１３】
さらに、本実施形態の重合体における分散度（Ｍｗ／Ｍｎ）は、好ましくは３．５以下であり、さらに好ましくは２．５以下、特に好ましくは２．０以下である。尚、分散度は値が小さい程よいため、下限値は理想的には１である。該重合体の分散度が、上記上限値以下であると、精製が容易で、また溶媒に対する溶解性や電荷輸送能が良好である。
【０１１４】
通常、重合体の重量平均分子量及び数平均分子量はＳＥＣ（サイズ排除クロマトグラフィー）測定により決定される。ＳＥＣ測定では高分子量成分ほど溶出時間が短く、低分子量成分ほど溶出時間が長くなるが、分子量既知のポリスチレン（標準試料）の溶出時間から算出した校正曲線を用いて、サンプルの溶出時間を分子量に換算することによって、重量平均分子量及び数平均分子量が算出される。
【０１１５】
［他の繰り返し単位］
本実施形態の重合体は、電荷輸送性及び耐久性の点で、さらに式（４）または式（５）で表される繰り返し単位を含んでいてもよい。下記式（４）で表される繰り返し単位は、上記式（１）、式（２）−１〜式（２）−３及び式（３）−１〜式（３）−３で表わされる繰り返し単位中の一部の構造部分と一致しうるが、それらとは別の繰り返し単位の構造である。
【化２２】
2020171190.tif 000024
【０１１６】
式（４）中、
Ａｒ８は、置換基を有していてもよい芳香族炭化水素基又は置換基を有していてもよい芳香族複素環基を表し、
Ａｒ９は、置換基を有していてもよい二価の芳香族炭化水素基、置換基を有していてもよい二価の芳香族複素環基、又は該置換基を有していてもよい芳香族炭化水素基及び該置換基を有していてもよい芳香族複素環基から選ばれる複数の基が直接若しくは連結基を介して複数個連結した二価の基を表す。
【０１１７】
式（５）中、
Ａｒ１０は置換基を有していてもよい二価の芳香族炭化水素基、置換基を有していてもよい二価の芳香族複素環基、又は該置換基を有していてもよい芳香族炭化水素基及び該置換基を有していてもよい芳香族複素環基から選ばれる複数の基が直接若しくは連結基を介して複数個連結した二価の基を表す。
【０１１８】
（Ａｒ８、Ａｒ９及びＡｒ１０）
Ａｒ８、Ａｒ９及びＡｒ１０における芳香族炭化水素基及び芳香族複素環基としては、Ａｒ８は式（１）のＡｒ６が取ることのできる芳香族炭化水素基及び芳香族複素環基と同様の基から選択される基であり、Ａｒ９及びＡｒ１０は式（１）Ａｒ２が取ることのできる芳香族炭化水素基及び芳香族複素環基と同様の基から選択される基であって二価である基を表す。これらの二価の基が複数個連結される場合も同様に２〜１０が好ましく、２〜５がさらに好ましい。有していてもよい置換基は前記置換基群Ｚまたは前記架橋性基と同様の基が好ましい。
【０１１９】
［好ましい重合体］
本実施形態の重合体は、下記式（６）内のいずれかで示される繰り返し単位であることが最も好ましい。
【化２３】
2020171190.tif 000025
【０１２０】
式（６）の各重合体において、
ＡｒＴは前記Ａｒ１または前記Ａｒ７を表し、各重合体中の複数のＡｒＴは同じであっても異なっていてもよく、各重合体中のＡｒＴの少なくとも一つは前記Ａｒ１を表し、
Ｘ、Ｒ１、Ｒ２、Ｒ３、Ｒ４は前記式（２）−１〜式（２）−３と同様である。
ｎ、ｍは繰り返し数を表す。
【０１２１】
本発明の第１の要旨の別の実施形態の重合体は、下記式（１２）又は下記式（１３）で表される構造を含む重合体である。
【０１２２】
【化２４】
2020171190.tif 000026
【０１２３】
式（１２）中、
Ｇ、Ａｒ２、Ａｒ４、及びＡｒ６は、式（１）におけるＧ、Ａｒ２、及びＡｒ４とそれぞれ同様であり、
Ａｒ５５は、下記のスキーム２に示すａ−１〜ａ−４、ｂ−１〜ｂ−９、ｃ−１〜ｃ−５、ｄ−１〜ｄ−１６、及びｅ１〜ｅ４から選択されるいずれかの構造を表す。
なお、Ａｒ１２中の“−＊”が式（１２）中Ｇと結合する部位（結合位置）である。
【０１２４】
【化２５】
2020171190.tif 000027
【０１２５】
式（１２）中、Ｇ、Ａｒ２、Ａｒ４、Ａｒ６の好ましい範囲、有していてもよい置換基は、上述の式（１）中のＧ、Ａｒ２、Ａｒ４、Ａｒ６とそれぞれ同様である。
【０１２６】
式（１２）中、Ａｒ５５の好ましい範囲は、上述の式（１）中のＡｒ５の好ましい範囲、及び有していてもよい置換基は、上述の式（１）中のＡｒ５と同様である。
【０１２７】
【化２６】
2020171190.tif 000028
【０１２８】
式（１３）中、
Ｇ、Ａｒ２、Ａｒ４、及びＡｒ６は、上述の式（１）におけるＧ、Ａｒ２、及びＡｒ４とそれぞれ同様であり、
Ａｒ３３、及びＡｒ３４は、それぞれ独立に、置換基を有していてもよい二価の芳香族炭化水素基、置換基を有していてもよい芳香族複素環基、又は置換基を有していてもよい芳香族炭化水素基若しくは置換基を有していてもよい芳香族複素環基が直接若しくは連結基を介して複数個連結した二価の基を表し、
Ａｒ５５５は、水素原子、置換基を有していてもよい芳香族炭化水素基、置換基を有していてもよい芳香族複素環基、又は置換基を有していてもよい芳香族炭化水素基若しくは芳香族複素環基が直接若しくは連結基を介して複数個連結した一価の基を表す。
なお、Ａｒ１３中の“−＊”が式（１３）中Ｇと結合する部位（結合位置）である。
【０１２９】
式（１３）中、Ｇ、Ａｒ２、Ａｒ４、及びＡｒ６の好ましい範囲、及び有していてもよい置換基は、それぞれ上述の式（１）中のＧ、Ａｒ２、Ａｒ４、及びＡｒ６とそれぞれ同様である。
【０１３０】
式（１３）中、Ａｒ３３、及びＡｒ３４の好ましい範囲、及び有していてもよい置換基は、上述の式（１）中のＡｒ２、及びＡｒ４と同様であり、複数個連結する場合の好ましい範囲も同様である。
【０１３１】
Ａｒ５５５の好ましい範囲は、上述の式（１）中のＡｒ５の好ましい範囲と同様である。有していてもよい置換基は、式（１）中のＡｒ５と同様である。
【０１３２】
式（１２）、式（１３）の好ましい繰り返し単位構造、その末端基、可溶性基、架橋性基、繰り返し単位の含有量、他に含まれていてよい好ましい繰り返し単位、重合体の分子量、有していてもよい他の繰り返し単位、等は、上述の式（１）の重合体と同様である。
【０１３３】
式（１２）では、Ａｒ５５が分子のＬＵＭＯを側鎖の末端側に分布させることができるため、正孔注入輸送能が高く、耐久性を高くすることができる。また、式（１３）は、Ａｒ３３、Ａｒ３４、により主鎖とカルバゾールとの間の距離をとることで、ＨＯＭＯとＬＵＭＯを分離することができるため、正孔注入輸送能、耐久性を改善することができる。式（１）は、Ａｒ３、Ａｒ５を有するため、分子のＬＵＭＯを側鎖の末端側に分布させ、さらに、主鎖のＨＯＭＯと側鎖のＬＵＭＯを分離させることができるため、より好ましい。
【０１３４】
［具体例］
本実施形態の重合体の具体例を以下に示すが、これらに限定されるものではない。なお、化学式中の数字は繰返し単位のモル比を表す。
これらの重合体は、ランダム共重合体、交互共重合体、ブロック共重合体、又はグラフト共重合体等のいずれでもよく、単量体の配列順序は限定されない。
【０１３５】
【化２７】
2020171190.tif 000029
【０１３６】
［重合体の製造方法］
本実施形態の重合体の製造方法は特には制限されない。例えば、Ｓｕｚｕｋｉ反応による重合方法、Ｇｒｉｇｎａｒｄ反応による重合方法、Ｙａｍａｍｏｔｏ反応による重合方法、Ｕｌｌｍａｎｎ反応による重合方法、Ｂｕｃｈｗａｌｄ−Ｈａｒｔｗｉｇ反応による重合方法等などによって製造できる。
【０１３７】
Ｕｌｌｍａｎｎ反応による重合方法及びＢｕｃｈｗａｌｄ−Ｈａｒｔｗｉｇ反応による重合方法の場合、例えば、式（１ａ）で表されるジハロゲン化アリール（ＹはＩ、Ｂｒ、Ｃｌ、Ｆ等のハロゲン原子を示す。）と式（１ｂ）で表される１級アミノアリールとを反応させ、更に２ａと反応させることにより、本実施形態の重合体が合成される。
【化２８】
2020171190.tif 000030
【０１３８】
上記式中、Ａｒ１、Ｒ１〜Ｒ２、Ｘ、ａ、及びｂは、前記式（２）−１〜（２）−３とそれぞれ同義である。ｃ及びｄは、前記式（２）−１〜（２）−３におけるｃ１又はｃ２、及びｄ１又はｄ２とそれぞれ同義である。ｎ、ｍは繰り返し数を表す。
なお、前記の重合方法において、通常、Ｎ−アリール結合を形成する反応は、例えば炭酸カリウム、ｔｅｒｔ−ブトキシナトリウム、トリエチルアミン等の塩基存在下で行う。また、例えば銅やパラジウム錯体等の遷移金属触媒存在下で行うこともできる。
【０１３９】
＜第２の要旨に係る実施形態＞
＜同一の部分構造＞
本発明の第２の要旨の実施形態である有機電界発光素子は、陽極、陰極、及び該陽極と該陰極の間に有機層を有する有機電界発光素子であって、該有機層は、正孔輸送層と、正孔輸送層に隣接する発光層とを有し、正孔輸送層が前記式（１）で表される重合体１又は該重合体１が架橋した重合体を含み、該重合体１又は該重合体１が架橋した重合体と、発光層に含まれる材料の少なくとも一つとが、ともにカルバゾール環を有する下記式（ＣｚＰ）で表わされる部分構造を有する材料（下記式（ＣｚＰ）で表わされる部分構造を有する化合物）を含む、有機電界発光素子であることが好ましい。なお、本明細書における「材料」の記載について、「化合物」と置き換えることができる記載は「化合物」と置き換えてもよい。
【０１４０】
【化２９】
2020171190.tif 000031
【０１４１】
より好ましくは、前記正孔輸送層に含まれる材料と前記発光層に含まれる材料とがともに式（ＣｚＰ）で表わされる部分構造を有する材料を含み、前記正孔輸送層に含まれる材料または前記発光層に含まれる材料のいずれか一方が式（ＣｚＰ）で表わされる部分構造を２以上有する材料を含むことであり、さらに好ましくは、前記発光層に含まれる材料とが式（ＣｚＰ）で表わされる部分構造を２以上有する材料（化合物）を含むことであり、特に好ましくは、前記正孔輸送層に含まれる材料と前記発光層に含まれる材料とがともに式（ＣｚＰ）で表わされる部分構造を２以上有する材料（化合物）を含むことである。このような組合せであると、より低電圧駆動し、高効率発光し、長寿命化することが期待される。また、前記正孔輸送層または前記発光層の少なくとも一方が式（ＣｚＰ）で表される部分構造を有する材料を２種以上含むことも好ましく、特に、発光層に式（ＣｚＰ）で表される部分構造を有する材料を２種以上含むことが好ましい。このような組合せにおいても、より低電圧駆動し、高効率発光し、長寿命化することが期待される。
【０１４２】
式（ＣｚＰ）で表わされる部分構造を有する正孔輸送層に含まれる材料は、特に制限はないが、好ましくは高分子化合物である。高分子化合物としては、好ましくはアリールアミン構造を有する高分子化合物である。アリールアミン高分子化合物としては、より好ましくは下記式（２０）で表わされる繰り返し単位を有する重合体である。
【０１４３】
式（ＣｚＰ）で表わされる部分構造を有する発光層に含まれる材料は、特に制限はないが、低分子化合物であることが好ましい。
式（ＣｚＰ）で表わされる部分構造を有する材料が高分子化合物である場合、高分子化合物に含まれる式（ＣｚＰ）の数としては、高分子化合物の繰り返し単位中に含まれる式（ＣｚＰ）の数以上であることが好ましい。繰り返し単位中に式（ＣｚＰ）が二つ存在する場合、高分子化合物に含まれる式（ＣｚＰ）の数は高分子化合物の繰り返し単位の２倍となる。高分子化合物が複数の繰り返し単位を有する場合、少なくとも一つの繰り返し単位が式（ＣｚＰ）を有していればよい。式（ＣｚＰ）は置換基を有していてもよい。
【０１４４】
また、正孔輸送層に含まれる材料または発光層に含まれる材料と、式（ＣｚＰ）との結合方式は特に限られない。例えばカルバゾール部分と、正孔輸送層に含まれる材料または発光層に含まれる材料とが結合していてもよく、ベンゼン部分と、正孔輸送層に含まれる材料または発光層に含まれる材料とが結合していてもよい。
【０１４５】
＜低分子化合物＞
次に、本実施形態の素子に含まれる式（ＣｚＰ）で表わされる部分構造を有する材料が、低分子化合物である場合について説明する。発光層に用いられる発光材料またはホスト材料として用いられる低分子化合物に式（ＣｚＰ）が用いることができ、ホスト材料の場合は、例えば以下である。
【０１４６】
式（ＣｚＰ）として以下式（ＣｚＰ-２）を有するホスト材料である。
【０１４７】
【化３０】
2020171190.tif 000032
【０１４８】
上記式（ＣｚＰ−２）中、＊１、＊２、＊３は、ホスト材料の骨格との結合位置であり、＊１、＊２、＊３の少なくともいずれかが結合していればよい。ホスト材料の骨格とは直接結合していてもよく他の構造を介して結合していてもよい。式（ＣｚＰ-２）は置換基を有していてもよい。この介してよい他の構造とは、特段制限されないが、好ましくは置換基を有していてもよい芳香族炭化水素基、置換基を有していてもよい芳香族複素環基、又は置換基を有していてもよい芳香族炭化水素基および置換基を有していてもよい芳香族複素環基から選ばれる２以上の基が複数個連結した構造が挙げられ、具体的には後述の式（１４）〜式（１６）におけるＢとして用いることのできる、置換基を有していてもよい芳香族炭化水素基、置換基を有していてもよい芳香族複素環基、又は置換基を有していてもよい芳香族炭化水素基および置換基を有していてもよい芳香族複素環基から選ばれる２以上の基が複数個連結した構造を用いることができ、有してよい置換基及び好ましい範囲も同様である。
置換基としては、前述の置換基群Ｚから選ばれる基を用いることができる。
正孔輸送層と正孔輸送層に隣接する発光層との間の電荷の授受は主に正孔輸送層を形成する材料と発光層中のホスト材料との間で行われるため、発光層に用いられるホスト材料が、式（ＣｚＰ）、及び／又は式（ＣｚＰ-２）を有することで特に界面での正孔輸送性を向上することができる。
【０１４９】
ホスト材料の骨格としては、電子輸送性、正孔輸送性、および電子輸送性と正孔輸送性の両方を有するものから選ばれることが好ましい。
電荷輸送性に優れる骨格としては、具体的には、芳香族構造、芳香族アミン構造、トリアリールアミン構造、ジベンゾフラン構造、ナフタレン構造、フェナントレン構造、フタロシアニン構造、ポルフィリン構造、チオフェン構造、ベンジルフェニル構造、フルオレン構造、キナクリドン構造、トリフェニレン構造、カルバゾール構造、ピレン構造、アントラセン構造、フェナントロリン構造、キノリン構造、ピリジン構造、ピリミジン構造、トリアジン構造、オキサジアゾール構造又はイミダゾール構造等を有するものが挙げられる。
【０１５０】
電子輸送性材料としては、電子輸送性に優れ、かつ構造が比較的安定な材料である観点から、ピリジン構造、ピリミジン構造、トリアジン構造を有する化合物がより好ましく、ピリミジン構造、トリアジン構造を有する化合物であることがさらに好ましい。
正孔輸送性材料は、正孔輸送性に優れた構造を有する化合物であり、前記電荷輸送性に優れた骨格としては、カルバゾール構造、ジベンゾフラン構造、トリアリールアミン構造、ナフタレン構造、フェナントレン構造又はピレン構造を有するものを用いることができ、この中でもカルバゾール構造、ジベンゾフラン構造又はトリアリールアミン構造を有するものが特に好ましい。
【０１５１】
発光層のホスト材料は、３環以上の縮合環構造を有することが好ましく、３環以上の縮合環構造を２以上有する化合物または５環以上の縮合環を少なくとも１つ有する化合物であることがさらに好ましい。これらの化合物であることで、分子の剛直性が増し、熱に応答する分子運動の程度を抑制する効果が得られ易くなる。さらに、３環以上の縮合環及び５環以上の縮合環は、芳香族炭化水素環又は芳香族複素環を有することが電荷輸送性及び材料の耐久性の点で好ましい。
【０１５２】
３環以上の縮合環構造としては、具体的には、アントラセン構造、フェナントレン構造、ピレン構造、クリセン構造、ナフタセン構造、トリフェニレン構造、フルオレン構造、ベンゾフルオレン構造、インデノフルオレン構造、インドロフルオレン構造、カルバゾール構造、インデノカルバゾール構造、インドロカルバゾール構造、ジベンゾフラン構造、ジベンゾチオフェン構造等が挙げられる。電荷輸送性ならびに溶解性の観点から、フェナントレン構造、フルオレン構造、インデノフルオレン構造、カルバゾール構造、インデノカルバゾール構造、インドロカルバゾール構造、ジベンゾフラン構造及びジベンゾチオフェン構造からなる群より選択される少なくとも１つが好ましく、電荷に対する耐久性の観点からカルバゾール構造又はインドロカルバゾール構造がさらに好ましい。
【０１５３】
有機電界発光素子の電荷に対する耐久性の観点から、発光層のホスト材料の内、少なくとも一つはピリミジン骨格又はトリアジン骨格を有する材料であることが好ましい。
ホスト材料の骨格と式（ＣｚＰ-２）との間に用いられる構造としては、例えばアリーレン基を用いることができる。アリーレン基としては、例えば、フェニレン、ビフェニレン、トリフェニレンが挙げられ、分岐を有していてもよい。
【０１５４】
発光層のホスト材料は、可撓性に優れる観点では高分子材料であることが好ましい。可撓性に優れる材料を用いて形成された発光層は、フレキシブル基板上に形成された有機電界発光素子の発光層として好ましい。発光層に含まれるホスト材料が高分子材料である場合、分子量は、好ましくは５，０００以上１，０００，０００以下、さらに好ましくは１０，０００以上、５００，０００以下、より好ましくは１０，０００以上１００，０００以下である。
【０１５５】
［好ましい低分子化合物］
発光層に含まれる、式（ＣｚＰ）で表される部分構造を有する化合物、特に低分子化合物は、下記式（１４）、下記式（１５）、又は下記式（１６）のいずれかで表される化合物であることが好ましい。
【化３１】
2020171190.tif 000033
【０１５６】
上記式（１４）〜（１６）中、
Ａは前記式（ＣｚＰ）で表される部分構造であり、置換基を有していてもよい。
Ｂは単結合または任意の部分構造を表す。
Ａが複数存在する場合、同一であっても互いに異なっていてもよい。
Ｂが複数存在する場合、同一であっても互いに異なっていてもよい。
ｎａ、ｎｂ及びｎｃはそれぞれ独立に１以上、５以下の整数を表し、
前記式（１４）〜（１６）で表される化合物の分子量は５，０００以下である。
【０１５７】
（Ａ）
Ａにおける有していてもよい置換基は、前記置換基群Ｚから選ばれることが好ましく、好ましい基およびさらに有してよい置換基も同様である。
【０１５８】
（Ｂ）
前記式（１４）〜（１６）におけるＢは、特に限定されないが、好ましくは置換基を有していてもよい機能性基、置換基を有していてもよい芳香族炭化水素基、置換基を有していてもよい芳香族複素環基、又は置換基を有していてもよい芳香族炭化水素基および置換基を有していてもよい芳香族複素環基から選ばれる２以上の基が複数個連結した構造を表す。これらの有していてもよい置換基としては、上述した置換基群Ｚのいずれかまたは、これらの組み合わせを用いることができる。
機能性基としては、正孔輸送性を有する構造、電子輸送性を有する構造、電荷輸送を抑制する構造、有機溶剤への可溶性を付与する構造、結晶化を阻害しアモルファス性を向上させる構造、又は発光性を有する構造が好ましい。
芳香族炭化水素基、芳香族複素環基、芳香族炭化水素基および芳香族複素環基から選ばれる２以上の基が複数個連結した一価の基としては、上述の式（１）におけるＡｒ２と同様の構造が好ましい。複数個連結する場合も同様に、２〜１０連結することが好ましく、２〜５連結することがさらに好ましい。
Ｂが結合するＡの位置としては、カルバゾール環の炭素原子またはカルバゾール環の窒素原子に結合しているベンゼン環であることが好ましく、少なくとも一つのＢが部分構造Ａにおけるカルバゾール環のＮに結合しているベンゼン環であることがより好ましい。
式（ＣｚＰ）で表される部分構造を有する低分子化合物は、好ましくは発光層中の電荷輸送材料である。
発光層に含まれる、式（ＣｚＰ）で表される部分構造を有する低分子化合物は、好ましくは前記式（１４）又は前記式（１６）である。
さらに、前記式（１４）で表される化合物は、下記式（１７）で表される化合物であることが好ましく、また、式（１６）で表される化合物は、後述の式（１９）で表される化合物であることが好ましい。
【０１５９】
【化３２】
2020171190.tif 000034
【０１６０】
上記式（１７）において、
Ｑは、窒素原子または、下記構造式（１８−１）、（１８−２）及び（１８−３）で表される３価の置換基のいずれかを表し、
Ｘｂ１、Ｙｂ１、及びＺｂ１は、各々独立に、置換基を有していてもよい炭素数６〜３０の二価の炭化水素芳香環基、又は置換基を有していてもよい炭素数３〜３０の二価の複素芳香環基を表し、Ｘｂ１、Ｙｂ１、及びＺｂ１のそれぞれは複数存在する場合は同一であっても異なっていてもよく、
Ａは前記式（ＣｚＰ）で表される部分構造であり、置換基を有していてもよく、かつ、複数存在するＡは互いに同一であっても異なっていてもよく、
ｐ１２、ｑ１２、及びｒ１２は、各々独立に、０以上６以下の整数を表し、
ｑ１３、ｒ１３は、各々独立に、０または１を表し、
ｑ１３が０の場合のＹｂ２及び、ｒ１３が０の場合のＺｂ２は各々独立に、水素原子、置換基を有していてもよい炭素数６〜３０の一価の炭化水素芳香環基、又は置換基を有していてもよい炭素数３〜３０の一価の複素芳香環基を表し、
ｑ１３が１の場合のＹｂ２は直接結合であり、
ｒ１３が１の場合のＺｂ２は直接結合である。
【０１６１】
【化３３】
2020171190.tif 000035
【０１６２】
式（１８−１）〜式（１８−３）において、一つの構造式中の＊は、それぞれＸｂ１、Ｙｂ１、又はＺｂ１のいずれか基との結合位置を表す。
【０１６３】
【化３４】
2020171190.tif 000036
【０１６４】
上記式（１９）において、
Ｘｃ１及びＹｃ１は、各々独立に、置換基を有していてもよい炭素数６〜３０の二価の炭化水素芳香環基、又は置換基を有していてもよい炭素数３〜３０の二価の複素芳香環基を表し、
Ｘｃ２及びＹｃ２は、各々独立に、水素原子、置換基を有していてもよい一価の炭素数６〜３０の炭化水素芳香環基、又は置換基を有していてもよい炭素数３〜３０の一価の複素芳香環基を表し、
Ｘｃ１及びＹｃ１のそれぞれは、複数存在する場合は同一であっても異なっていてもよく、
Ａは前記式（ＣｚＰ）で表される部分構造であり、置換基を有していてもよく、
ｓ１１及びｔ１１は、各々独立に、０以上６以下の整数を表し、
ｎｃは、１以上、５以下の整数を表す。
【０１６５】
前記式（１７）及び前記式（１９）において、炭素数６〜３０の炭化水素芳香環としては、６員環の単環、又は２〜５縮合環が好ましい。具体的には、ベンゼン環、ナフタレン環、アントラセン環、フェナントレン環、フルオレン環、ペリレン環、テトラセン環、ピレン環、ベンズピレン環、クリセン環、トリフェニレン環、フルオランテン環等が挙げられる。さらに好ましくは、単環又は２〜３縮合環であり、具体的には、ベンゼン環、ナフタレン環、アントラセン環、フェナントレン環、フルオレン環が挙げられる。中でも好ましくはベンゼン環、ナフタレン環、フェナントレン環、フルオレン環であり、さらに好ましくはベンゼン環またはフルオレン環である。
【０１６６】
前記式（１７）及び前記式（１９）において、炭素数３〜３０の複素芳香環としては、５又は６員環の単環、或いはこれらの２〜５縮合環が好ましい。具体的には、フラン環、ベンゾフラン環、ジベンゾフラン環、チオフェン環、ベンゾチオフェン環、ジベンゾチオフェン環、ピロール環、ピラゾール環、イミダゾール環、オキサジアゾール環、インドール環、カルバゾール環、インドロカルバゾール環、ピロロイミダゾール環、ピロロピラゾール環、ピロロピロール環、チエノピロール環、チエノチオフェン環、フロピロール環、フロフラン環、チエノフラン環、ベンゾイソオキサゾール環、ベンゾイソチアゾール環、ベンゾイミダゾール環、ピリジン環、ピラジン環、ピリダジン環、ピリミジン環、トリアジン環、キノリン環、イソキノリン環、シノリン環、キノキサリン環、ペリミジン環、キナゾリン環、キナゾリノン環等が挙げられる。
中でも好ましくはチオフェン環、ピロール環、イミダゾール環、ピリジン環、ピリミジン環、トリアジン環、キノリン環、キナゾリン環、カルバゾール環、ジベンゾフラン環、ジベンゾチオフェン環、インドロカルバゾール環、フェナントロリン環、又はインドロカルバゾール環であり、
さらに好ましくは、ピリジン環、ピリミジン環、トリアジン環、キノリン環、キナゾリン環、カルバゾール環、ジベンゾフラン環、ジベンゾチオフェン環、又はインドロカルバゾール環であり、
さらに好ましくはカルバゾール環、ジベンゾフラン環、ジベンゾチオフェン環、又はインドロカルバゾール環である。
【０１６７】
また、前記式（１７）におけるｑ１３＝０の場合のＹｂ２、及びｒ１３＝０の場合のＺｂ２、前記式（１９）におけるＸｃ２、及びＹｃ２は、特に好ましい芳香族炭化水素環としては、ベンゼン環、ナフタレン環又はフェナントレン環であり、特に好ましい芳香族複素環としては、ジベンゾフラン環、ジベンゾチオフェン環、又はインドロカルバゾール環である。
【０１６８】
前記Ａで表される前記式（ＣｚＰ）が有していてもよい置換基としては、好ましくは置換基を有していてもよい炭素数６〜３０の芳香族炭化水素基又は置換基を有していてもよい炭素数３〜３０の芳香族複素環基である。耐久性向上及び電荷輸送性の観点からは、置換基を有していてもよい芳香族炭化水素基であることがさらに好ましい。また、部分構造Ａの中のカルバゾールの３位または６位に置換基が結合していることが、耐久性向上の観点から好ましい。
【０１６９】
前記Ｘｂ１、Ｙｂ１、Ｚｂ１、Ｙｂ２、Ｚｂ２、Ｘｃ１、Ｘｃ２、Ｙｃ１、及びＹｃ２が有していてもよい置換基、上述した炭素数６〜３０の炭化水素芳香環が有していてもよい置換基、炭素数３〜３０の複素芳香環が有していてもよい置換基、及びＡが有してもよい置換基がさらに有してもよい置換基は、上述の式（１）で表される重合体における前記置換基群Ｚに挙げられる置換基または前記架橋性基と同様であり、好ましい置換基及び、さらに有していてもよい置換基も同様である。
【０１７０】
前記式（１７）で表される化合物は、下記式（１７−１）〜式（１７−６）のいずれかで表される化合物であることがより好ましい。
【０１７１】
【化３５】
2020171190.tif 000037
【０１７２】
【化３６】
2020171190.tif 000038
【０１７３】
上記一般式（１７−１）〜（１７−６）において、
ｐ１２’は、１以上５以下の整数を表し、
ｑ１２’及びｒ１２’は、それぞれ独立に、０以上５以下の整数を表し、
ｐ１４は１２であり、
ｑ１４はｑ１３が１の場合は１２であり、ｑ１３が０の場合は存在せず、
ｒ１４はｒ１３が１の場合は１２であり、ｒ１３が０の場合は存在せず、
ｑ１５及びｒ１５は、それぞれ独立に、４又は５であり、
Ｒ３１及びＲ３２は、それぞれ独立に、水素原子または置換基であり、
Ｘｂ１、Ｙｂ１、Ｚｂ１、ｑ１３、ｒ１３は、それぞれ前記式（１７）と同じである。
置換基であるＲ３１としては、水素原子、又は前記Ａが有してよい置換基と同様であり、好ましい置換基としても同様であり、さらに有していてもよい置換基も同様である。
置換基であるＲ３２としては、水素原子、又は前記式（１）で表される重合体における前記置換基群Ｚに挙げられる置換基または前記架橋性基と同様であり、好ましい置換基及び、さらに有していてもよい置換基も同様である。
【０１７４】
前記式（１９）で表される化合物は、下記一般式（１９−１）で表される化合物であることがより好ましい。
【化３７】
2020171190.tif 000039
【０１７５】
上記一般式（１９−１）において、
Ｒ３１は、水素原子または置換基であり、
ｕ１１は、１１を表し、
Ｘｃ１、Ｙｃ１、Ｘｃ１、Ｙｃ１、ｔ１１、及びｓ１１は、それぞれ前記式（１９）と同じである。
置換基である場合のＲ３１は、上述の式（１）で表される重合体における前記置換基群Ｚに挙げられる置換基または前記架橋性基と同様であり、好ましい置換基及び、さらに有していてもよい置換基も同様である。
【０１７６】
また、発光層のホスト材料（化合物）は、合成および精製のしやすさ、電子輸送性能および正孔輸送性能の設計のしやすさ、溶媒に溶解した時の粘度調整のしやすさの観点から、低分子であることが好ましい。発光層に含まれるホスト材料が低分子材料である場合、分子量は、５，０００以下が好ましく、さらに好ましくは４，０００以下であり、特に好ましくは３，０００以下であり、最も好ましくは２，０００以下であり、通常３００以上、好ましくは３５０以上、より好ましくは４００以上である。
上述の式（ＣｚＰ−２）を有するホスト材料としては例えば以下の化合物が挙げられる。
【０１７７】
【化３８】
2020171190.tif 000040
【０１７８】
低分子化合物としては、他に発光材料が挙げられ、発光材料が、式（ＣｚＰ）を有するものを用いることができる。発光材料としては、この後言及する燐光発光材料を用いることができ、これら構造に式（ＣｚＰ）を有するものを用いることができる。
【０１７９】
＜第３の要旨に係る実施形態＞
本発明の第３の要旨の実施形態は、基板上に、陽極、陰極、及び該陽極と該陰極の間に有機層を有する有機電界発光素子であって、該有機層は、正孔輸送層と、正孔輸送層に隣接する発光層とを有し、正孔輸送層に含まれる材料と発光層に含まれる材料とがともにカルバゾール環を有する下記式（ＣｚＰ）で表わされる部分構造を有する材料を含む、有機電界発光素子である。
【０１８０】
【化３９】
2020171190.tif 000041
【０１８１】
より好ましくは、前記正孔輸送層に含まれる材料と前記発光層に含まれる材料がともに式（ＣｚＰ）で表わされる部分構造を有する材料を含み、前記正孔輸送層に含まれる材料または前記発光層に含まれる材料のいずれか一方が式（ＣｚＰ）で表わされる部分構造を２以上有する材料を含むことであり、特に好ましくは、前記正孔輸送層に含まれる材料と前記発光層に含まれる材料がともに式（ＣｚＰ）で表わされる部分構造を２以上有する材料を含むことである。このような組合せであると、より低電圧駆動し、長寿命化することが期待される。
【０１８２】
式（ＣｚＰ）で表わされる部分構造を有する正孔輸送層に含まれる材料は、特に制限はないが、好ましくは高分子化合物である。高分子化合物としては、好ましくはアリールアミン構造を有する高分子化合物である。アリールアミン高分子化合物としては、より好ましくは下記式（２０）で表わされる繰り返し単位を有する重合体、または後述の式（３０）で表わされる繰り返し単位を有する重合体である。便宜上、下記式（２０）で表される繰り返し単位を有する重合体を重合体２とし、後述の式（３０）を側鎖に有する重合体を重合体３とする。
【０１８３】
式（ＣｚＰ）で表わされる部分構造を有する発光層に含まれる材料は、特に制限はないが、好ましくは低分子化合物である。
式（ＣｚＰ）で表わされる部分構造を有する材料が高分子化合物である場合、高分子化合物に含まれる式（ＣｚＰ）の数としては、高分子化合物の繰り返し単位中に含まれる式（ＣｚＰ）の数以上であることが好ましい。繰り返し単位中に式（ＣｚＰ）が二つ存在する場合、高分子化合物に含まれる式（ＣｚＰ）の数は高分子化合物の繰り返し単位×２となる。高分子化合物が複数の繰り返し単位を有する場合、少なくとも一つの繰り返し単位が式（ＣｚＰ）を有していればよい。式（ＣｚＰ）は置換基を有していてもよい。
【０１８４】
また、正孔輸送層に含まれる材料または発光層に含まれる材料と、式（ＣｚＰ）との結合方式は特に限られない。例えばカルバゾール部分と、正孔輸送層に含まれる材料または発光層に含まれる材料とが結合していてもよく、ベンゼン部分と、正孔輸送層に含まれる材料または発光層に含まれる材料とが結合していてもよい。
【０１８５】
＜重合体２＞
【化４０】
2020171190.tif 000042
【０１８６】
式（２０）中、
Ａｒ１’は、置換基を有していてもよい芳香族炭化水素基又は置換基を有していてもよい芳香族複素環基を表し、Ａｒ１’の少なくとも一つは下記式（２１）で表され、
Ｘは、−Ｃ（Ｒ３’）（Ｒ４’）−、−Ｎ（Ｒ５’）−または−Ｃ（Ｒ１１’）（Ｒ１２’）−Ｃ（Ｒ１３’）、（Ｒ１４’）−を表し、
Ｒ１’及びＲ２’は、各々独立に、置換基を有していてもよいアルキル基を表し、
Ｒ３’〜Ｒ５’及びＲ１１’〜Ｒ１４’は、各々独立に、置換基を有していてもよいアルキル基、置換基を有していてもよいアラルキル基、又は置換基を有していてもよい芳香族炭化水素基を表し、
ａ、ｂは、各々独立に、０〜４の整数であり、ａ＋ｂは１以上であり、
ｃは１〜３の整数であり、
ｄは０〜４の整数であり、
Ｒ１’及びＲ２’が該繰り返し単位中に複数ある場合は、Ｒ１’及びＲ２’は同一であっても異なっていてもよい。
【０１８７】
【化４１】
2020171190.tif 000043
【０１８８】
式（２１）中、
Ａｒ１１’及びＡｒ１２’は、それぞれ独立に、置換基を有していてもよい二価の芳香族炭化水素基又は芳香族複素環基を表し、
Ａｒ１３’〜Ａｒ１５’は、それぞれ独立に、水素原子又は置換基を表す。
＊は結合位置を表す。
Ａｒ１１’〜Ａｒ１５’の少なくとも一つは式（２１）の他に式（ＣｚＰ）として、下記式（ＣｚＰ-１）を有するものであってもよい。
【０１８９】
【化４２】
2020171190.tif 000044
【０１９０】
上記式（ＣｚＰ−１）中、＊１、＊２、＊３は、重合体の骨格との結合位置であり、＊１、＊２、＊３の少なくともいずれかが結合していればよい。重合体の骨格とは直接結合していてもよく他の構造を介して結合していてもよい。式（ＣｚＰ-１）は置換基を有していてもよい。
置換基としては、例えば、上述のＡｒ１３’〜Ａｒ１５’と同様のものを用いることができる。
【０１９１】
（Ｒ１’及びＲ２’）
上記式（２０）で表される繰り返し単位中のＲ1’及びＲ2’は、各々独立に、置換基を有していてもよいアルキル基を表す。アルキル基の炭素数は特に限定されないが、重合体の溶解性を維持するために、炭素数が１以上、６以下が好ましく、３以下がより好ましく、メチル基又はエチル基であることがさらに好ましい。また、該アルキル基は、直鎖、分岐又は環状の各構造であってもよい。
【０１９２】
Ｒ１’及びＲ２’が該繰り返し単位中に複数ある場合は、Ｒ1及びＲ2は同一であっても異なっていてもよいが、電荷を均一的に窒素原子の周りに分布することができ、さらに合成も容易であることから、全てのＲ1及びＲ2は同一の基であることが好ましい。
【０１９３】
（Ｒ３’〜Ｒ５’及びＲ１１’〜Ｒ１４’）
Ｒ３’〜Ｒ５’及びＲ１１’〜Ｒ１４は、各々独立に、置換基を有していてもよいアルキル基、置換基を有していてもよいアラルキル基、又は置換基を有していてもよい芳香族炭化水素基を表す。
【０１９４】
前記アルキル基は特に限定されないが、重合体の溶解性を向上できる傾向にあるため、炭素数が１以上、２４以下が好ましく、６以下がより好ましい。また、直鎖、分岐又は環状の各構造であってもよい。
具体的には、メチル基、エチル基、ｎ−プロピル基、ｉ−プロピル基、ｎ−ブチル基、ｉ−ブチル基、ｓｅｃ−ブチル基、ｔｅｒｔ−ブチル基、ｎ−ヘキシル基、ｎ−オクチル基、シクロヘキシル基、ドデシル基等が挙げられる。
【０１９５】
前記アラルキル基は特に限定されないが、重合体の溶解性を向上できる傾向にあるため、炭素数５以上、６０以下が好ましく、４０以下がより好ましい。
具体的には、１，１−ジメチル−１−フェニルメチル基、１，１−ジ（ｎ−ブチル）−１−フェニルメチル基、１，１−ジ（ｎ−ヘキシル）−１−フェニルメチル基、１，１−ジ（ｎ−オクチル）−１−フェニルメチル基、フェニルメチル基、フェニルエチル基、３−フェニル−１−プロピル基、４−フェニル−１−ｎ−ブチル基、１−メチル−１−フェニルエチル基、５−フェニル−１−ｎ−プロピル基、６−フェニル−１−ｎ−ヘキシル基、６−ナフチル−１−ｎ−ヘキシル基、７−フェニル−１−ｎ−ヘプチル基、８−フェニル−１−ｎ−オクチル基、４−フェニルシクロヘキシル基等が挙げられる。
【０１９６】
前記芳香族炭化水素環基としては特に限定されないが、重合体の溶解性を向上できる傾向にあるため、炭素数が６以上、６０以下が好ましく、３０以下がより好ましい。
具体的には、ベンゼン環、ナフタレン環、アントラセン環、フェナントレン環、ペリレン環、テトラセン環、ピレン環、ベンズピレン環、クリセン環、トリフェニレン環、アセナフテン環、フルオランテン環、フルオレン環等の、６員環の単環又は２〜５縮合環の一価の基、またはこれらが複数連結した基等が挙げられる。
【０１９７】
電荷輸送性及び耐久性向上の観点から、Ｒ３’〜Ｒ５’はメチル基または芳香族炭化水素基が好ましく、Ｒ３’及びＲ４’はメチル基であることがより好ましく、Ｒ５’はフェニル基であることがより好ましい。
溶解性を向上しつつ電荷輸送性に優れる点では、Ｒ３’及びＲ４’は炭素数３以上６以下のアルキル基又は炭素数９以上４０以下のアラルキル基が好ましい。
【０１９８】
前記Ｒ１’及びＲ２’のアルキル基、Ｒ３’〜Ｒ５’及びＲ１１’〜Ｒ１４’のアルキル基、アラルキル基及び芳香族炭化水素基は、置換基を有していてもよい。有していてもよい置換基は、前記Ｒ３’〜Ｒ５’及びＲ１１’〜Ｒ１４’のアルキル基、アラルキル基及び芳香族炭化水素基の好ましい基として挙げた基、又は後述の架橋性基が挙げられる。
前記Ｒ１’及びＲ２’のアルキル基、Ｒ３’〜Ｒ５’及びＲ１１’〜Ｒ１４’のアルキル基、アラルキル基及び芳香族炭化水素基は、低電圧化の観点からは、置換基を有さないことが最も好ましい。
【０１９９】
また、上記Ｒ３’〜Ｒ５’及びＲ１１’〜Ｒ１４’のアルキル基、アラルキル基及び芳香族炭化水素基は、不溶化の観点からは、置換基として、少なくとも一つの後述の架橋性基を含む、上記の式（２０）で表される繰り返し単位を含むことが好ましい。
【０２００】
（ａ’、ｂ’、ｃ’及びｄ’）
前記式（２０）で表される繰り返し単位中において、ａ’及びｂ’は各々独立に、０〜４の整数であり、ａ’＋ｂ’は１以上である。さらに、ａ’及びｂ’は、各々２以下であることが好ましく、ａ’とｂ’の両方が１であることがさらに好ましい。
前記式（２０）で表される繰り返し単位中において、ｃ’は１〜３の整数であり、ｄ’は０〜４の整数である。ｃ’及びｄ’は、各々２以下であることが好ましく、ｃ’とｄ’は等しいことがさらに好ましく、ｃ’とｄ’の両方が１であるか、又はｃ’とｄ’の両方が２であることがさらに好ましい。
【０２０１】
前記式（２０）で表される繰り返し単位中のｃ’とｄ’の両方が１であるか又はｃ’とｄ’の両方が２であり、且つ、ａ’とｂ’の両方が２又は１である場合、Ｒ１’とＲ２’は、互いに対称な位置に結合していることが最も好ましい。
ここで、「Ｒ１’とＲ２’とが互いに対称な位置に結合する」とは、式（２０）におけるフルオレン環またはカルバゾール環に対して、Ｒ１’とＲ２’の結合位置が対称であることをいう。例えば、式（２０）に含まれる以下式（２０ａ）において、Ｒ１ａ’とＲ２ａ’とが対象の位置、Ｒ１ｂ’とＲ２ｂ’とが対象の位置と言える。また、このとき、主鎖を軸とする１８０度回転は同一構造とみなす。例えば、以下、式（２０ａ）と式（２０ｂ）とは同一構造とみなすことができる。
【０２０２】
【化４３】
2020171190.tif 000045
【０２０３】
（Ａｒ１’）
前記式（２０）で表される繰り返し単位中において、Ａｒ１’は、置換基を有していてもよい芳香族炭化水素基、置換基を有していてもよい芳香族複素環基又は下記式（２１）で表される基を表す。
芳香族炭化水素環基としては、炭素数が６以上、６０以下が好ましく、具体的には、ベンゼン環、ナフタレン環、アントラセン環、フェナントレン環、ペリレン環、テトラセン環、ピレン環、ベンズピレン環、クリセン環、トリフェニレン環、アセナフテン環、フルオランテン環、フルオレン環等の、６員環の単環又は２〜５縮合環の一価の基またはこれらが複数連結した基が挙げられる。
【０２０４】
芳香族複素環基としては、炭素数が３以上、６０以下が好ましく、具体的には、フラン環、ベンゾフラン環、チオフェン環、ベンゾチオフェン環、ピロール環、ピラゾール環、イミダゾール環、オキサジアゾール環、インドール環、カルバゾール環、ピロロイミダゾール環、ピロロピラゾール環、ピロロピロール環、チエノピロール環、チエノチオフェン環、フロピロール環、フロフラン環、チエノフラン環、ベンゾイソオキサゾール環、ベンゾイソチアゾール環、ベンゾイミダゾール環、ピリジン環、ピラジン環、ピリダジン環、ピリミジン環、トリアジン環、キノリン環、イソキノリン環、シンノリン環、キノキサリン環、フェナントリジン環、ベンゾイミダゾール環、ペリミジン環、キナゾリン環、キナゾリノン環、アズレン環等の、５又は６員環の単環又は２〜４縮合環の一価の基またはこれらが複数連結した基が挙げられる。
【０２０５】
Ａｒ１’は、電荷輸送性が優れる点、耐久性に優れる点から、置換基を有していてもよい芳香族炭化水素環基が好ましく、中でも置換基を有していてもよいベンゼン環又はフルオレン環の一価の基、すなわち、置換基を有していてもよいフェニル基又はフルオレニル基がより好ましく、置換基を有していてもよいフルオレニル基がさらに好ましく、置換基を有していてもよい２−フルオレニル基が特に好ましい。
【０２０６】
Ａｒ１’の芳香族炭化水素環基、芳香族複素環基が有してもよい置換基としては、本重合体の特性を著しく低減させないものであれば、特に制限はない。好ましくは、下記置換基群Ｚ’又は後述の架橋性基から選ばれる基が挙げられ、アルキル基、アよいルコキシ基、芳香族炭化水素環基、芳香族複素環基又は後述の架橋性基が好ましく、アルキル基がより好ましい。
【０２０７】
Ａｒ１’は、塗布溶媒への溶解性の点から、炭素数１〜２４のアルキル基で置換されたフルオレニル基が好ましく、特に、炭素数４〜１２のアルキル基で置換された２−フルオレニル基が好ましい。さらに、２−フルオレニル基の９位にアルキル基が置換された９−アルキル−２−フルオレニル基が好ましく、特に、アルキル基が２置換された９、９−ジアルキル−２−フルオレニル基が好ましい。９位および９’位の少なくとも一方がアルキル基で置換されたフルオレニル基であることにより、溶媒に対する溶解性及びフルオレン環の耐久性が向上する傾向にある。さらに、９位および９’位の両方がアルキル基で置換されたフルオレニル基であることにより、溶媒に対する溶解性及びフルオレン環の耐久性がさらに向上する傾向にある。
【０２０８】
（式（２１）であるＡｒ１’）
前記式（２０）で表される繰り返し単位におけるＡｒ１’の少なくとも一つは、下記式（２１）で表される基である。
【０２０９】
【化４４】
2020171190.tif 000046
【０２１０】
式（２１）中、
Ａｒ１１’及びＡｒ１２’は、それぞれ独立に、置換基を有していてもよい二価の芳香族炭化水素基又は芳香族複素環基を表し、
Ａｒ１３’〜Ａｒ１５’は、それぞれ独立に、水素原子又は置換基を表す。
【０２１１】
［置換基群Ｚ’］
置換基としては、例えば以下置換基群Ｚ’から選択される置換基を用いることができる。置換基群Ｚ’として、以下の構造が挙げられる。
【０２１２】
例えば、メチル基、エチル基、ｎ−プロピル基、ｉ−プロピル基、ｎ−ブチル基、ｉ−ブチル基、ｓｅｃ−ブチル基、ｔｅｒｔ−ブチル基、ｎ−ヘキシル基、シクロヘキシル基、ドデシル基等の、炭素数が通常１以上であり、好ましくは４以上であり、通常２４以下、好ましくは１２以下である、直鎖、分岐、又は環状のアルキル基；
例えば、ビニル基等の、炭素数が通常２以上であり、通常２４以下、好ましくは１２以下であるアルケニル基；
例えば、エチニル基等の、炭素数が通常２以上であり、通常２４以下、好ましくは１２以下であるアルキニル基；
例えば、メトキシ基、エトキシ基等の、炭素数が通常１以上であり、通常２４以下、好ましくは１２以下であるアルコキシ基；
例えば、フェノキシ基、ナフトキシ基、ピリジルオキシ基等の、炭素数が通常４以上、好ましくは５以上であり、通常３６以下、好ましくは２４であるアリールオキシ基；
例えば、メトキシカルボニル基、エトキシカルボニル基等の、炭素数が通常２以上であり、通常２４以下、好ましくは１２以下であるアルコキシカルボニル基；
例えば、ジメチルアミノ基、ジエチルアミノ基等の、炭素数が通常２以上であり、通常２４以下、好ましくは１２以下であるジアルキルアミノ基；
例えば、ジフェニルアミノ基、ジトリルアミノ基、Ｎ−カルバゾリル基等の、炭素数が通常１０以上、好ましくは１２以上であり、通常３６以下、好ましくは２４以下のジアリールアミノ基；
例えば、フェニルメチルアミノ基等の、炭素数が通常７であり、通常３６以下、好ましくは２４以下であるアリールアルキルアミノ基；
例えば、アセチル基、ベンゾイル基等の、炭素数が通常２であり、通常２４以下、好ましくは１２であるアシル基；
例えば、フッ素原子、塩素原子等のハロゲン原子；
例えば、トリフルオロメチル基等の、炭素数が通常１以上であり、通常１２以下、好ましくは６以下のハロアルキル基；
例えば、メチルチオ基、エチルチオ基等の、炭素数が通常１以上であり、通常２４以下、好ましくは１２以下のアルキルチオ基；
例えば、フェニルチオ基、ナフチルチオ基、ピリジルチオ基等の、炭素数が通常４以上、好ましくは５以上であり、通常３６以下、好ましくは２４以下であるアリールチオ基；
例えば、トリメチルシリル基、トリフェニルシリル基等の、炭素数が通常２以上、好ましくは３以上であり、通常３６以下、好ましくは２４以下であるシリル基；
例えば、トリメチルシロキシ基、トリフェニルシロキシ基等の、炭素数が通常２以上、好ましくは３以上であり、通常３６以下、好ましくは２４以下であるシロキシ基；
シアノ基；
例えば、フェニル基、ナフチル基等の、炭素数が通常６以上であり、通常３６以下、好ましくは２４以下である芳香族炭化水素環基；
例えば、チエニル基、ピリジル基等の、炭素数が通常３以上、好ましくは４以上であり、通常３６以下、好ましくは２４以下である芳香族複素環基。
【０２１３】
上記の置換基群Ｚ’の中でも、好ましくは、前記アルキル基、アルコキシ基、芳香族炭化水素環基、芳香族複素環基である。電荷輸送性の観点からは、置換基を有さないことがさらに好ましい。
また、上記置換基群Ｚ’の各置換基は更に置換基を有していてもよい。それら置換基としては、上記置換基（置換基群Ｚ’）と同じのもの又は後述の架橋性基が挙げられる。好ましくは、更なる置換基は有さないか、炭素数６以下のアルキル基、炭素数６以下のアルコキシ基、フェニル基又は後述の架橋性基である。電荷輸送性の観点からは、さらなる置換基を有さないことがより好ましい。
【０２１４】
不溶化の観点からは、さらなる置換基として、少なくとも一つの後述の架橋性基を含む式（２０）で表される繰り返し単位を含むことが好ましく、該架橋性基が、Ａｒ１’で表される芳香族炭化水素環基又は芳香族複素環基が有していてもよい置換基に更に置換していることが好ましい。
【０２１５】
（Ａｒ１３’〜Ａｒ１５’）
Ａｒ１３’〜Ａｒ１５’は、各々独立に、水素原子または置換基を表す。Ａｒ１３’〜Ａｒ１５’が置換基である場合、特に限定はされないが、好ましくは置換基を有していてもよい芳香族炭化水素基又は置換基を有していてもよい芳香族複素環基である。好ましい構造としては、前記Ａｒ１’で挙げた基と同様である。
【０２１６】
Ａｒ１３’〜Ａｒ１５’が置換基である場合、各カルバゾールの３位または６位に結合していることが、耐久性向上の観点から好ましい。
Ａｒ１３’〜Ａｒ１５’は、合成のし易さ及び電荷輸送性の観点からは、水素原子であることが好ましい。
Ａｒ１３’〜Ａｒ１５’は、耐久性向上及び電荷輸送性の観点からは、置換基を有していてもよい芳香族炭化水素基又は置換基を有していてもよい芳香族複素環基であることが好ましく、置換基を有していてもよい芳香族炭化水素基であることがさらに好ましい。
【０２１７】
Ａｒ１３’〜Ａｒ１５’が置換基を有していてもよい芳香族炭化水素基又は置換基を有していてもよい芳香族複素環基である場合の置換基としては、前記置換基群Ｚ’に挙げられる置換基または後述の架橋性基と同様であり、好ましい置換基も同様であり、それら置換基がさらに有していてもよい置換基も同様である。
また、不溶化の観点からは、置換基として、少なくとも一つの後述の架橋性基を含む式（２１）で表される基を含むことが好ましい。
一方、成膜後の未架橋残基による発光層への悪影響が無い観点からは、置換基として架橋基を含まないことが好ましい。
【０２１８】
（Ａｒ１２’）
Ａｒ１２’は、置換基を有していてもよい二価の芳香族炭化水素基、又は、置換基を有していてもよい二価の芳香族炭化水素基と置換基を有していてもよい二価の芳香族複素環基とが任意に連結した二価の基であって、式（２１）を構成する２つのカルバゾール環のうち少なくとも一方のカルバゾール環のＮに結合する構造がフェニレン基である。
【０２１９】
芳香族炭化水素基としては、炭素数が６以上、６０以下が好ましく、更に好ましくは炭素数１０以上５０以下であり、特に好ましくは炭素数１２以上４０以下である。具体的には、ベンゼン環、ナフタレン環、アントラセン環、フェナントレン環、ペリレン環、テトラセン環、ピレン環、ベンズピレン環、クリセン環、トリフェニレン環、アセナフテン環、フルオランテン環、フルオレン環等の、６員環の単環又は２〜５縮合環の二価の基またはこれらが複数連結した基が挙げられる。これらが複数連結する場合、好ましくは複数連結した二価の芳香族炭化水素基が共役している基である。
【０２２０】
芳香族複素環基としては、炭素数が３以上、６０以下が好ましく、具体的には、フラン環、ベンゾフラン環、チオフェン環、ベンゾチオフェン環、ピロール環、ピラゾール環、イミダゾール環、オキサジアゾール環、インドール環、カルバゾール環、ピロロイミダゾール環、ピロロピラゾール環、ピロロピロール環、チエノピロール環、チエノチオフェン環、フロピロール環、フロフラン環、チエノフラン環、ベンゾイソオキサゾール環、ベンゾイソチアゾール環、ベンゾイミダゾール環、ピリジン環、ピラジン環、ピリダジン環、ピリミジン環、トリアジン環、キノリン環、イソキノリン環、シンノリン環、キノキサリン環、フェナントリジン環、ベンゾイミダゾール環、ペリミジン環、キナゾリン環、キナゾリノン環、アズレン環等の、５又は６員環の単環又は２〜４縮合環の二価の基またはこれらが複数連結した基等が挙げられる。
【０２２１】
これら芳香族炭化水素基又は芳香族複素環基が有していてもよい置換基は、前記Ｒ３’〜Ｒ５’及びＲ１１’〜Ｒ１４’で挙げた、アルキル基、アラルキル基及び芳香族炭化水素基が挙げられ、好ましい範囲も同様である。置換基の立体効果によってＡｒ１２’の構造のねじれが生じる場合は、置換基が無い方が好ましく、置換基の立体効果によってＡｒ１２’の構造のねじれが生じない場合は、置換基を有することが好ましい。
【０２２２】
具体的な好ましい構造は、ベンゼン環、ナフタレン環、アントラセン環、フルオレン環の二価の基又はこれらが複数連結した基であり、更に好ましくは、ベンゼン環の二価の基又はこれらが複数連結した基であり、特に好ましくは、ベンゼン環が１，４位の二価で連結した１，４フェニレン基、フルオレン環の２，７位の二価で連結した２、７フルオレニレン基、又はこれらが複数連結した基であり、最も好ましくは、１，４フェニレン基−２，７フルオレニレン基−１，４フェニレン基−を含む基である。これら好ましい構造において、フェニレン基は連結位置以外に置換基を有さないことが、置換基の立体効果によるＡｒ１２’のねじれが生じず好ましい。また、フルオレニレン基は、９，９’位に置換基を有している方が、溶解性及びフルオレン構造の耐久性向上の観点から好ましい。
【０２２３】
Ａｒ１２’は上記のような構造であることで、２つのカルバゾール構造の窒素原子間の芳香族炭化水素基が共役した構造となり、ＬＵＭＯがこの共役した芳香族炭化水素基上に分布しやすくなる。そのため、電子や励起子に弱い主鎖の窒素原子周辺にＬＵＭＯが広がりにくいため、耐久性が向上すると考えられる。
また、芳香族複素環基を含む場合、電子吸引性が向上してＬＵＭＯが分布しやすいため、電子や励起子に弱い主鎖の窒素原子周辺にＬＵＭＯが広がりにくく、耐久性が向上すると考えられる。
【０２２４】
（Ａｒ１１’）
Ａｒ１１’は、式（２０）における主鎖のアミンの窒素原子と連結する二価の基である。Ａｒ１１’は特に限定されないが、置換基を有していてもよい二価の芳香族炭化水素基又は置換基を有していてもよい二価の芳香族複素環基が好ましい。
Ａｒ１１’の芳香族炭化水素基としては、炭素数が６以上、６０以下が好ましく、更に好ましくは炭素数１０以上５０以下であり、特に好ましくは炭素数１２以上４０以下である。具体的には、ベンゼン環、ナフタレン環、アントラセン環、フェナントレン環、ペリレン環、テトラセン環、ピレン環、ベンズピレン環、クリセン環、トリフェニレン環、アセナフテン環、フルオランテン環、フルオレン環等の、６員環の単環又は２〜５縮合環の二価の基またはこれらが複数連結した基が挙げられる。
【０２２５】
Ａｒ１１’の芳香族複素環基としては、炭素数が３以上、６０以下が好ましい。具体的には、フラン環、ベンゾフラン環、チオフェン環、ベンゾチオフェン環、ピロール環、ピラゾール環、イミダゾール環、オキサジアゾール環、インドール環、カルバゾール環、ピロロイミダゾール環、ピロロピラゾール環、ピロロピロール環、チエノピロール環、チエノチオフェン環、フロピロール環、フロフラン環、チエノフラン環、ベンゾイソオキサゾール環、ベンゾイソチアゾール環、ベンゾイミダゾール環、ピリジン環、ピラジン環、ピリダジン環、ピリミジン環、トリアジン環、キノリン環、イソキノリン環、シンノリン環、キノキサリン環、フェナントリジン環、ベンゾイミダゾール環、ペリミジン環、キナゾリン環、キナゾリノン環、アズレン環等の、５又は６員環の単環又は２〜４縮合環の二価の基またはこれらが複数連結した基が挙げられる。
【０２２６】
これら芳香族炭化水素基又は芳香族複素環基が有していてもよい置換基は、Ｒ３’〜Ｒ５’及びＲ１１’〜Ｒ１４’で挙げた、アルキル基、アラルキル基及び芳香族炭化水素基と同様の基が挙げられ、好ましい範囲も同様である。
これら二価の芳香族炭化水素基または二価の芳香族複素環基が複数連結する場合、好ましくは複数連結した二価の芳香族炭化水素基が共役しないように結合した基である。具体的には、１，３フェニレン基、又は置換基を有し置換基の立体効果によって捻じれ構造となる基を含むことが好ましい。このような連結基を含むことにより、Ａｒ１２’上に分布するＬＵＭＯが主鎖に広がりにくくなり、電子や励起子に弱い主鎖の窒素原子周辺にＬＵＭＯが分布しにくく、耐久性が向上すると考えられる。
【０２２７】
また、本実施形態の上記式（２０）で表される繰り返し単位を有する重合体において、Ａｒ１’、Ｒ１’、Ｒ２’、Ｘ’が複数ある場合は、各々同一であっても異なっていてもよい。好ましくは、重合体が、式（２０）で表される繰り返し単位が同一構造である繰り返し単位を複数含むことである、この場合、同一構造の繰り返し単位を複数含むことで、繰り返し単位のＨＯＭＯ、ＬＵＭＯが同一となるため、特定の浅い準位に電荷が集中してトラップとなることが無く、電荷輸送性に優れ、耐久性も向上すると考えられる。
【０２２８】
［好ましい繰り返し単位］
前記式（２０）で表される繰り返し単位は、下記式（２０−Ｉ）内のいずれかで示される繰り返し単位であることが最も好ましい。
【０２２９】
【化４５】
2020171190.tif 000047
【０２３０】
上記式（２０−Ｉ）において、Ｒ１’及びＲ２’は同一であり、且つ、Ｒ１’とＲ２’は互いに対称な位置に結合している。
【０２３１】
［末端基］
本実施形態において、末端基とは、重合体の重合終了時に用いたエンドキャップ剤によって形成された、重合体の末端部の構造のことを指す。式（２０）で表される繰り返し単位を有する重合体の末端基は炭化水素基であることが好ましい。炭化水素基としては、電荷輸送性の観点から、炭素数１以上６０以下が好ましく、１以上４０以下がより好ましく、１以上３０以下がさらに好ましい。
【０２３２】
好ましくは、
例えば、メチル基、エチル基、ｎ−プロピル基、ｉ−プロピル基、ｎ−ブチル基、ｉ−ブチル基、ｓｅｃ−ブチル基、ｔｅｒｔ−ブチル基、ｎ−ヘキシル基、シクロヘキシル基、ドデシル基等の、炭素数が通常１以上であり、好ましくは４以上であり、通常２４以下、好ましくは１２以下である、直鎖、分岐、又は環状のアルキル基；
例えば、ビニル基等の、炭素数が通常２以上であり、通常２４以下、好ましくは１２以下であるアルケニル基；
例えば、エチニル基等の、炭素数が通常２以上であり、通常２４以下、好ましくは１２以下であるアルキニル基；
例えば、フェニル基、ナフチル基等の、炭素数が通常６以上であり、通常３６以下、好ましくは２４以下である芳香族炭化水素環基；
が挙げられる。
【０２３３】
これら炭化水素基はさらに置換基を有していてもよく、さらに有していてもよい置換基はアルキル基又は芳香族炭化水素環基が好ましく、これらさらに有していてもよい置換基が複数ある場合は互いに結合して環を形成していてもよい。
好ましくは、電荷輸送性および耐久性の観点から、アルキル基又は芳香族炭化水素環基であり、更に好ましくは芳香族炭化水素環基である。
【０２３４】
［別の繰り返し単位］
上記式（２０）で表される繰り返し単位を有する重合体は、上記式（２０）で表される繰り返し単位とは別の繰り返し単位を、さらに含んでいてもよい。
別の繰り返し単位としては、電荷輸送性及び耐久性の点で、下記式（２２）で表される繰り返し単位が好ましい。なお、ここで、下記式（２２）で表される繰り返し単位は、上記式（２０）の繰り返し単位中の一部の構造部分と一致しうるが、ここでは、あくまでも、式（２０）で表される繰り返し単位以外の構造であることを意味する。
【０２３５】
【化４６】
2020171190.tif 000048
【０２３６】
式（２２）中、
Ａｒ３’は、置換基を有していてもよい芳香族炭化水素基又は芳香族複素環基を表し、
Ａｒ４’は、置換基を有していてもよい二価の芳香族炭化水素基、二価の芳香族複素環基、又は該芳香族炭化水素基及び芳香族複素環基が直接若しくは連結基を介して複数個連結した二価の基を表す。
【０２３７】
（Ａｒ３’及びＡｒ４’）
Ａｒ３’及びＡｒ４’における芳香族炭化水素基及び芳香族炭化水素環基としては、Ａｒ３’は式（２０）のＡｒ１’と同様の基、Ａｒ４’は式（２０）におけるＡｒ１’と同様の基であって二価である基を表す。また、有していてもよい置換基は前記置換基群Ｚ’または後述の架橋性基と同様の基が好ましく、さらに有していてよい置換基も前記置換基群Ｚ’と同様と同様である。
電荷輸送性、耐久性の他、陽極側からの正孔注入に優れる点で、上記式（２２）中のＡｒ４’が、下記式（２３）で表される基であることがさらに好ましい。
【０２３８】
【化４７】
2020171190.tif 000049
【０２３９】
式（２３）中、
ｋ’及びｎ’は、各々独立に、０〜３の整数を表し、ｋ’＋ｎ’は１以上であり、
ｍ’は、０又は１の整数を表す。
Ｘ’は、式（２０）と同様であり、＊１、＊２は隣接する構造との結合位置を表す。
【０２４０】
（ｋ’、ｎ’及びｍ’）
式（２３）において、電子耐久性に優れる点で、ｋ’＋ｎ’は２が好ましく、３が更に好ましい。
【０２４１】
また、ｋ’は１以上であることが好ましく、＊１において前記式（２２）におけるＮと結合していることが好ましい。また、ｋ’とｎ’の両方が１であるか、ｋ’とｎ’の両方が２以上であることがさらに好ましい。
重合体の溶媒への溶解性が優れる点で、ｍ’は１であることがより好ましい。
前記式（２２）において、芳香族炭化水素基及び芳香族複素環基が、連結基を介して複数個連結したものである場合の連結基としては、具体的には、例えば、−Ｏ−基、−Ｃ（＝Ｏ）−基、及び水素原子が置換されていてもよい−ＣＨ2−基から選ばれる基を任意の順番で１〜３０個、好ましくは１〜５個、更に好ましくは１〜３個連結してなる二価の連結基等が挙げられる。
【０２４２】
中でも、発光層への正孔注入に優れる点で、式（２２）中のＡｒ4’が、下記式（２４）で表される連結基を介して複数個連結された、芳香族炭化水素基又は芳香族複素環基であることが好ましい。
【０２４３】
【化４８】
2020171190.tif 000050
【０２４４】
式（２４）中、
ｐ’は１〜１０の整数を表し、
Ｒ８’及びＲ９’は、各々独立して、水素原子又は置換基を有していてもよいアルキル基、芳香族炭化水素基、又は芳香族複素環基を表す。
Ｒ８’及びＲ９’が複数個存在する場合、同じであっても異なっていてもよい。
【０２４５】
（Ｒ８’及びＲ９’）
Ｒ８’及びＲ９’におけるアルキル基は、前記Ｒ１’で挙げたアルキル基と同様の基であり、芳香族炭化水素基及び芳香族複素環基は、前記Ａｒ１’で挙げた芳香族炭化水素基及び芳香族複素環基と同様の基である。また、これらの基が有していてもよい置換基は、前記置換基群Ｚ’又は後述の架橋性基と同様の基が好ましく、さらに有していてよい置換基も前記置換基群Ｚ’と同様である。
【０２４６】
式（２０）で表される繰り返し単位を有する重合体が含む別の繰り返し単位としては、下記式（２５）で示される繰り返し単位であることが好ましい。式（２５）で示される繰り返し単位は、芳香環のねじれにより、励起一重項エネルギー準位及び励起三重項エネルギー準位が高くなる傾向にある。また、芳香環のねじれの立体障害によって、重合体の溶媒への溶解性が優れると共に、湿式成膜法で形成し加熱処理された塗膜は溶媒への不溶性に優れる傾向にある。
【０２４７】
【化４９】
2020171190.tif 000051
【０２４８】
式（２５）中、
Ａｒ２’は、置換基を有していてもよい芳香族炭化水素基又は芳香族複素環基を表し、
Ｒ１７’〜Ｒ１９’は、各々独立に、置換基を有していてもよいアルキル基、アルコキシ基、アラルキル基、芳香族炭化水素基又は芳香族複素環基を表し、
ｆ’、ｇ’、ｈ’は、各々独立して、０〜４の整数を表し、ｆ’＋ｇ’＋ｈ’は１以上であり、
ｅ’は０〜３の整数を表す。
【０２４９】
（Ａｒ２’及びＲ１７’〜Ｒ１９’）
Ａｒ２’及びＲ１７’〜Ｒ１９’における芳香族炭化水素基、芳香族複素環基は、各々独立に、前記Ａｒ１’で挙げたものと同様の基である、また、これらの基が有していてもよい置換基は、前記置換基群Ｚ’又は後述の架橋性基と同様の基が好ましい。
Ｒ１７’〜Ｒ１９’におけるアルキル基及びアラルキル基は、前記Ｒ７’で挙げたものと同様の基が好ましく、さらに有していてもよい置換基も前記Ｒ７’と同様の基が好ましい。
Ｒ１７’〜Ｒ１９’におけるアルコキシ基は、前記置換基群Ｚ’で挙げたアルコキシ基が好ましく、さらに有していてもよい置換基も前記置換基群Ｚ’と同様である。
【０２５０】
（ｈ’〜ｊ’）
ｆ’、ｇ’、ｈ’は、各々独立して、０〜４の整数を表し、ｆ’＋ｇ’＋ｈ’は１以上である。
ｆ’＋ｈ’は１以上であることが好ましく、
ｆ’＋ｈ’は１以上、且つ、ｆ’、ｇ’及びｈ’は２以下であることがより好ましく、
ｆ’＋ｈ’は１以上、且つ、ｆ’、ｈ’は１以下であることがさらに好ましく、
ｆ’、ｈ’はいずれも１であることが最も好ましい。
ｆ’及びｈ’がいずれも１である場合、Ｒ１７’とＲ１９’は互いに対称な位置に結合していることが好ましい。
【０２５１】
また、Ｒ１７’とＲ１９’とは同一であることが好ましく、
ｇ’は２であることがより好ましい。
ｇ’が２である場合、２つのＲ１８’は互いにパラ位に結合していることが最も好ましく、
ｇ’が２である場合、２つのＲ１８’は同一であることが最も好ましい。
ここで、Ｒ１７’とＲ１９’が互いに対称な位置に結合するとは、下記の結合位置のことを言う。ただし、表記上、主鎖を軸とする１８０度回転は同一構造とみなす。
【０２５２】
【化５０】
2020171190.tif 000052
【０２５３】
また、前記式（２２）で表される繰り返し単位は、下記式（２６）で示される繰り返し単位であることが好ましい。
【０２５４】
【化５１】
2020171190.tif 000053
【０２５５】
前記式（２６）で表される繰り返し単位の場合、ｇ’＝０または２であることが好ましい。ｇ’＝２の場合、結合位置は２位と５位である。ｇ’＝０の場合はＲ１８’による立体障害が無い場合、及びｇ’＝２であり結合位置は２位と５位である場合は、立体障害が２つのＲ１８’が結合するベンゼン環の対角位置となり、Ｒ１７’とＲ１９’とが互いに対称な位置に結合することが可能である。
また、前記式（２６）で表される繰り返し単位は下記式（２７）で示される繰り返し単位であることがさらに好ましい。
【０２５６】
【化５２】
2020171190.tif 000054
【０２５７】
前記式（２７）で表される繰り返し単位の場合、ｇ’＝０または２であることが好ましい。ｇ’＝２の場合、結合位置は２位と５位である。ｇ’＝０の場合はＲ１８’による立体障害が無い場合、及びｇ’＝２であり結合位置は２位と５位である場合は、立体障害が２つのＲ１８’が結合するベンゼン環の対角位置となり、Ｒ７’とＲ９’とが互いに対称な位置に結合することが可能である。
【０２５８】
［繰り返し単位の含有量］
式（２０）で表される繰り返し単位を有する重合体において、式（２０）で表される繰り返し単位の含有量は特に制限されないが、通常重合体中に１０モル％以上含まれ、３０モル％以上含まれることが好ましく、４０モル％以上含まれることがさらに好ましく、５０モル％以上含まれることが特に好ましい。式（２０）で表される繰り返し単位を有する重合体は、繰り返し単位が、式（２０）で表される繰り返し単位のみから構成されていてもよいが、有機電界発光素子とした場合の諸性能をバランスさせる目的から、式（２０）とは別の繰り返し単位を有していてもよく、その場合、重合体中の式（２０）で表される繰り返し単位の含有量は、通常、９９モル％以下、好ましくは９５モル％以下である。
【０２５９】
式（２５）で表される繰り返し単位を含む場合、式（２０）で表される繰り返し単位と（２５）で表される繰り返し単位との割合は、（（２５）で表される繰り返し単位のモル数）／（式（２０）で表される繰り返し単位のモル数）が、０．１以上が好ましく、０．３以上がより好ましく、０．５以上がさらに好ましく、０．９以上がよりさらに好ましく、１．０が特に好ましい。また、２．０以下が好ましく、１．５以下がより好ましく、１．２以下がさらに好ましい。
【０２６０】
［好ましい繰り返し単位の組み合わせ］
重合体の繰り返し単位の組み合わせは特に限定されないが、式（２０）で表される繰り返し単位及び式（２２）のＡｒ4が式（２３）である繰り返し単位をと含む、下記式（２８）で表される繰り返し単位を有することが、電荷輸送性向上および耐久性向上の観点から好ましい。
【０２６１】
【化５３】
2020171190.tif 000055
【０２６２】
式（２８）中、
Ａｒ１’、Ａｒ３’、Ｘ’、Ｒ１’、Ｒ２’、ａ’、ｂ’、ｃ’、ｄ’、ｋ’、ｍ’及びｎ’は、式（２０）、式（２２）及び式（２３）におけるものと各々同様である。
好ましい構造、範囲等も、式（２０）、式（２２）及び式（２３）におけるものと同様である。
更に好ましくは、ｃ’＝ｄ’＝ｋ’＝ｎ’及びｍ’＝１である。
【０２６３】
式（２８）において、置換基を有するフェニレンに近いフルオレン環、カルバゾール環、またはエチレン基で連結したビフェニル骨格をＡ、置換基をさないフェニレンに近いフルオレン環、カルバゾール環、またはエチレン基で連結したビフェニル骨格をＢとしたとき、アミンと共役していない結合を有するＡはアミンと共役していないため、ＬＵＭＯが分布しにくく耐久性が向上する傾向にある。さらに、アミンと共役しているＢはより共役が広いため、正孔輸送性が向上し、かつ安定となる傾向にある。
【０２６４】
また、さらに好ましくは、ＡのＸ’及びＢのＸ’が−Ｃ（Ｒ３’）（Ｒ４’）−であるか、ＡのＸ’およびＢのＸ’が、−Ｎ（Ｒ５’）−であるか、又はＡのＸ’及びＢのＸ’がまたは−Ｃ（Ｒ１１’）（Ｒ１２’）−Ｃ（Ｒ１３’）（Ｒ１４’）−である。このとき、ＡとＢの、Ｒ３’、Ｒ４’、Ｒ５’、Ｒ１１’、Ｒ１２’、Ｒ１３’及びＲ１４’は、同一であっても異なっていてもよい。
ＡのＸ’及びＢのＸ’が−Ｃ（Ｒ３’）（Ｒ４’）−であるか、ＡのＸ’およびＢのＸ’が−ＮＲ５’−であるか、又はＡのＸ’及びＢのＸ’が−Ｃ（Ｒ１１’）（Ｒ１２’）−Ｃ（Ｒ１３’）（Ｒ１４’）−であることによって、重合体中に含まれる繰り返しの基本骨格が同じであることから、電荷のトラップとなるような準位が形成されにくく、電荷輸送性に優れ、かつ耐久性に優れると考えらえる。
【０２６５】
さらに好ましくはＡとＢとが同一であることであり、よりさらに好ましくはＡ及びＢのＸ’が、−Ｃ（Ｒ３’）（Ｒ４’）−であり、特に好ましくはＡのＸ’とＢのＸ’が−Ｃ（Ｒ３’）（Ｒ４’）−であり、且つ同一となる場合である。
【０２６６】
＜重合体３＞
本実施形態において正孔輸送層に用いることができる重合体３は、側鎖に下記式（３０）で表される構造を有するものである。
【０２６７】
【化５４】
2020171190.tif 000056
【０２６８】
式（３０）中、
Ａｒ３１’は主鎖と連結する二価の基を表し、
Ａｒ１２’は、置換基を有していてもよい二価の芳香族炭化水素基又は置換基を有していてもよい二価の芳香族複素環基を表し、
Ａｒ１３’〜Ａｒ１５’は、各々独立に、水素原子または置換基を表す。
＊は結合位置を表す。
【０２６９】
Ａｒ３１’は主鎖と連結する二価の基を表す。特に限定されないが、好ましくは式（２１）のＡｒ１１’と同じであり、好ましい範囲、有していてもよい置換基等も同じである。Ａｒ１２’〜Ａｒ１５’は、式（２１）のＡｒ１２’〜Ａｒ１５’と同じであり、好ましい範囲、有していてもよい置換基等も同じである。
【０２７０】
【化５５】
2020171190.tif 000057
【０２７１】
式（２１）中、
Ａｒ１１’及びＡｒ１２’は、それぞれ独立に、置換基を有していてもよい二価の芳香族炭化水素基又は芳香族複素環基を表し、
Ａｒ１３’〜Ａｒ１５’は、それぞれ独立に、水素原子又は置換基を表す。
上記側鎖に式（２１）で表される構造を有する重合体は、下記式（３１）で表される構造を有するものであることが好ましい。
【０２７２】
【化５６】
2020171190.tif 000058
【０２７３】
式（３１）中、
Ａｒ１３’〜Ａｒ１５’、Ａｒ３１’は式（２１）と同様であり、
Ａｒ１６’は、重合体の主鎖を構成する構造を表す。
【０２７４】
上記側鎖に式（２１）で表される構造を有する重合体は、前記式（２２）で表される繰り返し単位を含む重合体であってＡｒ３’が式（２０）で表わされる構造である重合体、または前記式（２５）で表される繰り返し単位を含む重合体であってＡｒ３’が式（２０）で表わされる構造である重合体であることも好ましい。
【０２７５】
［可溶性基］
式（ＣｚＰ）で表わされる部分構造を有する本実施形態の重合体は、溶媒への可溶性発現のため可溶性基を有することが好ましい。本実施形態における可溶性基は、炭素数３以上２４以下、好ましくは炭素数１２以下の、直鎖又は分岐のアルキル基またはアルキレン基を有する基である。これらの中でも好ましくは、アルキル基、アルコキシ基、またはアラルキル基であり、例えば、ｎ−プロピル基、２−プロピル基、ｎ−ブチル基、イソブチル基等である。より好ましくはｎ−ヘキシル基又はｎ−オクチル基である。可溶性基は置換基を有していてもよい。
【０２７６】
（可溶性基の数）
式（ＣｚＰ）で表わされる部分構造を有する本実施形態の重合体が有する可溶性基は、湿式成膜法に利用可能な重合体溶液を得やすくなる点では、多い方が好ましい。一方で、成膜した層の上に湿式成膜法で他の層を形成した際に層が溶媒に溶解してしまうことによる膜厚減少が少ない点では、少ない方が好ましい。
【０２７７】
式（ＣｚＰ）で表わされる部分構造を有する本実施形態の重合体が有する可溶性基の数は、重合体の１ｇあたりのモル数で表すことができる。
式（ＣｚＰ）で表わされる部分構造を有する本実施形態の重合体が有する可溶性基の数を、重合体の１ｇあたりのモル数で表した場合、重合体１ｇあたり、通常４．０ミリモル以下、好ましくは３．０ミリモル以下、さらに好ましくは２．０ミリモル以下であり、また通常０．１ミリモル以上、好ましくは０．５ミリモル以上である。
【０２７８】
可溶性基の数が上記範囲内であると、重合体が溶媒に溶解しやすく、湿式成膜法に適した重合体を含む組成物が得られ易い。また、可溶性基密度が適度であるため、加熱溶媒乾燥後の有機溶媒に対する難溶性が十分であるため、湿式成膜法での多層積層構造が形成可能となる。
ここで、重合体の１ｇあたりの可溶性基の数は、重合体からその末端基を除いて、合成時の仕込みモノマーのモル比と、構造式から算出することができる。
【０２７９】
例えば、後述の実施例１で合成した重合体１の場合で説明すると、重合体１において、末端基を除いた繰り返し単位の分子量は平均６５０であり、また可溶性基は、１繰り返し単位当たり平均１個である。これを単純比例により計算すると、分子量１ｇあたりの可溶性基の数は、１．５４ミリモルと算出される。
【０２８０】
【化５７】
2020171190.tif 000059
【０２８１】
［架橋性基］
式（ＣｚＰ）で表わされる部分構造を有する本実施形態の重合体は、架橋性基を有していてもよい。式（ＣｚＰ）で表わされる部分構造を有する本実施形態の重合体が有してもよい架橋性基は、式（２０）で表される繰り返し単位中に存在していてもよく、式（２０）で表される繰り返し単位とは別の繰り返し単位中に存在していてもよい。特に、側鎖であるＡｒ１’に架橋性基を有することが、架橋反応が進行しやすいため好ましい。
【０２８２】
架橋性基を有することで、熱及び／又は活性エネルギー線の照射により起こる反応（難溶化反応）の前後で、有機溶媒に対する溶解性に大きな差を生じさせることができる。
架橋性基とは、熱及び／又は活性エネルギー線の照射により、該架橋性基の近傍に位置する他の分子を構成している基と反応して、新規な化学結合を生成する基のことをいう。この場合、反応する基は架橋性基と同一の基でも異なった基でもよい。
架橋性基としては、芳香族環に縮環したシクロブテン環、芳香族環に結合したアルケニル基を含む基が好ましく、更に好ましくは下記架橋性基群Ｔ’から選ばれる基である。
架橋性基は、前記各構造が有する置換基にさらに置換していることが好ましい。
【０２８３】
（架橋性基群Ｔ’）
架橋性基群Ｔ’は、以下に示す構造である。
【０２８４】
【化５８】
2020171190.tif 000060
【０２８５】
上記架橋性基群Ｔ’において、Ｒ２１’〜Ｒ２３’は、各々独立に、水素原子又はアルキル基を表す。Ｒ２４’、Ｒ２５’、及びＲ２６’は、各々独立に、水素原子、アルキル基又はアルコキシ基を表す。ｐ’は１〜４の整数、ｑ’は１〜５の整数、ｒ’は１〜７の整数を表す。
ｐ’が２以上のとき、複数のＲ２４’は同じであっても異なっていてもよく、隣接するＲ２４’同士が結合して環を形成してもよい。
【０２８６】
ｑ’が２以上のとき、複数のＲ２５’は同じであっても異なっていてもよく、隣接するＲ２５’同士が結合して環を形成してもよい。
ｒ’が２以上のとき、複数のＲ２６’は同じであっても異なっていてもよい。
Ａｒ２１’、Ａｒ２２’は置換基を有していてもよい、芳香族炭化水素基又は芳香族複素環基を表す。
【０２８７】
Ｒ２１’〜Ｒ２６’のアルキル基としては、炭素数が６以下である直鎖又は分岐の鎖状アルキル基が挙げられる。例えば、メチル基、エチル基、ｎ−プロピル基、２−プロピル基、ｎ−ブチル基、イソブチル基等である。より好ましくは、メチル基又はエチル基である。Ｒ２１’〜Ｒ２６’の炭素数が６以下であることで、架橋反応を立体的に阻害することもなく、膜の不溶化が起こりやすい傾向にある。
【０２８８】
Ｒ２５’及びＲ２６’のアルコキシ基としては、炭素数が６以下である直鎖又は分岐の鎖状アルコキシ基が挙げられる、例えば、メトキシ基、エトキシ基、ｎ−プロポキシ基、２−プロポキシ基、ｎ−ブトキシ基等である。より好ましくは、メトキシ基又はエトキシ基である。Ｒ２５’及びＲ２６’の炭素数が６以下であれば、架橋反応を立体的に阻害することもなく、膜の不溶化が起こりやすい傾向にある。
【０２８９】
また、Ｒ２１’及びＲ２２’の置換基を有していてもよい芳香族炭化水素環基としては、例えば、１個の遊離原子価を有する、ベンゼン環、ナフタレン環等の６員環の単環又は２〜５縮合環が挙げられる。特に１個の遊離原子価を有するベンゼン環が好ましい。
Ａｒ２２’は、置換基を有していてもよい芳香族炭化水素環基を２以上結合させた基であってもよい。このような基としては、ビフェニレン基、ターフェニレン基等が挙げられ、４，４’−ビフェニレン基が好ましい。
【０２９０】
Ａｒ２１’、Ａｒ２２’が有していてもよい置換基は前述の置換基群Ｚ’と同様である。
架橋性基として、シンナモイル基などアリールビニルカルボニル基、一価の遊離原子価を有するベンゾシクロブテン環、一価の遊離原子価を有する１，２−ジヒドロシクロブタ〔ａ〕ナフタレン環等の環化付加反応する基が、素子の電気化学的安定性をさらに向上させる点で好ましい。
【０２９１】
また、架橋性基の中でも、架橋後の構造が特に安定な点で、一価の遊離原子価を有する芳香族環に縮環したシクロブテン環、一価の遊離原子価を有する１，２−ジヒドロシクロブタ〔ａ〕ナフタレン環を含む基が好ましく、中でもベンゾシクロブテン環または一価の遊離原子価を有する１，２−ジヒドロシクロブタ〔ａ〕ナフタレン環が更に好ましく、架橋反応温度が低い点で一価の遊離原子価を有する１，２−ジヒドロシクロブタ〔ａ〕ナフタレン環が特に好ましい。
【０２９２】
（架橋性基の数）
式（ＣｚＰ）で表わされる部分構造を有する本実施形態の重合体が有する架橋性基は、架橋することにより十分に不溶化し、その上に湿式成膜法で他の層を形成しやすくなる点では、多い方が好ましい。一方で、形成された層にクラックが生じ難く、未反応架橋性基が残りにくく、有機電界発光素子が長寿命になりやすい点では、架橋性基は少ないことが好ましい。
【０２９３】
式（ＣｚＰ）で表わされる部分構造を有する本実施形態の重合体における、１つのポリマー鎖の中に存在する架橋性基は、好ましくは１以上、より好ましくは２以上であり、また好ましくは２００以下、より好ましくは１００以下である。
また、式（ＣｚＰ）で表わされる部分構造を有する重合体が有する架橋性基の数は、重合体の分子量１０００あたりの数で表すことができる。
【０２９４】
式（ＣｚＰ）で表わされる部分構造を有する本実施形態の重合体が有する架橋性基の数を、重合体の分子量１０００あたりの数で表した場合、分子量１０００あたり、通常３．０個以下、好ましくは２．０個以下、さらに好ましくは１．０以下であり、また通常０．０１以上、好ましくは０．０５以上である。
架橋性基の数が上記範囲内であると、クラック等が起き難く、平坦な膜が得られ易い。また、架橋密度が適度であるため、架橋反応後の層内に残る未反応の架橋性基が少なく、得られる素子の寿命に影響し難い。
【０２９５】
さらに、架橋反応後の、有機溶媒に対する難溶性が十分であるため、湿式成膜法での多層積層構造が形成し易い。
ここで、重合体の分子量１０００あたりの架橋性基の数は、重合体からその末端基を除いて、合成時の仕込みモノマーのモル比と、構造式から算出することができる。
例えば、後述の実施例で合成した重合体３の場合で説明すると、重合体３において、末端基を除いた繰り返し単位の分子量は平均８６８であり、また架橋性基は、１繰り返し単位当たり０．１１４個である。これを単純比例により計算すると、分子量１０００あたりの架橋性基の数は、０．１３２個と算出される。
【０２９６】
【化５９】
2020171190.tif 000061
【０２９７】
［重合体の分子量］
式（ＣｚＰ）で表わされる部分構造を有する重合体の重量平均分子量は、通常３，０００，０００以下、好ましくは１，０００，０００以下、より好ましくは５００，０００以下、さらに好ましくは２００，０００以下、特に好ましくは１００，０００以下である。また、通常２，５００以上、好ましくは５，０００以上、より好ましくは１０，０００以上、さらに好ましくは２０，０００以上、特に好ましくは３０，０００以上である。
【０２９８】
重合体の重量平均分子量が上記上限値以下であることで、溶媒に対する溶解性が得られ、成膜性に優れる傾向にある。また、重合体の重量平均分子量が上記下限値以上であることで、重合体のガラス転移温度、融点及び気化温度の低下が抑制され、耐熱性が向上する場合がある。加えて、架橋反応後の塗膜の有機溶媒に対する不溶性が十分である場合がある。
【０２９９】
また、式（ＣｚＰ）で表わされる部分構造を有する重合体における数平均分子量（Ｍｎ）は、通常２，５００，０００以下、好ましくは７５０，０００以下、より好ましくは４００，０００以下、特に好ましくは１００，０００以下である。また、通常２，０００以上、好ましくは４，０００以上、より好ましくは８，０００以上、さらに好ましくは２０，０００以上である。
【０３００】
さらに、式（ＣｚＰ）で表わされる部分構造を有する重合体における分散度（Ｍｗ／Ｍｎ）は、好ましくは３．５以下であり、さらに好ましくは２．５以下、特に好ましくは２．０以下である。尚、分散度は値が小さい程よいため、下限値は理想的には１である。該重合体の分散度が、上記上限値以下であると、精製が容易で、また溶媒に対する溶解性や電荷輸送能が良好である。
【０３０１】
通常、重合体の重量平均分子量はＳＥＣ（サイズ排除クロマトグラフィー）測定により決定される。ＳＥＣ測定では高分子量成分ほど溶出時間が短く、低分子量成分ほど溶出時間が長くなるが、分子量既知のポリスチレン（標準試料）の溶出時間から算出した校正曲線を用いて、サンプルの溶出時間を分子量に換算することによって、重量平均分子量が算出される。
【０３０２】
［具体例］
式（ＣｚＰ）で表わされる部分構造を有する重合体の具体例を以下に示すが、式（ＣｚＰ）で表わされる部分構造を有する重合体はこれらに限定されるものではない。なお、化学式中の数字は繰返し単位のモル比を表す。
これらの重合体は、ランダム共重合体、交互共重合体、ブロック共重合体、又はグラフト共重合体等のいずれでもよく、単量体の配列順序には限定されない。
【０３０３】
【化６０】
2020171190.tif 000062
【０３０４】
【化６１】
2020171190.tif 000063
【０３０５】
［重合体の製造方法］
式（ＣｚＰ）で表わされる部分構造を有する重合体の製造方法は特には制限されず、式（ＣｚＰ）で表わされる部分構造を有する重合体が得られる限り任意である。例えば、Ｓｕｚｕｋｉ反応による重合方法、Ｇｒｉｇｎａｒｄ反応による重合方法、Ｙａｍａｍｏｔｏ反応による重合方法、Ｕｌｌｍａｎｎ反応による重合方法、Ｂｕｃｈｗａｌｄ−Ｈａｒｔｗｉｇ反応による重合方法等などによって製造できる。
【０３０６】
Ｕｌｌｍａｎｎ反応による重合方法及びＢｕｃｈｗａｌｄ−Ｈａｒｔｗｉｇ反応による重合方法の場合、例えば、式（１ａ’）で表されるジハロゲン化アリール（Ｘ’はＩ、Ｂｒ、Ｃｌ、Ｆ等のハロゲン原子を示す。）と式（１ｂ’）で表される１級アミノアリールとを反応させることにより、式（ＣｚＰ）で表わされる部分構造を有する重合体が合成される。
【０３０７】
【化６２】
2020171190.tif 000064
【０３０８】
上記式中、Ｙはハロゲン原子を示し、Ａｒ１’、Ｒ１’〜Ｒ４’、Ｘは前記式（２０）と同義であ
る。
なお、前記の重合方法において、通常、Ｎ−アリール結合を形成する反応は、例えば炭酸カリウム、ｔｅｒｔ−ブトキシナトリウム、トリエチルアミン等の塩基存在下で行う。また、例えば銅やパラジウム錯体等の遷移金属触媒存在下で行うこともできる。
【０３０９】
＜低分子化合物＞
本発明の第３の要旨における、発光層に含まれるカルバゾール環を有する特定の構造である前記式（ＣｚＰ）を部分構造として含む材料が低分子材料である場合、本発明の第２の要旨における発光層に含まれる上述の低分子化合物と同様である。すなわち、前記式（ＣｚＰ−２）を有するホスト材料であることが好ましく、好ましい範囲も同様である。
【０３１０】
＜有機電界発光素子用組成物＞
本発明の第２の要旨及び第３の要旨の実施形態である有機電界発光素子の正孔輸送層および正孔輸送層に隣接する発光層は、式（ＣｚＰ）を部分構造として有する材料を溶媒に溶解した組成物を用いて、湿式成膜することができる。
正孔輸送層を形成するための有機電界発光素子用組成物は、上述の重合体１〜重合体３のいずれかを含有することが好ましく、発光層を形成するための有機電界発光素子用組成物は、上述の低分子化合物を含有することが好ましい。
【０３１１】
［式（ＣｚＰ）を部分構造として有する材料の含有量］
前記組成物中の式（ＣｚＰ）を部分構造として有する材料の含有量は、通常０．０１〜７０質量％、好ましくは０．１〜６０質量％、さらに好ましくは０．５〜５０質量％である。
上記範囲内であると、形成した有機層に欠陥が生じ難く、また膜厚ムラが生じ難いため好ましい。
【０３１２】
［溶媒］
前記組成物は、通常、溶媒を含有する。この溶媒は、式（ＣｚＰ）を部分構造として有する材料を溶解するものが好ましい。具体的には、式（ＣｚＰ）を部分構造として有する材料を、室温で通常０．０５質量％以上、好ましくは０．５質量％以上、さらに好ましくは１質量％以上溶解する溶媒が好適である。
【０３１３】
溶媒の具体例としては、トルエン、キシレン、メシチレン、シクロヘキシルベンゼン等の芳香族系溶媒；１，２−ジクロロエタン、クロロベンゼン、ｏ−ジクロロベンゼン等の含ハロゲン溶媒；エチレングリコールジメチルエーテル、エチレングリコールジエチルエーテル、プロピレングリコール−１−モノメチルエーテルアセタート（ＰＧＭＥＡ）等の脂肪族エーテル、１，２−ジメトキシベンゼン、１，３−ジメトキシベンゼン、アニソール、フェネトール、２−メトキシトルエン、３−メトキシトルエン、４−メトキシトルエン、２，３−ジメチルアニソール、２，４−ジメチルアニソール等の芳香族エーテル等のエーテル系溶媒；酢酸エチル、酢酸ｎ−ブチル、乳酸エチル、乳酸ｎ−ブチル等の脂肪族エステル系溶媒；酢酸フェニル、プロピオン酸フェニル、安息香酸メチル、安息香酸エチル、安息香酸イソプロピル、安息香酸プロピル、安息香酸ｎ−ブチル等の芳香族エステル等のエステル系溶媒；等の有機溶媒、その他、後述の正孔注入層形成用組成物や正孔輸送層形成用組成物に用いられる有機溶媒が挙げられる。
【０３１４】
なお、溶媒は、１種類を用いてもよく、２種類以上を任意の組み合わせ及び任意の比率で併用してもよい。
中でも、有機電界発光素子用組成物に含有される溶媒としては、２０℃における表面張力が、通常４０ｄｙｎ／ｃｍ未満、好ましくは３６ｄｙｎ／ｃｍ以下、より好ましくは３３ｄｙｎ／ｃｍ以下である溶媒が好ましい。
【０３１５】
湿式成膜法に用いる前記組成物には、よりレベリング性が高く均一な塗膜を形成しうるように表面張力が低いことが求められる。そこで前記のような低い表面張力を有する溶媒を使用することにより、式（ＣｚＰ）を部分構造として有する材料を含有する均一な層を形成することができ好ましい。
低表面張力の溶媒の具体例としては、前述したトルエン、キシレン、メシチレン、シクロヘキシルベンゼン等の芳香族系溶媒、安息香酸エチル等のエステル系溶媒、アニソール等のエーテル系溶媒、トリフルオロメトキシアニソール、ペンタフルオロメトキシベンゼン、３−（トリフルオロメチル）アニソール、エチル（ペンタフルオロベンゾエート）等が挙げられる。
【０３１６】
また一方で、前記組成物に含有される溶媒としては、２５℃における蒸気圧が、通常１０ｍｍＨｇ以下、好ましくは５ｍｍＨｇ以下であり、通常０．１ｍｍＨｇ以上であるものが好ましい。このような溶媒を使用することにより、有機電界発光素子を湿式成膜法により製造するプロセスに好適で、式（ＣｚＰ）を部分構造として有する材料の性質に適した有機電界発光素子用組成物を調製することができる。
【０３１７】
このような溶媒の具体例としては、前述したトルエン、キシレン、メシチレン等の芳香族系溶媒、エーテル系溶媒及びエステル系溶媒が挙げられる。
ところで、水分は有機電界発光素子の性能劣化を引き起こす可能性があり、中でも特に連続駆動時の輝度低下を促進する可能性がある。そこで、湿式成膜中に残留する水分をできる限り低減するために、前記の溶媒の中でも、２５℃における水の溶解度が１質量％以下であるものが好ましく、０．１質量％以下である溶媒がより好ましい。
【０３１８】
有機電界発光素子用組成物に含有される溶媒の含有量は、通常１０質量％以上、好ましくは３０質量％以上、より好ましくは５０質量％以上、特に好ましくは８０質量％以上である。溶媒の含有量が上記下限以上であることにより、形成される層の平坦さ及び均一さを良好にすることができる。
【０３１９】
［電子受容性化合物］
有機電界発光素子用組成物は、低抵抗化する点で、さらに電子受容性化合物を含有することが好ましい。特に、有機電界発光素子用組成物を正孔注入層を形成するために用いる場合には電子受容性化合物を含有することが好ましい。
電子受容性化合物としては、酸化力を有し、上述の重合体から一電子受容する能力を有する化合物が好ましい。具体的には、電子親和力が４ｅＶ以上である化合物が好ましく、５ｅＶ以上の化合物である化合物がさらに好ましい。
このような電子受容性化合物としては、例えば、トリアリールホウ素化合物、ハロゲン化金属、ルイス酸、有機酸、オニウム塩、アリールアミンとハロゲン化金属との塩、及び、アリールアミンとルイス酸との塩よりなる群から選ばれる１種又は２種以上の化合物等が挙げられる。
【０３２０】
具体的には、４−イソプロピル−４’−メチルジフェニルヨードニウムテトラキス（ペンタフルオロフェニル）ボラート、トリフェニルスルホニウムテトラフルオロボラート等の有機基の置換したオニウム塩（国際公開第２００５／０８９０２４号）、（国際公開第２０１７／１６４２６８号）；塩化鉄（ＩＩＩ）（特開平１１−２５１０６７号公報）、ペルオキソ二硫酸アンモニウム等の高原子価の無機化合物；テトラシアノエチレン等のシアノ化合物；トリス（ペンタフルオロフェニル）ボラン（特開２００３−３１３６５号公報）等の芳香族ホウ素化合物；フラーレン誘導体及びヨウ素等が挙げられる。
【０３２１】
有機電界発光素子用組成物は、上記のような電子受容性化合物の１種を単独で含んでいてもよく、また２種以上を任意の組み合わせ、及び比率で含んでいてもよい。
有機電界発光素子用組成物が電子受容性化合物を含む場合、有機電界発光素子用組成物の電子受容性化合物の含有量は、通常０．０００５質量％以上、好ましくは０．００１質量％以上であり、通常２０質量％以下、好ましくは１０質量％以下である。また、有機電界発光素子用組成物中の重合体に対する電子受容性化合物の割合は、通常０．５質量％以上、好ましくは１質量％以上、より好ましくは３質量％以上であり、通常８０質量％以下、好ましくは６０質量％以下、さらに好ましくは４０質量％以下である。
有機電界発光素子用組成物中の電子受容性化合物の含有量が上記下限以上であると重合体から電子受容体が電子を受容し、形成した有機層が低抵抗化するため好ましく、上記上限以下であると形成した有機層に欠陥が生じ難く、また膜厚ムラが生じ難いため好ましい。
【０３２２】
［カチオンラジカル化合物］
有機電界発光素子用組成物は、更にカチオンラジカル化合物を含有していてもよい。
カチオンラジカル化合物としては、正孔輸送性化合物から一電子取り除いた化学種であるカチオンラジカルと、対アニオンとからなるイオン化合物が好ましい。但し、カチオンラジカルが正孔輸送性の高分子化合物由来である場合、カチオンラジカルは高分子化合物の繰り返し単位から一電子取り除いた構造となる。
また、カチオンラジカルとしては、後述の正孔輸送性化合物から一電子取り除いた化学種であることが好ましい。正孔輸送性化合物として好ましい化合物から一電子取り除いた化学種であることが、非晶質性、可視光の透過率、耐熱性、及び溶解性等の点から好適である。
【０３２３】
ここで、カチオンラジカル化合物は、後述の正孔輸送性化合物と前述の電子受容性化合物を混合することにより生成させることができる。即ち、正孔輸送性化合物と電子受容性化合物とを混合することにより、正孔輸送性化合物から電子受容性化合物へと電子移動が起こり、正孔輸送性化合物のカチオンラジカルと対アニオンとからなるカチオンイオン化合物が生成する。
【０３２４】
有機電界発光素子用組成物がカチオンラジカル化合物を含む場合、有機電界発光素子用組成物のカチオンラジカル化合物の含有量は、通常０．０００５質量％以上、好ましくは０．００１質量％以上であり、通常４０質量％以下、好ましくは２０質量％以下である。カチオンラジカル化合物の含有量が下限以上であると形成した有機層が低抵抗化するため好ましく、上限以下であると形成した有機層に欠陥が生じ難く、また膜厚ムラが生じ難いため好ましい。
なお、有機電界発光素子用組成物には、上記の成分以外に、後述の正孔注入層形成用組成物や正孔輸送層形成用組成物に含まれる成分を、後述の含有量で含有していてもよい。
【０３２５】
＜有機電界発光素子＞
本発明における有機電界発光素子は、基板上に、陽極、陰極、及び該陽極と該陰極の間に有機層を有する有機電界発光素子である。本発明の第１の要旨の実施形態における有機電界発光素子は、有機層が、上述の重合体１又は該重合体１が架橋した重合体を含有する層を有する。本発明の第２の要旨の実施形態における有機電界発光素子は、該有機層が、正孔輸送層と、正孔輸送層に隣接する発光層とを有し、該正孔輸送層が上述の重合体１又は該重合体１が架橋した重合体を含有し、該発光層が上述の式（ＣｚＰ）で表わされる部分構造を有する材料を含む。本発明の第３の要旨の実施形態における有機電界発光素子は、正孔輸送層と、正孔輸送層に隣接する発光層とを有し、該正孔輸送層と、該発光層に含まれる材料の少なくとも一つとがともにカルバゾール環を有する上述の式（ＣｚＰ）で表わされる部分構造を有する材料（化合物）を含む。第３の要旨の実施形態においては、正孔輸送層に含まれる式（ＣｚＰ）で表わされる部分構造を有する材料が、前記重合体２又は前記重合体２が架橋した重合体、又は、前記重合体３又は前記重合体３が架橋した重合体であることが好ましい。
上記の各実施形態に係る有機電界発光素子におけるそれぞれの条件や態様は任意に組み合わせることができる。これらの有機電界発光素子に適用し得る製造方法や特性の具体的な説明を以下に示す。
【０３２６】
本発明の実施形態における該有機電界発光素子の製造方法は、特段制限されないが、有機層を構成する層のうち少なくとも１層を、上述の有機電界発光素子用組成物を用いて、湿式成膜法で形成させる成膜ステップを含む方法により製造することが好ましい。有機層が複数の層からなる場合、該複数の層を積層する方法等は公知の方法を用いることができる。
【０３２７】
有機電界発光素子において、有機層が正孔注入層及び正孔輸送層を有し、これらの正孔注入層及び正孔輸送層の少なくとも一つの層が、湿式成膜法により形成された層（成膜ステップで形成される有機層）であることが好ましく、特に、有機層が正孔注入層、正孔輸送層及び発光層を有し、これらの正孔注入層、正孔輸送層及び発光層の全てが湿式成膜法により形成された層であることが好ましい。
【０３２８】
本実施形態における湿式成膜法とは、成膜方法、即ち、塗布方法として、例えば、スピンコート法、ディップコート法、ダイコート法、バーコート法、ブレードコート法、ロールコート法、スプレーコート法、キャピラリーコート法、インクジェット法、ノズルプリンティング法、スクリーン印刷法、グラビア印刷法、フレキソ印刷法等の湿式で成膜させる方法を採用し、この塗布膜を乾燥させて膜形成を行う方法をいう。これらの成膜方法の中でも、スピンコート法、スプレーコート法、インクジェット法、ノズルプリンティング法等が好ましい。
【０３２９】
有機電界発光素子の構造の一例として、図１に有機電界発光素子１０の構造例の模式図（断面）を示す。図１において、１は基板、２は陽極、３は正孔注入層、４は正孔輸送層、５は発光層、６は正孔阻止層、７は電子輸送層、８は電子注入層、９は陰極を各々表す。
以下、有機電界発光素子の層構成及びその一般的形成方法等の実施の形態の一例を、図１を参照して説明する。
【０３３０】
［基板］
基板１は、有機電界発光素子の支持体となるものであり、通常、石英やガラスの板、金属板や金属箔、プラスチックフィルムやシート等が用いられる。これらのうち、ガラス板や、ポリエステル、ポリメタクリレート、ポリカーボネート、ポリスルホン等の透明な合成樹脂の板が好ましい。基板は、外気による有機電界発光素子の劣化が起こり難いことからガスバリア性の高い材質とするのが好ましい。このため、特に合成樹脂製の基板等のようにガスバリア性の低い材質を用いる場合は、基板の少なくとも片面に緻密なシリコン酸化膜等を設けてガスバリア性を上げるのが好ましい。
【０３３１】
［陽極］
陽極２は、発光層５側の層に正孔を注入する機能を担う。
陽極２は、通常、アルミニウム、金、銀、ニッケル、パラジウム、白金等の金属；インジウム及び／又はスズの酸化物等の金属酸化物；ヨウ化銅等のハロゲン化金属；カーボンブラック及びポリ（３−メチルチオフェン）、ポリピロール、ポリアニリン等の導電性高分子等により構成される。
【０３３２】
陽極２の形成は、通常、スパッタリング法、真空蒸着法等の乾式法により行われることが多い。また、銀等の金属微粒子、ヨウ化銅等の微粒子、カーボンブラック、導電性の金属酸化物微粒子、導電性高分子微粉末等を用いて陽極を形成する場合には、適当なバインダー樹脂溶液に分散させて、基板上に塗布することにより形成することもできる。また、導電性高分子の場合は、電解重合により直接基板上に薄膜を形成したり、基板上に導電性高分子を塗布して陽極を形成することもできる（Ａｐｐｌ．Ｐｈｙｓ．Ｌｅｔｔ．，６０巻，２７１１頁，１９９２年）。
【０３３３】
陽極２は、通常、単層構造であるが、適宜、積層構造としてもよい。陽極２が積層構造である場合、１層目の陽極上に異なる導電材料を積層してもよい。
陽極２の厚みは、必要とされる透明性と材質等に応じて決めればよい。特に高い透明性が必要とされる場合は、可視光の透過率が６０％以上となる厚みが好ましく、８０％以上となる厚みが更に好ましい。陽極２の厚みは、通常５ｎｍ以上、好ましくは１０ｎｍ以上であり、また、通常１０００ｎｍ以下、好ましくは５００ｎｍ以下とするのが好ましい。一方、透明性が不要な場合は、陽極２の厚みは必要な強度等に応じて任意に厚みとすればよく、この場合、陽極２は基板と同一の厚みでもよい。
陽極２の表面に他の層を成膜する場合は、成膜前に、紫外線／オゾン、酸素プラズマ、アルゴンプラズマ等の処理を施すことにより、陽極２上の不純物を除去すると共に、そのイオン化ポテンシャルを調整して正孔注入性を向上させておくことが好ましい。
【０３３４】
［正孔注入層］
陽極２側から発光層５側に正孔を輸送する機能を担う層は、通常、正孔注入輸送層又は正孔輸送層と呼ばれる。そして、陽極２側から発光層５側に正孔を輸送する機能を担う層が２層以上ある場合に、より陽極側に近い方の層を正孔注入層３と呼ぶことがある。正孔注入層３は、陽極２から発光層５側に正孔を輸送する機能を強化する点で、形成することが好ましい。正孔注入層３を形成する場合、通常、正孔注入層３は、陽極２上に形成される。
【０３３５】
正孔注入層３の膜厚は、通常１ｎｍ以上、好ましくは５ｎｍ以上、また、通常１０００ｎｍ以下、好ましくは５００ｎｍ以下である。
正孔注入層の形成方法は、真空蒸着法でも、湿式成膜法でもよい。成膜性が優れる点では、湿式成膜法により形成することが好ましい。
正孔注入層３は、正孔輸送性化合物を含むことが好ましく、正孔輸送性化合物と電子受容性化合物とを含むことがより好ましい。更には、正孔注入層中にカチオンラジカル化合物を含むことが好ましく、カチオンラジカル化合物と正孔輸送性化合物とを含むことが特に好ましい。
以下に、一般的な正孔注入層の形成方法について説明するが、有機電界発光素子において、正孔注入層は、有機電界発光素子用組成物を用いて湿式成膜法により形成されることが好ましい。
【０３３６】
［正孔輸送性化合物］
正孔注入層形成用組成物は、通常、正孔注入層３となる正孔輸送性化合物を含有する。また、湿式成膜法の場合は、通常、更に溶媒も含有する。正孔注入層形成用組成物は、正孔輸送性が高く、注入された正孔を効率よく輸送できるのが好ましい。このため、正孔移動度が大きく、トラップとなる不純物が製造時や使用時等に発生し難いことが好ましい。また、安定性に優れ、イオン化ポテンシャルが小さく、可視光に対する透明性が高いことが好ましい。特に、正孔注入層が発光層と接する場合は、発光層からの発光を消光しないものや発光層とエキサイプレックスを形成して、発光効率を低下させないものが好ましい。
【０３３７】
正孔輸送性化合物としては、陽極から正孔注入層への電荷注入障壁の観点から、４．５ｅＶ〜６．０ｅＶのイオン化ポテンシャルを有する化合物が好ましい。正孔輸送性化合物の例としては、芳香族アミン系化合物、フタロシアニン系化合物、ポルフィリン系化合物、オリゴチオフェン系化合物、ポリチオフェン系化合物、ベンジルフェニル系化合物、フルオレン基で３級アミンを連結した化合物、ヒドラゾン系化合物、シラザン系化合物、キナクリドン系化合物等が挙げられる。
【０３３８】
上述の例示化合物のうち、非晶質性及び可視光透過性の点から、芳香族アミン化合物が好ましく、芳香族三級アミン化合物が特に好ましい。ここで、芳香族三級アミン化合物とは、芳香族三級アミン構造を有する化合物であって、芳香族三級アミン由来の基を有する化合物も含む。
芳香族三級アミン化合物の種類は、特に制限されないが、表面平滑化効果により均一な発光を得やすい点から、重量平均分子量が１０００以上、１００００００以下の高分子化合物（繰り返し単位が連なる重合型化合物）を用いることが好ましい。
【０３３９】
正孔注入層３には、正孔輸送性化合物の酸化により、正孔注入層の導電率を向上させることができるため、前述の電子受容性化合物や、前述のカチオンラジカル化合物を含有していることが好ましい。
ＰＥＤＯＴ／ＰＳＳ（Ａｄｖ．Ｍａｔｅｒ．，２０００年，１２巻，４８１頁）やエメラルジン塩酸塩（Ｊ．Ｐｈｙｓ．Ｃｈｅｍ．，１９９０年，９４巻，７７１６頁）等の高分子化合物由来のカチオンラジカル化合物は、酸化重合（脱水素重合）することによっても生成する。
【０３４０】
ここでいう酸化重合は、モノマーを酸性溶液中で、ペルオキソ二硫酸塩等を用いて化学的に、又は、電気化学的に酸化するものである。この酸化重合（脱水素重合）の場合、モノマーが酸化されることにより高分子化されるとともに、酸性溶液由来のアニオンを対アニオンとする、高分子の繰り返し単位から一電子取り除かれたカチオンラジカルが生成する。
【０３４１】
［湿式成膜法による正孔注入層の形成］
湿式成膜法により正孔注入層３を形成する場合、通常、正孔注入層となる材料を可溶な溶媒（正孔注入層用溶媒）と混合して成膜用の組成物（正孔注入層形成用組成物）を調製し、この正孔注入層形成用組成物を正孔注入層の下層に該当する層（通常は、陽極）上に塗布して成膜し、乾燥させることにより形成する。
【０３４２】
正孔注入層形成用組成物中における正孔輸送性化合物の濃度は、本発明の効果を著しく損なわない限り任意であるが、膜厚の均一性の点では、低い方が好ましく、また、一方、正孔注入層に欠陥が生じ難い点では、高い方が好ましい。具体的には、０．０１質量％以上であるのが好ましく、０．１質量％以上であるのが更に好ましく、０．５質量％以上であるのが特に好ましく、また、一方、７０質量％以下であるのが好ましく、６０質量％以下であるのが更に好ましく、５０質量％以下であるのが特に好ましい。
【０３４３】
溶媒としては、例えば、エーテル系溶媒、エステル系溶媒、芳香族炭化水素系溶媒、アミド系溶媒等が挙げられる。
エーテル系溶媒としては、例えば、エチレングリコールジメチルエーテル、エチレングリコールジエチルエーテル、プロピレングリコール−１−モノメチルエーテルアセタート（ＰＧＭＥＡ）等の脂肪族エーテル及び１，２−ジメトキシベンゼン、１，３−ジメトキシベンゼン、アニソール、フェネトール、２−メトキシトルエン、３−メトキシトルエン、４−メトキシトルエン、２，３−ジメチルアニソール、２，４−ジメチルアニソール等の芳香族エーテル等が挙げられる。
【０３４４】
エステル系溶媒としては、例えば、酢酸フェニル、プロピオン酸フェニル、安息香酸メチル、安息香酸エチル、安息香酸プロピル、安息香酸ｎ−ブチル等の芳香族エステル等が挙げられる。
芳香族炭化水素系溶媒としては、例えば、トルエン、キシレン、シクロヘキシルベンゼン、３−イソプロピルビフェニル、１，２，３，４−テトラメチルベンゼン、１，４−ジイソプロピルベンゼン、シクロヘキシルベンゼン、メチルナフタレン等が挙げられる。
【０３４５】
アミド系溶媒としては、例えば、Ｎ，Ｎ−ジメチルホルムアミド、Ｎ，Ｎ−ジメチルアセトアミド等が挙げられる。
これらの他、ジメチルスルホキシド等も用いることができる。
正孔注入層３の湿式成膜法による形成は、通常、正孔注入層形成用組成物を調製後に、これを、正孔注入層３の下層に該当する層（通常は、陽極２）上に塗布成膜し、乾燥することにより行われる。
正孔注入層３は、通常、成膜後に、加熱や減圧乾燥等により塗布膜を乾燥させる。
【０３４６】
［真空蒸着法による正孔注入層の形成］
真空蒸着法により正孔注入層３を形成する場合には、通常、正孔注入層３の構成材料（前述の正孔輸送性化合物、電子受容性化合物等）の１種類又は２種類以上を真空容器内に設置された坩堝に入れ（２種類以上の材料を用いる場合は、通常各々を別々の坩堝に入れ）、真空容器内を真空ポンプで１０−４Ｐａ程度まで排気した後、坩堝を加熱して（２種類以上の材料を用いる場合は、通常各々の坩堝を加熱して）、坩堝内の材料の蒸発量を制御しながら蒸発させ（２種類以上の材料を用いる場合は、通常各々独立に蒸発量を制御しながら蒸発させ）、坩堝に向き合って置かれた基板上の陽極上に正孔注入層を形成する。なお、２種類以上の材料を用いる場合は、それらの混合物を坩堝に入れ、加熱、蒸発させて正孔注入層を形成することもできる。
【０３４７】
蒸着時の真空度は、本発明の効果を著しく損なわない限り限定されないが、通常０．１×１０−６Ｔｏｒｒ（０．１３×１０−４Ｐａ）以上、９．０×１０−６Ｔｏｒｒ（１２．０×１０−４Ｐａ）以下である。蒸着速度は、本発明の効果を著しく損なわない限り限定されないが、通常０．１Å／秒以上、５．０Å／秒以下である。蒸着時の成膜温度は、本発明の効果を著しく損なわない限り限定されないが、好ましくは１０℃以上、５０℃以下で行われる。
なお、正孔注入層３は、後述の正孔輸送層４と同様に架橋されていてもよい。
【０３４８】
［正孔輸送層］
正孔輸送層４は、陽極２側から発光層５側に正孔を輸送する機能を担う層である。本実施形態においては正孔輸送層４と発光層５は接しており、正孔輸送層４が式（ＣｚＰ）で表わされる部分構造を有する材料を含む層である。正孔輸送層４を形成する場合、通常、正孔輸送層４は、陽極２と発光層５の間に形成される。また、上述の正孔注入層３がある場合は、正孔注入層３と発光層５の間に形成される。
【０３４９】
正孔輸送層４の膜厚は、通常５ｎｍ以上、好ましくは１０ｎｍ以上であり、また、一方、通常３００ｎｍ以下、好ましくは１００ｎｍ以下である。
正孔輸送層４の形成方法は、真空蒸着法でも、湿式成膜法でもよい。成膜性が優れる点では、湿式成膜法により形成することが好ましい。
以下に一般的な正孔輸送層の形成方法について説明するが、有機電界発光素子において、正孔輸送層は、有機電界発光素子用組成物を用いて湿式成膜法により形成されることが好ましい。
【０３５０】
有機電界発光素子における、式（ＣｚＰ）で表わされる部分構造を有する材料を含む正孔輸送層は、式（ＣｚＰ）で表わされる部分構造を有する材料以外の正孔輸送性化合物を含んでもよい。
正孔輸送層４は、通常、正孔輸送性化合物を含有する。正孔輸送層４に含まれる正孔輸送性化合物としては、上述の重合体、または上述の重合体が架橋性基を有する場合は重合体が架橋した重合体が好ましい。さらに、重合体の他に、前記正孔輸送性化合物、４，４’−ビス［Ｎ−（１−ナフチル）−Ｎ−フェニルアミノ］ビフェニルで代表される、２個以上の３級アミンを含み２個以上の縮合芳香族環が窒素原子に置換した芳香族ジアミン（特開平５−２３４６８１号公報）、４，４’，４’’−トリス（１−ナフチルフェニルアミノ）トリフェニルアミン等のスターバースト構造を有する芳香族アミン化合物（Ｊ．Ｌｕｍｉｎ．，７２−７４巻、９８５頁、１９９７年）、トリフェニルアミンの四量体から成る芳香族アミン化合物（Ｃｈｅｍ．Ｃｏｍｍｕｎ．，２１７５頁、１９９６年）、２，２’，７，７’−テトラキス−（ジフェニルアミノ）−９，９’−スピロビフルオレン等のスピロ化合物（Ｓｙｎｔｈ．Ｍｅｔａｌｓ，９１巻、２０９頁、１９９７年）、４，４’−Ｎ，Ｎ’−ジカルバゾールビフェニル等のカルバゾール誘導体等が好ましいものとして挙げられる。また、例えばポリビニルカルバゾール、ポリビニルトリフェニルアミン（特開平７−５３９５３号公報）、テトラフェニルベンジジンを含有するポリアリーレンエーテルサルホン（Ｐｏｌｙｍ．Ａｄｖ．Ｔｅｃｈ．，７巻、３３頁、１９９６年）等を含んでもよい。
【０３５１】
［湿式成膜法による正孔輸送層の形成］
湿式成膜法で正孔輸送層を形成する場合は、通常、上述の正孔注入層を湿式成膜法で形成する場合と同様にして、正孔注入層形成用組成物の代わりに正孔輸送層形成用組成物を用いて形成させる。
湿式成膜法で正孔輸送層を形成する場合は、通常、正孔輸送層形成用組成物は、更に溶媒を含有する。正孔輸送層形成用組成物に用いる溶媒は、上述の正孔注入層形成用組成物で用いる溶媒と同様の溶媒を使用することができる。
正孔輸送層形成用組成物中における正孔輸送性化合物の濃度は、正孔注入層形成用組成物中における正孔輸送性化合物の濃度と同様の範囲とすることができる。
正孔輸送層の湿式成膜法による形成は、前述の正孔注入層成膜法と同様に行うことができる。
【０３５２】
［真空蒸着法による正孔輸送層の形成］
真空蒸着法で正孔輸送層を形成する場合についても、通常、上述の正孔注入層を真空蒸着法で形成する場合と同様にして、正孔注入層形成用組成物の代わりに正孔輸送層形成用組成物を用いて形成させることができる。蒸着時の真空度、蒸着速度及び温度等の成膜条件などは、前記正孔注入層の真空蒸着時と同様の条件で成膜することができる。
【０３５３】
［発光層］
発光層５は、一対の電極間に電界が与えられた時に、陽極２から注入される正孔と陰極９から注入される電子が再結合することにより励起され、発光する機能を担う層である。発光層５は、陽極２と陰極９の間に形成される層であり、発光層は、陽極の上に正孔注入層がある場合は、正孔注入層と陰極の間に形成され、陽極の上に正孔輸送層がある場合は、正孔輸送層と陰極の間に形成される。
【０３５４】
発光層５の膜厚は、本発明の効果を著しく損なわない限り任意であるが、膜に欠陥が生じ難い点では厚い方が好ましく、また、一方、薄い方が低駆動電圧としやすい点で好ましい。このため、３ｎｍ以上であるのが好ましく、５ｎｍ以上であるのが更に好ましく、また、一方、通常２００ｎｍ以下であるのが好ましく、１００ｎｍ以下であるのが更に好ましい。
【０３５５】
発光層５は、後述する発光材料、または、上述した正式（ＣｚＰ）で表わされる部分構造を有する化合物等の正孔輸送性または電子輸送性の少なくともいずれかを有するホスト材料を含むことが好ましく、特に、少なくとも、発光の性質を有する材料（発光材料）を含有するとともに、好ましくは、電荷輸送性を有する材料（ホスト材料）とを含むことが好ましい。
発光材料は燐光発光材料または蛍光発光材料を用いることができる。
本発明の第２の要旨及び第３の要旨にかかる実施形態における有機電界発光素子においては、発光層は式（ＣｚＰ）で表わされる部分構造を有する材料を含む。発光層は、式（ＣｚＰ）で表わされる部分構造を有する材料以外の材料を含んでもよい。
発光層が燐光発光層である場合、燐光発光材料としては以下の材料が好ましい。
【０３５６】
＜燐光発光材料＞
燐光発光材料とは、励起三重項状態から発光を示す材料をいう。例えば、Ｉｒ、Ｐｔ、Ｅｕなどを有する金属錯体化合物がその代表例であり、材料の構造として、金属錯体を含むものが好ましい。
【０３５７】
金属錯体の中でも、三重項状態を経由して発光する燐光発光性有機金属錯体として、長周期型周期表（以下、特に断り書きの無い限り「周期表」という場合には、長周期型周期表を指すものとする。）第７〜１１族から選ばれる金属を中心金属として含むウェルナー型錯体又は有機金属錯体化合物が挙げられる。このような燐光発光材料としては、下記式（２０１）で表わされる化合物、または式（２０５）で表わされる化合物が好ましく、より好ましくは式（２０１）で表わされる化合物である。
【０３５８】
【化６３】
2020171190.tif 000065
【０３５９】
環Ａ１は置換基を有していてもよい芳香族炭化水素環構造または置換基を有していてもよい芳香族複素環構造を表す。
環Ａ２は置換基を有していてもよい芳香族複素環構造を表す。
Ｒ２０１、Ｒ２０２は各々独立に式（２０２）で表わされる構造であり、式（２０２）における“＊”は環Ａ１または環Ａ２との結合を表す。Ｒ２０１、Ｒ２０２は同じであっても異なっていてもよく、Ｒ２０１、Ｒ２０２がそれぞれ複数存在する場合、それらは同じであっても異なっていてもよい。
【０３６０】
Ａｒ２０１、Ａｒ２０３は、各々独立に、置換基を有していてもよい芳香族炭化水素環構造、または置換基を有していてもよい芳香族複素環構造を表す。
Ａｒ２０２は、置換基を有していてもよい芳香族炭化水素環構造、置換基を有していてもよい芳香族複素環構造、または置換基を有していてもよい脂肪族炭化水素構造を表す。
環Ａ２０１に結合する置換基どうし、環Ａ２に結合する置換基どうし、または環Ａ１に結合する置換基と環Ａ２に結合する置換基どうしは、互いに結合して環を形成してもよい。
【０３６１】
Ｂ２０１−Ｌ２００−Ｂ２０２は、アニオン性の２座配位子を表す。Ｂ２０１およびＢ２０２は、それぞれ独立に、炭素原子、酸素原子または窒素原子を表し、これらの原子は環を構成する原子であってもよい。Ｌ２００は、単結合、または、Ｂ２０１およびＢ２０２とともに２座配位子を構成する原子団を表す。Ｂ２０１−Ｌ２００−Ｂ２０２が複数存在する場合、それらは同一でも異なっていてもよい。
【０３６２】
ｉ１、ｉ２はそれぞれ独立に、０以上１２以下の整数を表す。
ｉ３は、Ａｒ２０２に置換可能な数を上限とする０以上の整数である。
ｊは、Ａｒ２０１に置換可能な数を上限とする０以上の整数である。
ｋ１、ｋ２はそれぞれ独立に、環Ａ１、環Ａ２に置換可能な数を上限とする０以上の整数である。
ｖは１〜３の整数である。
式（２０１）及び（２０２）における各基について、特に指定が無い場合、有していてもよい置換基としては、次の置換基群Ｚ２から選ばれる基が好ましい。
【０３６３】
＜置換基群Ｚ２＞
・アルキル基、好ましくは炭素数１〜２０のアルキル基、より好ましくは炭素数１〜１２のアルキル基、さらに好ましくは炭素数１〜８のアルキル基、特に好ましくは炭素数１〜６のアルキル基。
・アルコキシ基、好ましくは炭素数１〜２０のアルコキシ基、より好ましくは炭素数１〜１２のアルコキシ基、さらに好ましくは炭素数１〜６のアルコキシ基。
・アリールオキシ基、好ましくは炭素数６〜２０のアリールオキシ基、より好ましくは炭素数６〜１４のアリールオキシ基、さらに好ましくは炭素数６〜１２のアリールオキシ基、特に好ましくは炭素数６のアリールオキシ基。
・ヘテロアリールオキシ基、好ましくは炭素数３〜２０のヘテロアリールオキシ基、より好ましくは炭素数３〜１２のヘテロアリールオキシ基。
・アルキルアミノ基、好ましくは炭素数１〜２０のアルキルアミノ基、より好ましくは炭素数１〜１２のアルキルアミノ基。
・アリールアミノ基、好ましくは炭素数６〜３６のアリールアミノ基、より好ましくは炭素数６〜２４のアリールアミノ基。
・アラルキル基、好ましくは炭素数７〜４０のアラルキル基、より好ましくは炭素数７〜１８のアラルキル基、さらに好ましくは炭素数７〜１２のアラルキル基。
・ヘテロアラルキル基、好ましくは炭素数７〜４０のヘテロアラルキル基、より好ましくは炭素数７〜１８のヘテロアラルキル基、
・アルケニル基、好ましくは炭素数２〜２０のアルケニル基、より好ましくは炭素数２〜１２のアルケニル基、さらに好ましくは炭素数２〜８のアルケニル基、特に好ましくは炭素数２〜６のアルケニル基。
・アルキニル基、好ましくは炭素数２〜２０のアルキニル基、より好ましくは炭素数２〜１２のアルキニル基。
・アリール基、好ましくは炭素数６〜３０のアリール基、より好ましくは炭素数６〜２４のアリール基、さらに好ましくは炭素数６〜１８のアリール基、特に好ましくは炭素数６〜１４のアリール基。
・ヘテロアリール基、好ましくは炭素数３〜３０のヘテロアリール基、より好ましくは炭素数３〜２４のヘテロアリール基、さらに好ましくは炭素数３〜１８のヘテロアリール基、特に好ましくは炭素数３〜１４のヘテロアリール基。
・アルキルシリル基、好ましくはアルキル基の炭素数が１〜２０であるアルキルシリル基、より好ましくはアルキル基の炭素数が１〜１２であるアルキルシリル基。
・アリールシリル基、好ましくはアリール基の炭素数が６〜２０であるアリールシリル基、より好ましくはアリール基の炭素数が６〜１４であるアリールシリル基。
・アルキルカルボニル基、好ましくは炭素数２〜２０のアルキルカルボニル基。
・アリールカルボニル基、好ましくは炭素数７〜２０のアリールカルボニル基。
【０３６４】
以上の基は一つ以上の水素原子がフッ素原子で置き換えられているか、若しくは１つ以上の水素原子が重水素原子で置き換えらえられていてもよい。
特に断りのない限り、アリールは芳香族炭化水素であり、ヘテロアリールは芳香族複素環である。
・水素原子、重水素原子、フッ素原子、シアノ基、または、−ＳＦ５。
【０３６５】
（置換基群Ｚ２の中の好ましい基）
これら置換基群Ｚ２のうち、好ましくは、アルキル基、アルコキシ基、アリールオキシ基、アリールアミノ基、アラルキル基、アルケニル基、アリール基、ヘテロアリール基、アルキルシリル基、アリールシリル基、およびこれらの基の一つ以上の水素原子がフッ素原子で置き換えられている基、フッ素原子、シアノ基、または、−ＳＦ５であり、より好ましくはアルキル基、アリールアミノ基、アラルキル基、アルケニル基、アリール基、ヘテロアリール基であり、およびこれらの基の一つ以上の水素原子がフッ素原子で置き換えられている基、フッ素原子、シアノ基、または、−ＳＦ５であり、さらに好ましくは、アルキル基、アルコキシ基、アリールオキシ基、アリールアミノ基、アラルキル基、アルケニル基、アリール基、ヘテロアリール基、アルキルシリル基、アリールシリル基であり、特に好ましくはアルキル基、アリールアミノ基、アラルキル基、アルケニル基、アリール基、ヘテロアリール基であり、最も好ましくはアルキル基、アリールアミノ基、アラルキル基、アリール基、ヘテロアリール基である。
【０３６６】
これら置換基群Ｚ２にはさらに置換基群Ｚ２から選ばれる置換基を置換基として有していてもよい。有していてもよい置換基の好ましい基、より好ましい基、さらに好ましい基、特に好ましい基、最も好ましい基は置換基群Ｚ２の中の好ましい基と同様である。
環Ａ１は置換基を有していてもよい芳香族炭化水素環構造または置換基を有していてもよい芳香族複素環構造を表す。
【０３６７】
芳香族炭化水素環としては、好ましくは炭素数６〜３０の芳香族炭化水素環であり、具体的には、ベンゼン環、ナフタレン環、アントラセン環、トリフェニリル環、アセナフテン環、フルオランテン環、フルオレン環が好ましい。
芳香族複素環としては、ヘテロ原子として窒素原子、酸素原子、または硫黄原子のいずれかを含む、炭素数３〜３０の芳香族複素環が好ましく、さらに好ましくは、フラン環、ベンゾフラン環、チオフェン環、ベンゾチオフェン環である。
【０３６８】
環Ａ１としてより好ましくは、ベンゼン環、ナフタレン環、フルオレン環であり、特に好ましくはベンゼン環またはフルオレン環であり、最も好ましくはベンゼン環である。
環Ａ２は置換基を有していてもよい芳香族複素環構造を表す。
芳香族複素環としては、好ましくはヘテロ原子として窒素原子、酸素原子、または硫黄原子のいずれかを含む、炭素数３〜３０の芳香族複素環であり、具体的には、ピリジン環、ピリミジン環、ピラジン環、トリアジン環、イミダゾール環、オキサゾール環、チアゾール環、ベンゾチアゾール環、ベンゾオキサゾール環、ベンゾイミダゾール環、キノリン環、イソキノリン環、キノキサリン環、キナゾリン環、ナフチリジン環、フェナントリジン環が挙げられ、さらに好ましくは、ピリジン環、ピラジン環、ピリミジン環、イミダゾール環、ベンゾチアゾール環、ベンゾオキサゾール環、キノリン環、イソキノリン環、キノキサリン環、キナゾリン環であり、より好ましくは、ピリジン環、イミダゾール環、ベンゾチアゾール環、キノリン環、イソキノリン環、キノキサリン環、キナゾリン環であり、最も好ましくは、ピリジン環、イミダゾール環、ベンゾチアゾール環、キノリン環、キノキサリン環、キナゾリン環である。
【０３６９】
環Ａ１と環Ａ２の好ましい組合せとしては、（環Ａ１−環Ａ２）と表記すると、（ベンゼン環−ピリジン環）、（ベンゼン環−キノリン環）、（ベンゼン環−キノキサリン環）、（ベンゼン環−キナゾリン環）、（ベンゼン環−イミダゾール環）、（ベンゼン環−ベンゾチアゾール環）である。
環Ａ１、環Ａ２が有していてもよい置換基は任意に選択できるが、好ましくは前記置換基群Ｚ２から選ばれる１種または複数種の置換基である。
【０３７０】
Ａｒ２０１、Ａｒ２０３は、各々独立に、置換基を有していてもよい芳香族炭化水素環構造、または置換基を有していてもよい芳香族複素環構造を表す。
Ａｒ２０２は、置換基を有していてもよい芳香族炭化水素環構造、置換基を有していてもよい芳香族複素環構造、または置換基を有していてもよい脂肪族炭化水素構造を表す。
Ａｒ２０１、Ａｒ２０２、Ａｒ２０３のいずれかが置換基を有していてもよい芳香族炭化水素環構造である場合、芳香族炭化水素環構造としては、好ましくは炭素数６〜３０の芳香族炭化水素環であり、具体的には、ベンゼン環、ナフタレン環、アントラセン環、トリフェニリル環、アセナフテン環、フルオランテン環、フルオレン環が好ましく、より好ましくは、ベンゼン環、ナフタレン環、フルオレン環が好ましく、最も好ましくはベンゼン環である。
【０３７１】
Ａｒ２０１、Ａｒ２０２、Ａｒ２０３のいずれかが置換基を有していてもよいフルオレン環である場合、フルオレン環の９位および９’位は、置換基を有するかまたは隣接する構造と結合していることが好ましい。
Ａｒ２０１、Ａｒ２０２、Ａｒ２０３のいずれかが置換基を有していてもよいベンゼン環である場合、少なくとも一つのベンゼン環がオルト位またはメタ位で隣接する構造と結合していることが好ましく、少なくとも一つのベンゼン環がメタ位で隣接する構造と結合していることがより好ましい。
【０３７２】
Ａｒ２０１、Ａｒ２０２、Ａｒ２０３のいずれかが置換基を有していてもよい芳香族複素環構造である場合、芳香族複素環構造としては、好ましくはヘテロ原子として窒素原子、酸素原子、または硫黄原子のいずれかを含む、炭素数３〜３０の芳香族複素環であり、具体的には、ピリジン環、ピリミジン環、ピラジン環、トリアジン環、イミダゾール環、オキサゾール環、チアゾール環、ベンゾチアゾール環、ベンゾオキサゾール環、ベンゾイミダゾール環、キノリン環、イソキノリン環、キノキサリン環、キナゾリン環、ナフチリジン環、フェナントリジン環、カルバゾール環、ジベンゾフラン環、ジベンゾチオフェン環が挙げられ、さらに好ましくは、ピリジン環、ピリミジン環、トリアジン環、カルバゾール環、ジベンゾフラン環、ジベンゾチオフェン環である。
【０３７３】
Ａｒ２０１、Ａｒ２０２、Ａｒ２０３のいずれかが置換基を有していてもよいカルバゾール環である場合、カルバゾール環のＮ位は、置換基を有するかまたは隣接する構造と結合していることが好ましい。
Ａｒ２が置換基を有していてもよい脂肪族炭化水素構造である場合、直鎖、分岐鎖、または環状構造を有する脂肪族炭化水素構造であり、好ましくは炭素数が１以上２４以下であり、さらに好ましくは炭素数が１以上１２以下であり、より好ましくは炭素数が１以上８以下である。
【０３７４】
ｉ１は０〜１２の整数を表し、好ましくは１〜１２、さらに好ましくは１〜８、より好ましくは１〜６である。この範囲であることにより、溶解性向上、電荷輸送性向上が見込まれる。
ｉ３は好ましくは０〜５の整数を表し、さらに好ましくは０〜２、より好ましくは０または１である。
【０３７５】
ｊは好ましくは０〜２の整数を表し、さらに好ましくは０または１である。
ｋ１、ｋ２は好ましくは０〜３の整数を表し、さらに好ましくは１〜３であり、より好ましくは１または２であり、特に好ましくは１である。
Ａｒ２０１、Ａｒ２０２、Ａｒ２０３が有していてもよい置換基は任意に選択できるが、好ましくは前記置換基群Ｚ２から選ばれる１種または複数種の置換基であり、好ましい基も前記置換基群Ｚ２の通りであるが、より好ましくは水素原子、アルキル基、アリール基であり、特に好ましくは水素原子、アルキル基、であり、最も好ましくは無置換（水素原子）である。
【０３７６】
前記式（２０２）であらわされる構造のなかでも、以下の構造を有する材料が好ましい。ベンゼン環が連結した基を有する構造。すなわち、Ａｒ２０１がベンゼン環構造、ｉ１が１〜６、少なくとも一つの前記ベンゼン環がオルト位またはメタ位で隣接する構造と結合している。この構造であることによって、溶解性が向上し、かつ電荷輸送性が向上することが期待される。
【０３７７】
環Ａ１または環Ａ２に、アルキル基若しくはアラルキル基が結合した芳香族炭化水素基若しくは芳香族複素環基を有する構造、すなわち、Ａｒ２０１が芳香族炭化水素構造または芳香族複素環構造、ｉ１が１〜６、Ａｒ２０２が脂肪族炭化水素構造、ｉ２が１〜１２、好ましくは３〜８、Ａｒ２０３がベンゼン環構造、ｉ３が０または１。好ましくは、Ａｒ２０１は前記芳香族炭化水素構造であり、さらに好ましくはベンゼン環が１〜５連結した構造であり、より好ましくはベンゼン環１つである。この構造であることによって、溶解性が向上し、かつ電荷輸送性が向上することが期待される。
【０３７８】
環Ａ１または環Ａ２に、デンドロンが結合した構造。例えば、Ａｒ２０１、Ａｒ２０２がベンゼン環構造、Ａｒ２０３がビフェニルまたはターフェニル構造、ｉ１、ｉ２が１〜６、ｉ３が２、ｊが２。この構造であることによって、溶解性が向上し、かつ電荷輸送性が向上することが期待される。
Ｂ２０１−Ｌ２００−Ｂ２０２は、アニオン性の２座配位子を表す。Ｂ２０１およびＢ２０２は、それぞれ独立に、炭素原子、酸素原子または窒素原子を表し、これらの原子は環を構成する原子であってもよい。Ｌ２００は、単結合、または、Ｂ２０１およびＢ２０２とともに２座配位子を構成する原子団を表す。Ｂ２０１−Ｌ２００−Ｂ２０２が複数存在する場合、それらは同一でも異なっていてもよい。
Ｂ２０１−Ｌ２００−Ｂ２０２であらわされる構造のうち、好ましくは下記式（２０３）または（２０４）であらわされる構造である。
【０３７９】
【化６４】
2020171190.tif 000066
【０３８０】
式（２０３）において、Ｒ２１１、Ｒ２１２、Ｒ２１３は置換基を表す。この置換基としては、上述の置換基群Ｚ２から選ばれる基が好ましい。
【０３８１】
【化６５】
2020171190.tif 000067
【０３８２】
式（２０４）において、環Ｂ３は、置換基を有していてもよい、窒素原子を含む芳香族複素環構造を表す。環Ｂ３は好ましくはピリジン環である。この有していてもよい置換基としては、上述の置換基群Ｚ２から選ばれる基が好ましい。
【０３８３】
式（２０１）で表わされる燐光発光材料としては特に限定はされないが、具体的には以下の構造が挙げられる。
【０３８４】
【化６６】
2020171190.tif 000068
【０３８５】
【化６７】
2020171190.tif 000069
【０３８６】
【化６８】
2020171190.tif 000070
【０３８７】
燐光発光材料として、式（２０１）の他に式（２０５）で表される化合物を用いることもできる。
【０３８８】
【化６９】
2020171190.tif 000071
【０３８９】
式（２０５）中、Ｍ２は金属を表し、Ｔは炭素原子又は窒素原子を表す。Ｒ９２〜Ｒ９５は、それぞれ独立に置換基を表す。但し、Ｔが窒素原子の場合は、Ｒ９４及びＲ９５は無い。
式（２０５）中、Ｍ２は金属を表す。具体例としては、周期表第７〜１１族から選ばれる金属として前述した金属が挙げられる。中でも好ましくは、ルテニウム、ロジウム、パラジウム、銀、レニウム、オスミウム、イリジウム、白金または金が挙げられ、特に好ましくは、白金、パラジウム等の二価の金属が挙げられる。
【０３９０】
また、式（２０５）において、Ｒ９２およびＲ９３は、それぞれ独立に、水素原子、ハロゲン原子、アルキル基、アラルキル基、アルケニル基、シアノ基、アミノ基、アシル基、アルコキシカルボニル基、カルボキシル基、アルコキシ基、アルキルアミノ基、アラルキルアミノ基、ハロアルキル基、水酸基、アリールオキシ基、芳香族炭化水素基または芳香族複素環基を表す。
【０３９１】
更に、Ｔが炭素原子の場合、Ｒ９４およびＲ９５は、それぞれ独立に、Ｒ９２およびＲ９３と同様の例示物で表される置換基を表す。また、Ｔが窒素原子の場合は該Ｔに直接結合するＲ９４またはＲ９５は存在しない。また、Ｒ９２〜Ｒ９５は、更に置換基を有していてもよい。置換基としては、前記の置換基とすることができる。更に、Ｒ９２〜Ｒ９５のうち任意の２つ以上の基が互いに連結して環を形成してもよい。
【０３９２】
燐光発光材料の分子量は、好ましくは５０００以下、更に好ましくは４０００以下、特に好ましくは３０００以下である。また、燐光発光材料の分子量は、通常８００以上、好ましくは１０００以上、更に好ましくは１２００以上である。この分子量範囲であることによって、燐光発光材料どうしが凝集せず電荷輸送材料と均一に混合し、発光効率の高い発光層を得ることができると考えられる。
【０３９３】
燐光発光材料の分子量は、Ｔｇや融点、分解温度等が高く、燐光発光材料及び形成された発光層の耐熱性に優れる点、及び、ガス発生、再結晶化及び分子のマイグレーション等に起因する膜質の低下や材料の熱分解に伴う不純物濃度の上昇等が起こり難い点では大きいことが好ましい。一方、燐光発光材料の分子量は、有機化合物の精製が容易である点では小さいことが好ましい。
重合体を、正孔注入層及び正孔輸送層の少なくとも一方を形成する電荷輸送性材料として用いた有機電界発光素子において、発光層が燐光発光材料である場合、ホスト材料としては以下の材料が好ましい。
【０３９４】
＜ホスト材料（化合物）＞
発光層のホスト材料（化合物）としては、前述した、式（ＣｚＰ）、式（ＣｚＰ-２）を有するものを用いることができる。また、発光材や、他のホスト材料が式（ＣｚＰ）を有している場合は、適宜、式（ＣｚＰ）、式（ＣｚＰ-２）を有さないホスト材料を用いることもできる。この場合、骨格、分子量、置換基等は前述と同様である。
【０３９５】
重合体を、正孔注入層及び正孔輸送層の少なくとも一方を形成する電荷輸送性材料として用いた有機電界発光素子において、発光層が蛍光発光材料である場合、下記の青蛍光発光材料であることが好ましい。
青蛍光発光層用発光材料としては特に限定されないが、下記式（２１１）で表される化合物が好ましい。
【０３９６】
【化７０】
2020171190.tif 000072
【０３９７】
上記式（２１１）において、
Ａｒ２４１は置換基を有していてもよい芳香族炭化水素縮合環構造を表し、
Ａｒ２４２、Ａｒ２４３は、各々独立に、置換基を有していてもよいアルキル基、芳香族炭化水素基またはこれらが結合した基を表す。
ｎ４１は１〜４である。
【０３９８】
Ａｒ２４１は好ましくは炭素数１０〜３０の芳香族炭化水素縮合環構造を表し、具体的な構造としては、ナフタレン、アセナフテン、フルオレン、アントラセン、フェナトレン、フルオランテン、ピレン、テトラセン、クリセン、ペリレン等があげられる。
さらに好ましくは炭素数１２〜２０の芳香族炭化水素縮合環構造であり、具体的な構造としては、アセナフテン、フルオレン、アントラセン、フェナトレン、フルオランテン、ピレン、テトラセン、クリセン、ペリレンがあげられる。より好ましくは炭素数１６〜１８の芳香族炭化水素縮合環構造であり、具体的な構造としては、フルオランテン、ピレン、クリセンがあげられる。
【０３９９】
ｎ４１は１〜４であり、好ましくは１〜３、さらに好ましくは１〜２、最も好ましくは２である。
Ａｒ２４１、Ａｒ２４２、Ａｒ２４３が有していてもよい置換基は、前記置換基群Ｚ２から選ばれる基が好ましく、より好ましくは置換基群Ｚ２に含まれる、炭化水素基であり、さらに好ましくは置換基群Ｚ２として好ましい基の中の炭化水素基である。
【０４００】
重合体を、正孔注入層及び正孔輸送層の少なくとも一方を形成する電荷輸送性材料として用いた有機電界発光素子において、発光層が燐光発光材料である場合、ホスト材料としては以下の材料が好ましい。
青蛍光発光層用ホスト材料としては特に限定されないが、下記式（２１２）で表される化合物が好ましい。
【０４０１】
【化７１】
2020171190.tif 000073
【０４０２】
[上記式（２１２）において、
Ｒ２４１、Ｒ２４２はそれぞれ独立に式（２１３）で表わされる構造であり、
Ｒ２４３は置換基を表し、Ｒ２４３は複数ある場合同一であっても異なっていてもよく、
ｎ４３は０〜８である。]
【０４０３】
【化７２】
2020171190.tif 000074
【０４０４】
Ａｒ２４４、Ａｒ２４５はそれぞれ独立に、置換基を有していてもよい芳香族炭化水素構造、または置換基を有していてもよい複素芳香環構造を表し、
Ａｒ２４４、Ａｒ２４５はそれぞれ、複数存在する場合、同一であっても異なっていてもよく、
ｎ４４は１〜５、ｎ４５は０〜５である。
【０４０５】
Ａｒ２４４は好ましくは、置換基を有していてもよい、炭素数６〜３０の単環または縮合環である芳香族炭化水素構造であり、より好ましくは、置換基を有していてもよい、炭素数６〜１２の単環または縮合環である芳香族炭化水素構造である。
Ａｒ２４５は好ましくは、置換基を有していてもよい、炭素数６〜３０の単環または縮合環である芳香族炭化水素構造、または、置換基を有していてもよい、炭素数６〜３０の縮合環である芳香族複素環構造であり、より好ましくは、置換基を有していてもよい、炭素数６〜１２の単環または縮合環である芳香族炭化水素構造、または、置換基を有していてもよい、炭素数１２の縮合環である芳香族複素環構造である。
【０４０６】
ｎ４４は好ましくは１〜３であり、より好ましくは１または２であり、
ｎ４５は好ましくは０〜３であり、より好ましくは０〜２である。
置換基であるＲ２４３および、Ａｒ２４４およびＡｒ２４５が有していてもよい置換基は、前記置換基群Ｚから選ばれる基が好ましく、より好ましくは置換基群Ｚに含まれる、炭化水素基であり、さらに好ましくは置換基群Ｚとして好ましい基の中の炭化水素基である。
【０４０７】
青蛍光発光層用発光材料およびホスト材料の分子量は５，０００以下が好ましく、さらに好ましくは４，０００以下であり、特に好ましくは３，０００以下であり、最も好ましくは２，０００以下であり、通常３００以上、好ましくは３５０以上、より好ましくは４００以上である。
【０４０８】
［湿式成膜法による発光層の形成］
発光層の形成方法は、真空蒸着法でも、湿式成膜法でもよいが、成膜性に優れることから、湿式成膜法が好ましく、スピンコート法及びインクジェット法が更に好ましい。特に、有機電界発光素子用組成物を用いて、発光層の下層となる正孔注入層又は正孔輸送層を形成すると、湿式成膜法による積層化が容易であるため、湿式成膜法を採用することが好ましい。湿式成膜法により発光層を形成する場合は、通常、上述の正孔注入層を湿式成膜法で形成する場合と同様にして、正孔注入層形成用組成物の代わりに、発光層となる材料を可溶な溶媒（発光層用溶媒）と混合して調製した発光層形成用組成物を用いて形成する。
【０４０９】
溶媒としては、例えば、正孔注入層の形成について挙げたエーテル系溶媒、エステル系溶媒、芳香族炭化水素系溶媒、アミド系溶媒の他、アルカン系溶媒、ハロゲン化芳香族炭化水素系溶媒、脂肪族アルコール系溶媒、脂環族アルコール系溶媒、脂肪族ケトン系溶媒及び脂環族ケトン系溶媒等が挙げられる。以下に溶媒の具体例を挙げるが、本発明の効果を損なわない限り、これらに限定されるものではない。
【０４１０】
例えば、エチレングリコールジメチルエーテル、エチレングリコールジエチルエーテル、プロピレングリコール−１−モノメチルエーテルアセタート（ＰＧＭＥＡ）等の脂肪族エーテル系溶媒；１，２−ジメトキシベンゼン、１，３−ジメトキシベンゼン、アニソール、フェネトール、２−メトキシトルエン、３−メトキシトルエン、４−メトキシトルエン、２，３−ジメチルアニソール、２，４−ジメチルアニソール、ジフェニルエーテル等の芳香族エーテル系溶媒；酢酸フェニル、プロピオン酸フェニル、安息香酸メチル、安息香酸エチル、安息香酸プロピル、安息香酸ｎ−ブチル等の芳香族エステル系溶媒；トルエン、キシレン、メシチレン、シクロヘキシルベンゼン、テトラリン、３−イロプロピルビフェニル、１，２，３，４−テトラメチルベンゼン、１，４−ジイソプロピルベンゼン、シクロヘキシルベンゼン、メチルナフタレン等の芳香族炭化水素系溶媒；Ｎ，Ｎ−ジメチルホルムアミド、Ｎ，Ｎ−ジメチルアセトアミド等のアミド系溶媒；ｎ−デカン、シクロヘキサン、エチルシクロヘキサン、デカリン、ビシクロヘキサン等のアルカン系溶媒；クロロベンゼン、ジクロロベンゼン、トリクロロベンゼン等のハロゲン化芳香族炭化水素系溶媒；ブタノール、ヘキサノール等の脂肪族アルコール系溶媒；シクロヘキサノール、シクロオクタノール等の脂環族アルコール系溶媒；メチルエチルケトン、ジブチルケトン等の脂肪族ケトン系溶媒；シクロヘキサノン、シクロオクタノン、フェンコン等の脂環族ケトン系溶媒等が挙げられる。これらのうち、アルカン系溶媒及び芳香族炭化水素系溶媒が特に好ましい。
【０４１１】
［正孔阻止層］
発光層５と後述の電子注入層８との間に、正孔阻止層６を設けてもよい。正孔阻止層６は、発光層５の上に、発光層５の陰極９側の界面に接するように積層される層である。
この正孔阻止層６は、陽極２から移動してくる正孔を陰極９に到達するのを阻止する役割と、陰極９から注入された電子を効率よく発光層５の方向に輸送する役割とを有する。正孔阻止層６を構成する材料に求められる物性としては、電子移動度が高く正孔移動度が低いこと、エネルギーギャップ（ＨＯＭＯ、ＬＵＭＯの差）が大きいこと、励起三重項準位（Ｔ１）が高いことが挙げられる。
【０４１２】
このような条件を満たす正孔阻止層の材料としては、例えば、ビス（２−メチル−８−キノリノラト）（フェノラト）アルミニウム、ビス（２−メチル−８−キノリノラト）（トリフェニルシラノラト）アルミニウム等の混合配位子錯体、ビス（２−メチル−８−キノラト）アルミニウム−μ−オキソ−ビス−（２−メチル−８−キノリラト）アルミニウム二核金属錯体等の金属錯体、ジスチリルビフェニル誘導体等のスチリル化合物（特開平１１−２４２９９６号公報）、３−（４−ビフェニルイル）−４−フェニル−５−（４−ｔｅｒｔ−ブチルフェニル）−１，２，４−トリアゾール等のトリアゾール誘導体（特開平７−４１７５９号公報）、バソクプロイン等のフェナントロリン誘導体（特開平１０−７９２９７号公報）等が挙げられる。更に、国際公開第２００５／０２２９６２号に記載の２，４，６位が置換されたピリジン環を少なくとも１個有する化合物も、正孔阻止層の材料として好ましい。
【０４１３】
正孔阻止層６の形成方法に制限はない。従って、湿式成膜法、蒸着法や、その他の方法で形成できる。
正孔阻止層６の膜厚は、本発明の効果を著しく損なわない限り任意であるが、通常０．３ｎｍ以上、好ましくは０．５ｎｍ以上であり、また、通常１００ｎｍ以下、好ましくは５０ｎｍ以下である。
【０４１４】
［電子輸送層］
電子輸送層７は素子の電流効率をさらに向上させることを目的として、発光層５と電子注入層８との間に設けられる。
電子輸送層７は、電界を与えられた電極間において陰極９から注入された電子を効率よく発光層５の方向に輸送することができる化合物より形成される。電子輸送層７に用いられる電子輸送性化合物としては、陰極９又は電子注入層８からの電子注入効率が高く、かつ、高い電子移動度を有し、注入された電子を効率よく輸送することができる化合物であることが必要である。
【０４１５】
電子輸送層に用いる電子輸送性化合物としては、具体的には、例えば、８−ヒドロキシキノリンのアルミニウム錯体等の金属錯体（特開昭５９−１９４３９３号公報）、１０−ヒドロキシベンゾ［ｈ］キノリンの金属錯体、オキサジアゾール誘導体、ジスチリルビフェニル誘導体、シロール誘導体、３−ヒドロキシフラボン金属錯体、５−ヒドロキシフラボン金属錯体、ベンズオキサゾール金属錯体、ベンゾチアゾール金属錯体、トリスベンズイミダゾリルベンゼン（米国特許第５６４５９４８号明細書）、キノキサリン化合物（特開平６−２０７１６９号公報）、フェナントロリン誘導体（特開平５−３３１４５９号公報）、２−ｔ−ブチル−９，１０−Ｎ，Ｎ’−ジシアノアントラキノンジイミン、ｎ型水素化非晶質炭化シリコン、ｎ型硫化亜鉛、ｎ型セレン化亜鉛等が挙げられる。
電子輸送層７の膜厚は、通常１ｎｍ以上、好ましくは５ｎｍ以上であり、また、通常３００ｎｍ以下、好ましくは１００ｎｍ以下である。
電子輸送層７は、前記と同様にして湿式成膜法、或いは真空蒸着法により正孔阻止層６上に積層することにより形成される。通常は、真空蒸着法が用いられる。
【０４１６】
［電子注入層］
電子注入層８は、陰極９から注入された電子を効率よく、電子輸送層７又は発光層５へ注入する役割を果たす。
電子注入を効率よく行うには、電子注入層８を形成する材料は、仕事関数の低い金属が好ましい。例としては、ナトリウムやセシウム等のアルカリ金属、バリウムやカルシウム等のアルカリ土類金属等が用いられる。その膜厚は通常０．１ｎｍ以上、５ｎｍ以下が好ましい。
更に、バソフェナントロリン等の含窒素複素環化合物や８−ヒドロキシキノリンのアルミニウム錯体等の金属錯体に代表される有機電子輸送材料に、ナトリウム、カリウム、セシウム、リチウム、ルビジウム等のアルカリ金属をドープする（特開平１０−２７０１７１号公報、特開２００２−１００４７８号公報、特開２００２−１００４８２号公報等に記載）ことも、電子注入・輸送性が向上し優れた膜質を両立させることが可能となるため好ましい。
【０４１７】
電子注入層８の膜厚は、通常５ｎｍ以上、好ましくは１０ｎｍ以上であり、また通常２００ｎｍ以下、好ましくは１００ｎｍ以下の範囲である。
電子注入層８は、湿式成膜法或いは真空蒸着法により、発光層５又はその上の正孔阻止層６や電子輸送層７上に積層することにより形成される。
湿式成膜法の場合の詳細は、前述の発光層の場合と同様である。
【０４１８】
［陰極］
陰極９は、発光層５側の層（電子注入層又は発光層など）に電子を注入する役割を果たす。
陰極９の材料としては、前記の陽極２に使用される材料を用いることが可能であるが、効率よく電子注入を行なう上では、仕事関数の低い金属を用いることが好ましく、例えば、スズ、マグネシウム、インジウム、カルシウム、アルミニウム、銀等の金属又はそれらの合金等が用いられる。具体例としては、例えば、マグネシウム−銀合金、マグネシウム−インジウム合金、アルミニウム−リチウム合金等の低仕事関数の合金電極等が挙げられる。
【０４１９】
素子の安定性の点では、陰極の上に、仕事関数が高く、大気に対して安定な金属層を積層して、低仕事関数の金属からなる陰極を保護することが好ましい。積層する金属としては、例えば、アルミニウム、銀、銅、ニッケル、クロム、金、白金等の金属が挙げられる。
陰極の膜厚は通常、陽極と同様である。
【０４２０】
［その他の層］
有機電界発光素子は、本発明の効果を著しく損なわなければ、更に他の層を有していてもよい。すなわち、陽極と陰極との間に、上述の他の任意の層を有していてもよい。
【０４２１】
［その他の素子構成］
有機電界発光素子は、上述の説明とは逆の構造、即ち、基板上に陰極、電子注入層、電子輸送層、正孔阻止層、発光層、正孔輸送層、正孔注入層、陽極の順に積層することも可能である。
有機電界発光素子を有機電界発光装置に適用する場合は、単一の有機電界発光素子として用いても、複数の有機電界発光素子がアレイ状に配置された構成にして用いても、陽極と陰極がＸ−Ｙマトリックス状に配置された構成にして用いてもよい。
【０４２２】
＜有機ＥＬ表示装置＞
本発明のさらに別の実施形態である有機ＥＬ表示装置（有機電界発光素子表示装置）は、上述の有機電界発光素子を備えたものである。有機ＥＬ表示装置の型式や構造については特に制限はなく、有機電界発光素子を用いて常法に従って組み立てることができる。
例えば、「有機ＥＬディスプレイ」（オーム社、平成１６年８月２０日発行、時任静士、安達千波矢、村田英幸著）に記載されているような方法で、有機ＥＬ表示装置を形成することができる。
【０４２３】
＜有機ＥＬ照明＞
本発明のさらに別の実施形態である有機ＥＬ照明（有機電界発光素子照明）は、上述の有機電界発光素子を備えたものである。有機ＥＬ照明の型式や構造については特に制限はなく、有機電界発光素子を用いて常法に従って組み立てることができる。
【実施例】
【０４２４】
以下、実施例を示して本発明について更に具体的に説明する。ただし、本発明は以下の実施例に限定されるものではなく、本発明はその要旨を逸脱しない限り任意に変更して実施できる。【０４２５】
＜実験Ｉ＞
＜中間体の合成＞
［化合物３の合成］
【化７３】
2020171190.tif 000075
【０４２６】
窒素気流下、化合物１（１０．３ｇ、３６．５８ｍｍｏｌ）、化合物２（５．２ｇ、２４．３９ｍｍｏｌ）、リン酸カリウム（１３．０ｇ、６０．９８ｍｍｏｌ）、トルエン（６０ｍｌ）、エタノール（３０ｍｌ）及び水（３０ｍｌ）をフラスコに仕込み、系内を十分に窒素置換して６０℃まで加温した。
ビス（トリフェニルホスフィン）パラジウム（ＩＩ）ジクロリド（０．０８６ｇ、０．１２２ｍｍｏｌ）を加え、６０℃で３時間攪拌した。反応液に水を加え、トルエンで抽出を行った。有機層を無水硫酸マグネシウムで乾燥して活性白土より粗精製した。粗精製品をカラムクロマトグラフィー（展開液：ヘキサン／塩化メチレン＝８５／１５）により精製し、化合物３（４．４ｇ、収率５５．８％）を得た。【０４２７】
［化合物４の合成］
【化７４】
2020171190.tif 000076
【０４２８】
窒素気流下、２００ｍｌのフラスコに５０ｍｌのジメチルスルホンキシド、化合物３（４．４ｇ、１３．６ｍｍｏｌ）、ビス(ピナコラト)ジボロン（４．２ｇ、１６．３４ｍｍｏｌ）、酢酸カリウム（４．０ｇ、４０．８３ｍｍｏｌ）を入れ、６０℃で３０分間攪拌した。その後、１，１’−ビス(ジフェニルホスフィノ)フェロセン-パラジウム（ＩＩ）ジクロリド-ジクロロメタン〔ＰｄＣｌ２（ｄｐｐｆ）ＣＨ２Ｃｌ２〕（０．５６ｇ、０．６８ｍｍｏｌ）を加え、８５℃で４時間反応した。
純水を滴下して反応液を減圧濾過し、濾液がトルエンで抽出し、無水硫酸マグネシウムで乾燥して活性白土により粗精製した。更に粗精製品をカラムクロマトグラフィー（展開液：ヘキサン／酢酸エチル＝９０／１０）により精製し、化合物４（５．０ｇ、収率９８％）を得た。【０４２９】
［化合物６の合成］
【化７５】
2020171190.tif 000077
【０４３０】
窒素気流下、化合物４（５．０ｇ、１３．５ｍｍｏｌ）、化合物５（６．４８ｇ、１４．４６ｍｍｏｌ）、リン酸カリウム（８．８ｇ、４１．３１ｍｍｏｌ）、トルエン（４０ｍｌ）、エタノール（２０ｍｌ）及び水（２０ｍｌ）をフラスコに仕込み、系内を十分に窒素置換して６０℃まで加温した。
ビス(トリフェニルホスフィン)パラジウム（ＩＩ）ジクロリド（０．０４８ｇ、０．０６９ｍｍｏｌ）を加え、６０℃で２時間攪拌した。反応液に水を加え、トルエンで抽出を行った。有機層を無水硫酸マグネシウムで乾燥して活性白土より粗精製した。粗精製品をカラムクロマトグラフィー（展開液：ヘキサン／塩化メチレン＝８５／１５）により精製し、化合物６（６．３ｇ、収率８１．０％）を得た。【０４３１】
［化合物７の合成］
【化７６】
2020171190.tif 000078
【０４３２】
３−ニトロフェニルボロン酸（３０．１ｇ、１８０．３ｍｍｏｌ）、１−ブロモ−３−イオドベンゼン（５６．０ｇ、１９７．９４ｍｍｏｌ）、リン酸カリウム（９５．５ｇ、４５０ｍｍｏｌ）、及びトルエン（３５０ｍｌ）、エタノール（１５０ｍｌ）、水（２２５ｍｌ）をフラスコに仕込み、系内を十分に窒素置換して６０℃まで加温した。テトラキス（トリフェニルホスフィン）パラジウム（０）（５．２ｇ、４．５ｍｍｏｌ）を加え、８５℃で５時間攪拌した。反応液に水を加え、トルエンで抽出を行った。有機層を無水硫酸マグネシウムで乾燥して活性白土より粗精製した。粗精製品をカラムクロマトグラフィー（展開液：ヘキサン／塩化メチレン＝３／１）により精製し、化合物７（２０．３ｇ、収率４１％）を得た。【０４３３】
［化合物８の合成］
【化７７】
2020171190.tif 000079
【０４３４】
窒素気流下、５００ｍｌのフラスコに２６０ｍｌの１，４−ジオキサン、化合物７（２０．３ｇ、７２．９９ｍｍｏｌ）、ビス(ピナコラト)ジボロン（２２．２ｇ、８９．６ｍｍｏｌ）、酢酸カリウム（３５．９ｇ、３６５．８ｍｍｏｌ）を入れ、６０℃で３０分間攪拌した。その後、１，１’−ビス(ジフェニルホスフィノ)フェロセン-パラジウム（ＩＩ）ジクロリド-ジクロロメタン〔ＰｄＣｌ２（ｄｐｐｆ）ＣＨ２Ｃｌ２〕（１．８ｇ、２．１９ｍｍｏｌ）を加え、８５℃で３．５時間反応した。
純水を滴下して反応液を減圧濾過し、濾液がトルエンで抽出し、無水硫酸マグネシウムで乾燥して活性白土により粗精製した。更に粗精製品をカラムクロマトグラフィー（展開液：ヘキサン／塩化メチレン＝１／１）により精製し、化合物８（１９．１ｇ、収率８４％）を得た。【０４３５】
［化合物９の合成］
【化７８】
2020171190.tif 000080
【０４３６】
化合物６（３．６ｇ、６．４ｍｍｏｌ）、化合物８（２．３ｇ、７．０３ｍｍｏｌ）、リン酸カリウム（４．１ｇ、１９．２１ｍｍｏｌ）、及びトルエン（４０ｍｌ）、エタノール（２０ｍｌ）、水（１０ｍｌ）をフラスコに仕込み、系内を十分に窒素置換して６０℃まで加温した。テトラキス（トリフェニルホスフィン）パラジウム（０）（０．２ｇ、０．１９ｍｍｏｌ）を加え、８５℃で３．５時間攪拌した。反応液に水を加え、トルエンで抽出を行った。有機層を無水硫酸マグネシウムで乾燥して活性白土より粗精製した。粗精製品をカラムクロマトグラフィー（展開液：ヘキサン／塩化メチレン＝１／１）により精製し、化合物９（３．５ｇ、収率８０．２％）を得た。【０４３７】
［化合物１０の合成］
【化７９】
2020171190.tif 000081
【０４３８】
窒素気流下、５００ｍｌのフラスコに３５０ｍｌのテトラヒドロフラン、２０ｍｌのエタノール、化合物９（３．５ｇ、５．１３ｍｍｏｌ）、パラジウム／炭素（１０％、約５５％水湿品、０．４ｇ）を入れ、５０℃で１０分間攪拌した。その後、ヒトラジン一水和物（１．８ｇ）を滴下し、この温度で３時間反応した。
反応液を水湿のセライトで減圧濾過し、濾液を濃縮し、メタノールで洗って精製し、化合物１０（３．０ｇ、収率９１％）を得た。【０４３９】
［化合物１２の合成］
【化８０】
2020171190.tif 000082
【０４４０】
窒素気流下、化合物１１（５．０ｇ、９．２７ｍｍｏｌ）、フェニルボロン酸（１．２ｇ、９．４６ｍｍｏｌ）、リン酸カリウム（５．９ｇ、２７．８ｍｍｏｌ）、トルエン（３０ｍｌ）、エタノール（１５ｍｌ）及び水（１４ｍｌ）をフラスコに仕込み、系内を十分に窒素置換して６５℃まで加温した。
ビス（トリフェニルホスフィン）パラジウム（ＩＩ）ジクロリド（０．０３３ｇ、０．０４６ｍｍｏｌ）を加え、６５℃で３時間攪拌した。反応液に水を加え、トルエンで抽出を行った。有機層を無水硫酸マグネシウムで乾燥して活性白土より粗精製した。粗精製品をカラムクロマトグラフィー（展開液：ヘキサン／塩化メチレン＝８５／１５）により精製し、化合物１２（４．１ｇ、収率９０．３％）を得た。【０４４１】
［化合物１３の合成］
【化８１】
2020171190.tif 000083
【０４４２】
窒素気流下、２００ｍｌのフラスコに３５ｍｌのジメチルスルホンキシド、化合物１２（４．１ｇ、８．３８ｍｍｏｌ）、ビス（ピナコラト）ジボロン（３．２ｇ、１２．６ｍｍｏｌ）、酢酸カリウム（２．５ｇ、２５．１ｍｍｏｌ）を入れ、６０℃で３０分間攪拌した。その後、１，１’−ビス(ジフェニルホスフィノ)フェロセン-パラジウム（ＩＩ）ジクロリド−ジクロロメタン〔ＰｄＣｌ２（ｄｐｐｆ）ＣＨ２Ｃｌ２〕（０．３４ｇ、０．４２ｍｍｏｌ）を加え、８５℃で３時間反応した。
反応液を減圧濾過し、濾液がトルエンで抽出し、無水硫酸マグネシウムで乾燥して活性白土により粗精製した。更に粗精製品をカラムクロマトグラフィー（展開液：ヘキサン／酢酸エチル＝９０／１０）により精製し、化合物１３（４．５ｇ、収率９７％）を得た。【０４４３】
［化合物１４の合成］
【化８２】
2020171190.tif 000084
【０４４４】
窒素気流下、化合物１３（４．５ｇ、８．３９ｍｍｏｌ）、３−ブロモ−９−(４−ヨードフェニル)−９Ｈ−カルバゾール（３．９５ｇ、８．８１ｍｍｏｌ）、リン酸カリウム（４．５ｇ、２０．９８ｍｍｏｌ）、トルエン（３０ｍｌ）、エタノール（１０ｍｌ）及び水（１０．５ｍｌ）をフラスコに仕込み、系内を十分に窒素置換して６５℃まで加温した。
ビス(トリフェニルホスフィン)パラジウム（ＩＩ）ジクロリド（０．０３０ｇ、０．０４２ｍｍｏｌ）を加え、６５℃で３時間攪拌した。反応液に水を加え、トルエンで抽出を行った。有機層を無水硫酸マグネシウムで乾燥して活性白土より粗精製した。粗精製品をカラムクロマトグラフィー（展開液：ヘキサン／塩化メチレン＝７５／２５）により精製し、化合物１４（２．２ｇ、収率３５．９％）を得た。【０４４５】
［化合物１５の合成］
【化８３】
2020171190.tif 000085
【０４４６】
次いで、化合物１４（２．２ｇ、３．０１ｍｍｏｌ）、化合物８（１．２ｇ、３．６１ｍｍｏｌ）、リン酸カリウム（１．６ｇ、７．５ｍｍｏｌ）、及びトルエン（１０ｍｌ）、エタノール（５ｍｌ）、水（４ｍｌ）をフラスコに仕込み、系内を十分に窒素置換して６０℃まで加温した。テトラキス(トリフェニルホスフィン)パラジウム（０）（０．１ｇ、０．０９ｍｍｏｌ）を加え、８５℃で４時間攪拌した。反応液に水を加え、トルエンで抽出を行った。有機層を無水硫酸マグネシウムで乾燥して活性白土より粗精製した。粗精製品をカラムクロマトグラフィー（展開液：ヘキサン／塩化メチレン＝５０／５０）により精製し、化合物１５（１．７５ｇ、収率６８．５％）を得た。【０４４７】
［化合物１６の合成］
【化８４】
2020171190.tif 000086
【０４４８】
窒素気流下、１００ｍｌのフラスコに２０ｍｌのテトラヒドロフラン、１０ｍｌのエタノール、化合物１５（１．７５ｇ、２．０６ｍｍｏｌ）、パラジウム／炭素（１０％、約５５％水湿品、０．１８ｇ）を入れ、５２℃で１０分間攪拌した。その後、ヒトラジン一水和物（０．７ｇ）を滴下し、この温度で８時間反応した。
反応液を水湿のセライトで減圧濾過し、濾液を濃縮し、エタノールで再結晶により精製し、化合物１６（０．９ｇ、収率５３．３％）を得た。【０４４９】
［化合物１７の合成］
【化８５】
2020171190.tif 000087
【０４５０】
窒素気流下、３００ｍｌのフラスコに４−ブロモフェノール（１１．６ｇ、６７．２１ｍｍｏｌ）、４，４’−ジフルオロベンゾフェノン（６．６７ｇ、３０．５５ｍｍｏｌ）、１００ｍｌのＮ，Ｎ’−ジメチルホルムアミド、炭酸カリウム（１６．９ｇ、１２２．２９ｍｍｏｌ）を入れ、１４０℃で３時間攪拌した。その後、４０℃の反応液を５００ｍｌの純水に入れ、１０分間撹拌して減圧濾過し、ろ取物をエタノール、メタノールの順で懸洗して濾過し、乾燥し、化合物１７（１２．６ｇ、収率７８．６％）を得た。【０４５１】
［化合物１９の合成］
【化８６】
2020171190.tif 000088
【０４５２】
１Ｌフラスコにトルエンを２７０ｍｌ、エタノールを１３５ｍｌ、化合物１８（２０．０ｇ、４４．８ｍｍｏｌ）、５−ブロモ−２−ヨードトルエンを５０．７２ｇ（１７９．３ｍｍｏｌ）、りん酸カリウム水溶液（２Ｍ、すなわち２モル／リットル濃度）１９１ｍｌを入れた溶液を真空脱気後に窒素置換した。窒素気流下に加熱し、３０分間攪拌した。その後ビス（トリフェニルホスフィン）パラジウム（ＩＩ）ジクロリド０．６３ｇ（０．９０ｍｍｏｌ）を加え、６時間還流した。反応液に水を入れ、トルエンで抽出し、ＭｇＳＯ４および活性白土で処理した。トルエン溶液を加熱還流したのち不溶物をろ過し、再結晶して無色固体の化合物１９を得た（収量１４．２ｇ、収率６０．２％）。【０４５３】
［化合物２０の合成］
【化８７】
2020171190.tif 000089
【０４５４】
５−ブロモ−２−ヨードトルエンに代えて１−ブロモ−４−イオドベンゼンを用いて、化合物１９の合成と同様の方法で化合物２０を合成した。【０４５５】
［化合物２２の合成］
【化８８】
2020171190.tif 000090
窒素気流下、化合物２１（１７．８ｇ、３３．０ｍｍｏｌ）、４−（９Ｈ−カルバゾール−９−イル）フェニルボロン酸（９．５ｇ、３３．０ｍｍｏｌ）、リン酸カリウム（２１．０ｇ、９９．０ｍｍｏｌ）、トルエン（１００ｍｌ）、エタノール（５０ｍｌ）及び水（５０ｍｌ）をフラスコに仕込み、系内を十分に窒素置換して６５℃まで加温した。
ビス(トリフェニルホスフィン)パラジウム(II)ジクロリド（０．１２ｇ、０．１７ｍｍｏｌ）を加え、６５℃で３時間攪拌した。反応液に水を加え、トルエンで抽出を行った。有機層を無水硫酸マグネシウムで乾燥して活性白土より粗精製した。粗精製品をカラムクロマトグラフィー（展開液：ヘキサン／塩化メチレン＝８０／２０）により精製し、化合物２２（１８．４ｇ、収率８５．２％）を得た。【０４５６】
［化合物２３の合成］
【化８９】
2020171190.tif 000091
【０４５７】
窒素気流下、３００ｍｌのフラスコに１００ｍｌのジメチルスルホンキシド、化合物２２（１８．２ｇ、２７．８ｍｍｏｌ）、ビス(ピナコラト)ジボロン（１０．６ｇ、４１．７ｍｍｏｌ）、酢酸カリウム（８．２ｇ、８３．４ｍｍｏｌ）を入れ、６０℃で３０分間攪拌した。その後、１，１’−ビス(ジフェニルホスフィノ)フェロセン-パラジウム(II)ジクロリド-ジクロロメタン〔ＰｄＣｌ２（ｄｐｐｆ）ＣＨ２Ｃｌ２〕（２．３ｇ、２．７８ｍｍｏｌ）を加え、８５℃で４．５時間反応した。
反応液を減圧濾過し、濾液がトルエンで抽出し、無水硫酸マグネシウムで乾燥して活性白土により粗精製した。更に粗精製品をカラムクロマトグラフィー（展開液：ヘキサン／酢酸エチル＝９０／１０）により精製し、化合物２３（１７．７ｇ、収率９０．７％）を得た。【０４５８】
［化合物２４の合成］
【化９０】
2020171190.tif 000092
【０４５９】
次いで、化合物２３（５．３ｇ、７．４９ｍｍｏｌ）、３−ブロモ−９−(４−ヨードフェニル)−９Ｈ−カルバゾール（３．３ｇ、７．３４ｍｍｏｌ）、リン酸カリウム（４．２ｇ、１９．８２ｍｍｏｌ）、トルエン（３０ｍｌ）、エタノール（１５ｍｌ）及び水（１０ｍｌ）をフラスコに仕込み、系内を十分に窒素置換して６５℃まで加温した。
ビス(トリフェニルホスフィン)パラジウム(II)ジクロリド（０．０５２ｇ、０．０７３ｍｍｏｌ）を加え、６５℃で３時間攪拌した。反応液に水を加え、トルエンで抽出を行った。有機層を無水硫酸マグネシウムで乾燥して活性白土より粗精製した。粗精製品をカラムクロマトグラフィー（展開液：ヘキサン／塩化メチレン＝７５／２５）により精製し、化合物２４（４．８ｇ、収率７６．０％）を得た。【０４６０】
［化合物２６の合成］
【化９１】
2020171190.tif 000093
【０４６１】
次いで、化合物２４（４．６ｇ、５．１３ｍｍｏｌ）、化合物２５（２．２ｇ、６．６７ｍｍｏｌ）、炭酸カリウム（２．１ｇ、１５．４ｍｍｏｌ）、及びトルエン（２４ｍｌ）、エタノール（８ｍｌ）、水（８ｍｌ）をフラスコに仕込み、系内を十分に窒素置換して６０℃まで加温した。テトラキス(トリフェニルホスフィン)パラジウム(0)（０．１８ｇ、０．１５４ｍｍｏｌ）を加え、８５℃で３．５時間攪拌した。反応液に水を加え、トルエンで抽出を行った。有機層を無水硫酸マグネシウムで乾燥して活性白土より粗精製した。粗精製品をカラムクロマトグラフィー（展開液：ヘキサン／塩化メチレン＝６０／４０）により精製し、化合物２６’（３．９ｇ、収率７４．９％）を得た。【０４６２】
【化９２】
2020171190.tif 000094
【０４６３】
窒素気流下、３００ｍｌのフラスコに４０ｍｌのテトラヒドロフラン、４０ｍｌのエタノール、化合物２６’（３．９ｇ、３．８４ｍｍｏｌ）、パラジウム/炭素（１０％、約５５％水湿品、０．２９ｇ）を入れ、５２℃で１０分間攪拌した。その後、ヒトラジン一水和物（１．３ｇ）を滴下し、この温度で５時間反応した。
反応液を水湿のセライトで減圧濾過し、濾液を濃縮し、エタノールで再結晶により精製し、化合物２６（３．３ｇ、収率８７．２％）を得た。【０４６４】
［化合物２７の合成］
【化９３】
2020171190.tif 000095
【０４６５】
次いで、化合物３−ブロモ−３’−イオド−１，１−ビフェニル（２９．４ｇ、８１．９ｍｍｏｌ）、市販の化合物２６（２０．０ｇ、８１．９ｍｍｏｌ）、リン酸カリウム（２Ｍ水溶液、１０３ｇ、２０５ｍｍｏｌ）、及びトルエン（２００ｍｌ）、エタノール（１００ｍｌ）をフラスコに仕込み、系内を十分に窒素置換して６０℃まで加温した。テトラキス(トリフェニルホスフィン)パラジウム（０）（２．３７ｇ、２．０５ｍｍｏｌ）を加え、８５℃で６時間攪拌した。反応液に水を加え、トルエンで抽出を行った。有機層を無水硫酸マグネシウムで乾燥して活性白土より粗精製した。粗精製品をカラムクロマトグラフィー（展開液：ヘキサン／塩化メチレン＝９５０／５０）により精製し、化合物２７（２３．１ｇ、収率８１％）を得た。【０４６６】
［化合物２８の合成］
【化９４】
2020171190.tif 000096
【０４６７】
化合物２７（２３．１ｇ、６６．１ｍｍｏｌ）、市販の３−アミノフェニルボロン酸（９．８ｇ、６３．０ｍｍｏｌ）、リン酸カリウム（２Ｍ水溶液、７９ｇ、１５８ｍｍｏｌ）、及びトルエン（１６０ｍｌ）、エタノール（８０ｍｌ）をフラスコに仕込み、系内を十分に窒素置換して６０℃まで加温した。テトラキス（トリフェニルホスフィン）パラジウム（０）（１．８５ｇ、１．６ｍｍｏｌ）を加え、８５℃で４時間攪拌した。反応液に水を加え、トルエンで抽出を行った。有機層を無水硫酸マグネシウムで乾燥して活性白土より粗精製した。粗精製品をカラムクロマトグラフィー（展開液：ヘキサン／酢酸エチル＝８／２）により精製し、化合物２８（２２．２ｇ、収率９２．９％）を得た。【０４６８】
［化合物３０の合成］
【化９５】
2020171190.tif 000097
【０４６９】
化合物２６に代えて化合物２９を用いて、化合物２７の合成と同様の方法で化合物３０を合成した。【０４７０】
［化合物３１の合成］
【化９６】
2020171190.tif 000098
【０４７１】
化合物２７に代えて化合物３０を用いて、化合物２８の合成と同様の方法で化合物３１を合成した。【０４７２】
［化合物３２の合成］
【化９７】
2020171190.tif 000099
【０４７３】
窒素気流下、東京化成市販品の２−（９，９−ジメチル−９Ｈ−フルオレン−２−イル）−４，４，５，５−テトラメチル−１，３，２−ジオキサボロラン（４．５ｇ、８．３９ｍｍｏｌ）、３−ブロモ−９−(４−ヨードフェニル)−９Ｈ−カルバゾール（３．９５ｇ、８．８１ｍｍｏｌ）、リン酸カリウム（４．５ｇ、２０．９８ｍｍｏｌ）、トルエン（３０ｍｌ）、エタノール（１０ｍｌ）及び水（１０．５ｍｌ）をフラスコに仕込み、系内を十分に窒素置換して６５℃まで加温した。
ビス(トリフェニルホスフィン)パラジウム（ＩＩ）ジクロリド（０．０３０ｇ、０．０４２ｍｍｏｌ）を加え、６５℃で３時間攪拌した。反応液に水を加え、トルエンで抽出を行った。有機層を無水硫酸マグネシウムで乾燥して活性白土より粗精製した。粗精製品をカラムクロマトグラフィー（展開液：ヘキサン／塩化メチレン＝７５／２５）により精製し、化合物３２（２．２ｇ、収率３５．９％）を得た。【０４７４】
［化合物３３の合成］
【化９８】
2020171190.tif 000100
【０４７５】
次いで、化合物３２（２．２ｇ、３．０１ｍｍｏｌ）、化合物８（１．２ｇ、３．６１ｍｍｏｌ）、リン酸カリウム（１．６ｇ、７．５ｍｍｏｌ）、及びトルエン（１０ｍｌ）、エタノール（５ｍｌ）、水（４ｍｌ）をフラスコに仕込み、系内を十分に窒素置換して６０℃まで加温した。テトラキス(トリフェニルホスフィン)パラジウム（０）（０．１ｇ、０．０９ｍｍｏｌ）を加え、８５℃で４時間攪拌した。反応液に水を加え、トルエンで抽出を行った。有機層を無水硫酸マグネシウムで乾燥して活性白土より粗精製した。粗精製品をカラムクロマトグラフィー（展開液：ヘキサン／塩化メチレン＝５０／５０）により精製し、化合物３３（１．７５ｇ、収率６８．５％）を得た。【０４７６】
［化合物３４の合成］
【化９９】
2020171190.tif 000101
【０４７７】
窒素気流下、１００ｍｌのフラスコに２０ｍｌのテトラヒドロフラン、１０ｍｌのエタノール、化合物３３（１．７５ｇ、２．０６ｍｍｏｌ）、パラジウム／炭素（１０％、約５５％水湿品、０．１８ｇ）を入れ、５２℃で１０分間攪拌した。その後、ヒトラジン一水和物（０．７ｇ）を滴下し、この温度で８時間反応した。
反応液を水湿のセライトで減圧濾過し、濾液を濃縮し、エタノールで再結晶により精製し、化合物３４（０．９ｇ、収率５３．３％）を得た。【０４７８】
［化合物３５の合成］
【化１００】
2020171190.tif 000102
【０４７９】
３−ブロモ−９−フェニルー９H-カルバゾール（３．６ｇ、６．４ｍｍｏｌ）、化合物８（２．３ｇ、７．０３ｍｍｏｌ）、リン酸カリウム（４．１ｇ、１９．２１ｍｍｏｌ）、及びトルエン（４０ｍｌ）、エタノール（２０ｍｌ）、水（１０ｍｌ）をフラスコに仕込み、系内を十分に窒素置換して６０℃まで加温した。テトラキス（トリフェニルホスフィン）パラジウム（０）（０．２ｇ、０．１９ｍｍｏｌ）を加え、８５℃で３．５時間攪拌した。反応液に水を加え、トルエンで抽出を行った。有機層を無水硫酸マグネシウムで乾燥して活性白土より粗精製した。粗精製品をカラムクロマトグラフィー（展開液：ヘキサン／塩化メチレン＝１／１）により精製し、化合物３５（３．５ｇ、収率８０．２％）を得た。【０４８０】
［化合物３６の合成］
【化１０１】
2020171190.tif 000103
【０４８１】
窒素気流下、５００ｍｌのフラスコに３５０ｍｌのテトラヒドロフラン、２０ｍｌのエタノール、化合物３５（３．５ｇ、５．１３ｍｍｏｌ）、パラジウム／炭素（１０％、約５５％水湿品、０．４ｇ）を入れ、５０℃で１０分間攪拌した。その後、ヒトラジン一水和物（１．８ｇ）を滴下し、この温度で３時間反応した。
反応液を水湿のセライトで減圧濾過し、濾液を濃縮し、メタノールで洗って精製し、化合物３６（３．０ｇ、収率９１％）を得た。【０４８２】
＜実施例１＞
［重合体１の合成］
以下の反応式に従い、重合体１を合成した。
【化１０２】
2020171190.tif 000104
【０４８３】
化合物１９（１．８ｇ、３．４ｍｍｏｌ）、２−アミノ−９，９−ジヘキシルフルオレン（１．８９ｇ、５．４ｍｍｏｌ）、化合物１０（０．８８３ｇ、１．４ｍｍｏｌ）、ｔｅｒｔ−ブトキシナトリウム（２．５１ｇ、２６．１ｍｍｏｌ）及びトルエン（３２ｇ、３７ｍｌ）を仕込み、系内を十分に窒素置換して、６０℃まで加温した（溶液Ａ１）。
トリス（ジベンジリデンアセトン）ジパラジウム錯体（０．０６２ｇ、０．０７ｍｍｏｌ）のトルエン１１ｍｌ溶液に、［４−（Ｎ，Ｎ−ジメチルアミノ）フェニル］ジ−ｔｅｒｔ−ブチルホスフィン（Ａｍｐｈｏｓ）（０．１４ｇ、０．５ｍｍｏｌ）を加え、６０℃まで加温した（溶液Ｂ１）。【０４８４】
窒素気流中、溶液Ａ１に溶液Ｂ１を添加し、１．０時間、加熱還流反応した。化合物１９が消失したことを確認し、化合物２０（１．４９ｇ、２．９５ｍｍｏｌ）を添加した。２時間加熱還流後、ブロモベンゼン（０．６６ｇ、４．２ｍｍｏｌ）を添加し、２時間加熱還流反応した。反応液を放冷し、トルエン７３ｍｌを添加して、エタノール／水（５００ｍｌ／９０ｍｌ）溶液に滴下し、エンドキャップした粗ポリマーを得た。【０４８５】
このエンドキャップした粗ポリマーをトルエンに溶解し、アセトンに再沈殿し、析出したポリマーを濾別した。得られたポリマーをトルエンに溶解させ、希塩酸にて洗浄し、アンモニア含有エタノールにて再沈殿した。濾取したポリマーをカラムクロマトグラフィーにより精製し、目的物である重合体１を得た（２．２ｇ）。得られた重合体１の分子量等は以下の通りであった。
重量平均分子量（Ｍｗ）＝４００００
数平均分子量（Ｍｎ）＝２９８５０
分散度（Ｍｗ／Ｍｎ）＝１．３４【０４８６】
＜実施例２＞
［重合体２の合成］
以下の反応式に従い、重合体２を合成した。
【化１０３】
2020171190.tif 000105
【０４８７】
化合物１９（１．８ｇ、３．４ｍｍｏｌ）、２−アミノ−９，９−ジヘキシルフルオレン（１．３ｇ、３．７ｍｍｏｌ）、化合物１０（１．９９ｇ、３．０ｍｍｏｌ）、ｔｅｒｔ−ブトキシナトリウム（２．５１ｇ、２６．１ｍｍｏｌ）及びトルエン（３２ｇ、３７ｍｌ）を仕込み、系内を十分に窒素置換して、６０℃まで加温した（溶液Ａ２）。【０４８８】
トリス（ジベンジリデンアセトン）ジパラジウム錯体（０．０６２ｇ、０．０７ｍｍｏｌ）のトルエン１１ｍｌ溶液に、［４−（Ｎ，Ｎ−ジメチルアミノ)フェニル］ジ−ｔｅｒｔ−ブチルホスフィン（Ａｍｐｈｏｓ）（０．１４ｇ、０．５ｍｍｏｌ）を加え、６０℃まで加温した（溶液Ｂ２）。【０４８９】
窒素気流中、溶液Ａ２に溶液Ｂ２を添加し、１．０時間、加熱還流反応した。化合物１９が消失したことを確認し、化合物２０（１．５１ｇ、２．９９ｍｍｏｌ）を添加した。２時間加熱還流後、ブロモベンゼン（０．６６ｇ、４．２ｍｍｏｌ）を添加し、２時間加熱還流反応した。反応液を放冷し、トルエン７３ｍｌを添加して、エタノール／水（５００ｍｌ／９０ｍｌ）溶液に滴下し、エンドキャップした粗ポリマーを得た。【０４９０】
このエンドキャップした粗ポリマーをトルエンに溶解し、アセトンに再沈殿し、析出したポリマーを濾別した。得られたポリマーをトルエンに溶解させ、希塩酸にて洗浄し、アンモニア含有エタノールにて再沈殿した。濾取したポリマーをカラムクロマトグラフィーにより精製し、目的物である重合体２を得た（２．６ｇ）。得られた重合体２の分子量等は以下の通りであった。
重量平均分子量（Ｍｗ）＝３９０００
数平均分子量（Ｍｎ）＝２７０８０
分散度（Ｍｗ／Ｍｎ）＝１．４４【０４９１】
＜実施例３＞
［重合体３の合成］
以下の反応式に従い、重合体３を合成した。
【化１０４】
2020171190.tif 000106
【０４９２】
化合物１９（１．２ｇ、２．２５ｍｍｏｌ）、２−アミノ−９，９−ジヘキシルフルオレン（１．０５６ｇ、３．０２ｍｍｏｌ）、化合物１６（０．７３９ｇ、０．９０ｍｍｏｌ）、化合物３１（０．２３３ｇ、０．５９ｍｍｏｌ）、ｔｅｒｔ−ブトキシナトリウム（１．６７ｇ、１７．４ｍｍｏｌ）及びトルエン（３０ｇ、３５ｍｌ）を仕込み、系内を十分に窒素置換して、６０℃まで加温した（溶液Ａ３）。【０４９３】
トリス（ジベンジリデンアセトン）ジパラジウム錯体（０．０４１ｇ、０．０４５ｍｍｏｌ）のトルエン１１ｍｌ溶液に、［４−（Ｎ，Ｎ−ジメチルアミノ)フェニル］ジ−ｔｅｒｔ−ブチルホスフィン（Ａｍｐｈｏｓ）（０．０９６ｇ、０．３６ｍｍｏｌ）を加え、６０℃まで加温した（溶液Ｂ３）。【０４９４】
窒素気流中、溶液Ａ３に溶液Ｂ３を添加し、１．０時間、加熱還流反応した。化合物１９が消失したことを確認し、化合物１７（０．９１ｇ、１．７４ｍｍｏｌ）を添加した。２時間加熱還流後、ブロモベンゼン（０．８３ｇ、５．３ｍｍｏｌ）を添加し、２時間加熱還流反応した。反応液を放冷し、エタノール／水（２００ｍｌ／２０ｍｌ）溶液に滴下し、エンドキャップした粗ポリマーを得た。【０４９５】
このエンドキャップした粗ポリマーをトルエンに溶解し、アセトンに再沈殿し、析出したポリマーを濾別した。得られたポリマーをトルエンに溶解させ、希塩酸にて洗浄し、アンモニア含有エタノールにて再沈殿した。濾取したポリマーをカラムクロマトグラフィーにより精製し、目的物である重合体３を得た（１．２ｇ）。得られた重合体３の分子量等は以下の通りであった。
重量平均分子量（Ｍｗ）＝１９５００
数平均分子量（Ｍｎ）＝１４７７０
分散度（Ｍｗ／Ｍｎ）＝１．３２【０４９６】
＜実施例４＞
［重合体４の合成］
以下の反応式に従い、重合体４を合成した。
【化１０５】
2020171190.tif 000107
【０４９７】
化合物１９（２．０ｇ、３．７６ｍｍｏｌ）、２−アミノ−９，９−ジヘキシルフルオレン（１．７９ｇ、５．１２ｍｍｏｌ）、化合物２８（０．６０ｇ、１．６６ｍｍｏｌ）、化合物３４（０．４５ｇ、０．７５ｍｍｏｌ）、ｔｅｒｔ−ブトキシナトリウム（２．７８ｇ、２８．９３ｍｍｏｌ）及びトルエン（５２ｇ、６０ｍｌ）を仕込み、系内を十分に窒素置換して、６０℃まで加温した（溶液Ａ４）。
トリス（ジベンジリデンアセトン）ジパラジウム錯体（０．０６９ｇ、０．０７５ｍｍｏｌ）のトルエン１１．９ｍｌ溶液に、［４−（Ｎ，Ｎ−ジメチルアミノ）フェニル］ジ−ｔｅｒｔ−ブチルホスフィン（Ａｍｐｈｏｓ）（０．１６ｇ、０．６ｍｍｏｌ）を加え、６０℃まで加温した（溶液Ｂ４）。【０４９８】
窒素気流中、溶液Ａ４に溶液Ｂ４を添加し、１．０時間、加熱還流反応した。化合物１９が消失したことを確認し、化合物２０（１．３３ｇ、２．６ｍｍｏｌ）を添加した。２時間加熱還流後、ブロモベンゼン（１．７７ｇ、１１．３ｍｍｏｌ）を添加し、２時間加熱還流反応した。反応液を放冷して、エタノール／水（３１５ｍｌ／５０ｍｌ）溶液に滴下し、エンドキャップした粗ポリマーを得た。【０４９９】
このエンドキャップした粗ポリマーをトルエンに溶解し、アセトンに再沈殿し、析出したポリマーを濾別した。得られたポリマーをトルエンに溶解させ、希塩酸にて洗浄し、アンモニア含有エタノールにて再沈殿した。濾取したポリマーをカラムクロマトグラフィーにより精製し、目的物である重合体４を得た（２．８ｇ）。得られた重合体４の分子量等は以下の通りであった。【０５００】
重量平均分子量（Ｍｗ）＝１５１００
数平均分子量（Ｍｎ）＝１１１００
分散度（Ｍｗ／Ｍｎ）＝１．３６【０５０１】
＜実施例５＞
［重合体５の合成］
以下の反応式に従い、重合体５を合成した。
【化１０６】
2020171190.tif 000108
【０５０２】
化合物１９（１．７ｇ、３．１９ｍｍｏｌ）、２−アミノ−９，９−ジヘキシルフルオレン（１．１２ｇ、３．２０ｍｍｏｌ）、化合物３４（１．９３ｇ、３．１９ｍｍｏｌ）、ｔｅｒｔ−ブトキシナトリウム（２．３７ｇ、２４．６６ｍｍｏｌ）及びトルエン（３４ｇ、３９ｍｌ）を仕込み、系内を十分に窒素置換して、６０℃まで加温した（溶液Ａ５）。
トリス（ジベンジリデンアセトン）ジパラジウム錯体（０．０５９ｇ、０．０６ｍｍｏｌ）のトルエン１０ｍｌ溶液に、［４−（Ｎ，Ｎ−ジメチルアミノ)フェニル］ジ−ｔｅｒｔ−ブチルホスフィン（Ａｍｐｈｏｓ）（０．１３６ｇ、０．５１ｍｍｏｌ）を加え、６０℃まで加温した（溶液Ｂ５）。【０５０３】
窒素気流中、溶液Ａ５に溶液Ｂ５を添加し、１．０時間、加熱還流反応した。化合物１９が消失したことを確認し、化合物２０（０．８１ｇ、１．６１ｍｍｏｌ）を添加して、１．５時間加熱還流後、化合物１９（０．６３ｇ、１．１８ｍｍｏｌ）を添加した。２時間加熱還流後、ブロモベンゼン（０．６５ｇ、４．１４ｍｍｏｌ）を添加し、２時間加熱還流反応した。反応液を放冷後、トルエン５８ｍｌを添加し、エタノール／水（２７０ｍｌ／４３ｍｌ）溶液に滴下し、エンドキャップした粗ポリマーを得た。【０５０４】
このエンドキャップした粗ポリマーをトルエンに溶解し、アセトンに再沈殿し、析出したポリマーを濾別した。得られたポリマーをトルエンに溶解させ、希塩酸にて洗浄し、アンモニア含有エタノールにて再沈殿した。濾取したポリマーをカラムクロマトグラフィーにより精製し、目的物である重合体５を得た（２．７ｇ）。得られた重合体５の分子量等は以下の通りであった。
重量平均分子量（Ｍｗ）＝３８８４０
数平均分子量（Ｍｎ）＝２８９９０
分散度（Ｍｗ／Ｍｎ）＝１．３４【０５０５】
［不溶化実験］
実施例で調製した重合体を用いて、シクロヘキシルベンゼン、安息香酸ブチルに対する不溶化実験を行った。重合体１、２及び５をアニソールに溶解し塗布組成物を調製した。塗布組成物を用いてスライドガラス基板上でスピンコートにより１１０ｎｍ〜１３０ｎｍの膜を作製した。さらに、該膜を２３０℃、３０分間熱処理した。その後、室温でそれぞれの膜の厚みを測定した。
さらに、それぞれの膜をシクロヘキシルベンゼンまたは安息香酸ブチルでリンス処理した。リンス処理は、溶媒１３０μｌを塗布膜上に滴下して９０秒静置した後、基板をスピンして実施した。リンス処理した膜をスライドガラス基板ごと加熱処理し、スライドガラス基板上の残留膜の膜厚を測定した。リンス処理前後の膜厚の比率（不溶化率）を表１に示した。【０５０６】
【表１】
2020171190.tif 000109
【０５０７】
表１に示された通り、加熱処理後の重合体１、２、５の有機膜は、シクロヘキシルベンゼンや安息香酸ブチルに溶解せず、湿式成膜可能であることが示された。【０５０８】
＜実験ＩＩ＞
＜実施例６＞
［重合体６の合成］
以下の反応式に従い、重合体６を合成した。
【化１０７】
2020171190.tif 000110
【０５０９】
化合物１９（１．３ｇ、２．４４ｍｍｏｌ）、２−アミノ−９，９−ジヘキシルフルオレン（０．７９ｇ、２．２５ｍｍｏｌ）、化合物３６（１．０８ｇ、２．６４ｍｍｏｌ）、ｔｅｒｔ−ブトキシナトリウム（１．８１ｇ、１８．８３ｍｍｏｌ）及びトルエン（２３ｇ、２７ｍｌ）を仕込み、系内を十分に窒素置換して、６０℃まで加温した（溶液Ａ６）。
トリス（ジベンジリデンアセトン）ジパラジウム錯体（０．０４５ｇ、０．０５ｍｍｏｌ）のトルエン７ｍｌ溶液に、［４−（Ｎ，Ｎ−ジメチルアミノ）フェニル］ジ−ｔｅｒｔ−ブチルホスフィン（Ａｍｐｈｏｓ）（０．１１ｇ、０．４２ｍｍｏｌ）を加え、６０℃まで加温した（溶液Ｂ６）。【０５１０】
窒素気流中、溶液Ａ６に溶液Ｂ６を添加し、１．０時間、加熱還流反応した。化合物１９が消失したことを確認し、化合物２０（１．１２ｇ、２．２２ｍｍｏｌ）を添加した。２時間加熱還流後、ブロモベンゼン（０．３５ｇ、２．２３ｍｍｏｌ）を添加し、２時間加熱還流反応した。反応液を放冷し、トルエン５７ｍｌを添加して、エタノール／水（２４０ｍｌ／５０ｍｌ）溶液に滴下し、エンドキャップした粗ポリマーを得た。【０５１１】
このエンドキャップした粗ポリマーをトルエンに溶解し、アセトンに再沈殿し、析出したポリマーを濾別した。得られたポリマーをトルエンに溶解させ、希塩酸にて洗浄し、アンモニア含有エタノールにて再沈殿した。濾取したポリマーをカラムクロマトグラフィーにより精製し、目的物である重合体６を得た（１．８ｇ）。得られた重合体６の分子量等は以下の通りであった。
重量平均分子量（Ｍｗ）＝４１３００
数平均分子量（Ｍｎ）＝３０１５０
分散度（Ｍｗ／Ｍｎ）＝１．３７【０５１２】
＜実施例７＞
［重合体７の合成］
以下の反応式に従い、重合体７を合成した。【０５１３】
【化１０８】
2020171190.tif 000111
【０５１４】
化合物１９（  １．５ｇ、２．８ｍｍｏｌ）、２−アミノ−９，９−ジヘキシルフルオレン（０．５９ｇ、１．７ｍｍｏｌ）、２−アミノ−９，９−ジメチルフルオレン（０．５９ｇ、２．８ｍｍｏｌ）、化合物２８（１．１１ｇ、１．１ｍｍｏｌ）、tert-ブトキシナトリウム（２．０９ｇ、２１．７ｍｍｏｌ）及びトルエン（２４ｇ、２７．７ｍｌ）を仕込み、系内を十分に窒素置換して、６０℃まで加温した（溶液Ａ３）。
トリス（ジベンジリデンアセトン）ジパラジウム錯体（０．０５２ｇ、０．０６ｍｍｏｌ）のトルエン３．３ｍｌ溶液に、［4-(Ｎ,Ｎ-ジメチルアミノ)フェニル］ジ-tert-ブチルホスフィン（Ａｍｐｈｏｓ）（０．１２ｇ、０．５ｍｍｏｌ）を加え、６０℃まで加温した（溶液Ｂ３）。
窒素気流中、溶液Ａ３に溶液Ｂ３を添加し、１．０時間、加熱還流反応した。化合物１９が消失したことを確認し、化合物２０（１．３０ｇ、２．６ｍｍｏｌ）を添加した。２時間加熱還流後、ブロモベンゼン（０．４４ｇ、２．８ｍｍｏｌ）を添加し、２時間加熱還流反応した。反応液を放冷し、トルエン４０ｍｌを添加して、エタノール／水（５００ｍｌ／９０ｍｌ）溶液に滴下し、エンドキャップした粗ポリマーを得た。
このエンドキャップした粗ポリマーをトルエンに溶解し、アセトンに再沈殿し、析出したポリマーを濾別した。得られたポリマーをトルエンに溶解させ、希塩酸にて洗浄し、アンモニア含有エタノールにて再沈殿した。濾取したポリマーをカラムクロマトグラフィーにより精製し、目的物である重合体７を得た（１．７ｇ）。得られた重合体７の分子量等は以下の通りであった。【０５１５】
重量平均分子量（Ｍｗ）＝４００００
数平均分子量（Ｍｎ）＝２９６００
分散度（Ｍｗ／Ｍｎ）＝１．３５【０５１６】
［素子実施例］
以下、重合体１、５、６、７および、重合体ＨＴ−１を用いて素子を作成しその性能を評価した結果を示す。本発明は以下の実施例に限定されるものではなく、本発明はその要旨を逸脱しない限り任意に変更して実施できる。【０５１７】
＜実施例８＞
有機電界発光素子を以下の方法で作製した。
ガラス基板上にインジウム・スズ酸化物（ＩＴＯ）透明導電膜を５０ｎｍの厚さに堆積したもの（三容真空社製、スパッタ成膜品）を通常のフォトリソグラフィー技術と塩酸エッチングを用いて２ｍｍ幅のストライプにパターニングして陽極を形成した。このようにＩＴＯをパターン形成した基板を、界面活性剤水溶液による超音波洗浄、超純水による水洗、超純水による超音波洗浄、超純水による水洗の順で洗浄後、圧縮空気で乾燥させ、最後に紫外線オゾン洗浄を行った。【０５１８】
正孔注入層形成用組成物として、下記式（Ｐ１）の繰り返し構造を有する正孔輸送性高分子化合物３．０重量％と、酸化剤（ＨＩ−１）０．６重量％とを、安息香酸エチルに溶解させた組成物を調製した。【０５１９】
【化１０９】
2020171190.tif 000112
【０５２０】
この溶液を、大気中で上記基板上にスピンコートし、大気中ホットプレート２４０℃、３０分で乾燥させ、膜厚４０ｎｍの均一な薄膜を形成し、正孔注入層とした。
次に、下記の重合体５を有する電荷輸送性高分子化合物１００質量部を、シクロヘキシルベンゼンに溶解させ、１．５ｗｔ％の溶液を調製した。
【化１１０】
2020171190.tif 000113
【０５２１】
この溶液を、上記正孔注入層を塗布成膜した基板上に窒素グローブボックス中でスピンコートし、窒素グローブボックス中のホットプレートで２３０℃、３０分間乾燥させ、膜厚２５ｎｍの均一な薄膜を形成し、正孔輸送層とした。【０５２２】
引続き、発光層の材料として、下記の構造式（Ｈ−１）を９５質量部、（Ｄ−１）を５質量部秤量し、シクロヘキシルベンゼンに溶解させ４．０ｗｔ％の溶液を調製した。
【化１１１】
2020171190.tif 000114
【０５２３】
この溶液を、上記正孔輸送層を塗布成膜した基板上に窒素グローブボックス中でスピンコートし、窒素グローブボックス中のホットプレートで１２０℃、２０分間乾燥させ、膜厚４０ｎｍの均一な薄膜を形成し、発光層とした。  
発光層までを成膜した基板を真空蒸着装置に設置し、装置内を２×１０−４Ｐａ以下になるまで排気した。
次に、下記の構造式（ＨＢ−１）および８−ヒドロキシキノリノラトリチウムを２：３の膜厚比で、発光層上に真空蒸着法にて１Å／秒の速度で共蒸着し、膜厚３０ｎｍの正孔阻止層を形成した。
【化１１２】
2020171190.tif 000115
【０５２４】
続いて、陰極蒸着用のマスクとして２ｍｍ幅のストライプ状シャドーマスクを、陽極のＩＴＯストライプとは直交するように基板に密着させて、別の真空蒸着装置内に設置した。そしで陰極として、アルミニウムをモリブデンボートにより加熱して、蒸着速度１〜８．６Å／秒で膜厚８０ｎｍのアルミニウム層を形成して陰極を形成した。以上の様にして、２ｍｍ×２ｍｍのサイズの発光面積部分を有する有機電界発光素子が得られた。【０５２５】
＜実施例９＞
正孔輸送層を、重合体１としたこと以外は、実施例１と同様にして素子を作製した。
【化１１３】
2020171190.tif 000116
【０５２６】
＜比較例１＞
正孔輸送層を、（ＨＴ−１）としたこと以外は、実施例１と同様にして素子を作製した。
【化１１４】
2020171190.tif 000117
【０５２７】
［素子の評価］
得られた実施例１−２、および比較例１の有機電界発光素子の特性を表１にまとめた。相対発光効率は、輝度１０００ｃｄ／ｍ２で発光させたときの電流発光効率（ｃｄ／Ａ）を測定し、比較例の電流発光効率で実施例の電流発光効率を除して相対値を求め、比較例を１００としたときの相対値とした。１００を超えていることは電流発光効率が高いことを示す。相対電圧は、電流密度１０ｍＡ／ｃｍ２で発光させたときの電圧（Ｖ）を測定し、比較例１の電圧を基準としたときの差（Ｖ）である。負の値であることは低電圧化していることを示す。本発明の要旨１の重合体を含む正孔輸送層を有する有機電界素子は、比較例の有機電界素子より、効率が向上し、かつ低電圧化することが分かった。【０５２８】
【表２】
2020171190.tif 000118
【０５２９】
＜実施例１０＞
正孔輸送層を重合体５とし、発光層組成を（Ｈ−２）：（Ｈ−３）：（Ｄ−２）＝６０：４０：１５の膜厚７５ｎｍの薄膜としたこと以外は、実施例１と同様にして素子を作製した。（Ｈ−２）、（Ｈ−３）および（Ｄ−２）を下記に示す。
【化１１５】
2020171190.tif 000119
【０５３０】
＜比較例２＞
正孔輸送層を（ＨＴ−１）としたこと以外は、実施例３と同様にして素子を作製した。【０５３１】
［素子の評価］
得られた実施例１０、および比較例２の有機電界発光素子の特性を表２にまとめた。相対電流効率および相対電圧は、表１と同義である。表２の結果に表すが如く、第２の要旨である、本発明の正孔輸送層および発光層組成を有する有機電界素子は、比較例の有機電界素子より、効率が向上し、かつ低電圧化することが分かった。【０５３２】
【表３】
2020171190.tif 000120
【０５３３】
＜実施例１１＞
正孔注入層を（Ｐ１）：（ＨＩ−１）＝１００：２０の膜厚６０ｎｍの薄膜とし、正孔輸送層を重合体５の膜厚２５ｎｍの薄膜とし、発光層組成を（Ｈ−４）：（Ｈ−５）：（Ｄ−２）＝６０：４０：１５の膜厚７０ｎｍの薄膜としたこと以外は、実施例１と同様にして素子を作製した。（Ｈ−４）、（Ｈ−５）を下記に示す。
【化１１６】
2020171190.tif 000121
【０５３４】
＜比較例３＞
正孔輸送層を重合体６とし、発光層組成を（Ｈ−６）：（Ｈ−７）：（Ｄ−２）＝６０：４０：１５の膜厚７０ｎｍの薄膜としたこと以外は、実施例４と同様にして素子を作製した。（Ｈ−６）、（Ｈ−７）を下記に示す。
【化１１７】
2020171190.tif 000122
【０５３５】
＜参考例１＞
正孔輸送層を重合体６とし、発光層組成を実施例４と同様にしたこと以外は、実施例４と同様にして素子を作製した。【０５３６】
＜参考例２＞
正孔輸送層を重合体５とし、発光層組成を比較例３と同様にしたこと以外は、実施例４と同様にして素子を作製した。【０５３７】
［素子の評価］
得られた実施例１０と参考例１の有機電界発光素子の特性を表３にまとめた。相対電流効率は、輝度１０００ｃｄ／ｍ２で発光させたときの電流効率（ｃｄ／Ａ）を測定し、参考例１を１００としたときの相対値とした。相対電圧は、電流密度１０ｍＡ／ｃｍ２で発光させたときの電圧（Ｖ）を測定し、参考例１の電圧を基準としたときの差（Ｖ）とした。表３の結果に表すが如く、本発明の第１の要旨である重合体を正孔輸送層に含む有機電界素子は、効率が向上することが分かった。
【表４】
2020171190.tif 000123
【０５３８】
得られた参考例２と比較例３の有機電界発光素子の特性を表４にまとめた。相対電流効率は、輝度１０００ｃｄ／ｍ２で発光させたときの電流効率（ｃｄ／Ａ）を測定し、比較例３を１００としたときの相対値とした。相対電圧は、電流密度１０ｍＡ／ｃｍ２で発光させたときの電圧（Ｖ）を測定し、比較例３の電圧を基準としたときの差（Ｖ）とした。表３の結果に表すが如く、本発明の第１の要旨である重合体を正孔輸送層に含む有機電界素子は、効率が向上することが分かった。
【表５】
2020171190.tif 000124
【０５３９】
得られた実施例１０と参考例２の有機電界発光素子の特性を表５にまとめた。相対電流効率は、輝度１０００ｃｄ／ｍ２で発光させたときの電流効率（ｃｄ／Ａ）を測定し、参考例２を１００としたときの相対値とした。相対電圧は、電流密度１０ｍＡ／ｃｍ２で発光させたときの電圧（Ｖ）を測定し、参考例２の電圧を基準としたときの差（Ｖ）とした。表３の結果に表すが如く、本発明の第１の要旨である重合体を正孔輸送層に含む有機電界素子において、本発明の第２の要旨を満たす発光層を有する場合、効率が向上することが分かった。【０５４０】
【表６】
2020171190.tif 000125
【０５４１】
得られた実施例１０、参考例１、及び比較例３の有機電界発光素子の特性を表６にまとめた。相対電流効率は、輝度１０００ｃｄ／ｍ２で発光させたときの電流効率（ｃｄ／Ａ）を測定し、比較例３を１００としたときの相対値とした。相対電圧は、電流密度１０ｍＡ／ｃｍ２で発光させたときの電圧（Ｖ）を測定し、比較例３の電圧を基準としたときの差（Ｖ）とした。表６の結果に表すが如く、本発明の第１の要旨である重合体を正孔輸送層に含む有機電界素子の発光効率が向上することが分かるとともに、比較例３と、実施例１０及び参考例１の比較から本発明の第３の要旨を満たす有機電界発光素子の発光効率が向上することが分かった。【０５４２】
【表７】
2020171190.tif 000126
【０５４３】
＜実施例１２＞
［重合体８の合成］
以下の反応式に従い、重合体８を合成した。
【化１１８】
2020171190.tif 000127
【０５４４】
化合物１９（１．５ｇ、２．８ｍｍｏｌ）、２−アミノ−９，９−ジヘキシルフルオレン（１．２４５ｇ、３．６ｍｍｏｌ）、化合物２８（０．３４２ｇ、０．９ｍｍｏｌ）、化合物２６（１．１１ｇ、１．１ｍｍｏｌ）、ｔｅｒｔ−ブトキシナトリウム（２．０９ｇ、２１．７ｍｍｏｌ）及びトルエン（２４ｇ、２７．７ｍｌ）を仕込み、系内を十分に窒素置換して、６０℃まで加温した（溶液Ａ８）。【０５４５】
トリス（ジベンジリデンアセトン）ジパラジウム錯体（０．０５２ｇ、０．０６ｍｍｏｌ）のトルエン３．３ｍｌ溶液に、［４−（Ｎ，Ｎ−ジメチルアミノ）フェニル］ジ−ｔｅｒｔ−ブチルホスフィン（Ａｍｐｈｏｓ）（０．１２ｇ、０．５ｍｍｏｌ）を加え、６０℃まで加温した（溶液Ｂ８）。【０５４６】
窒素気流中、溶液Ａ８に溶液Ｂ８を添加し、１．０時間、加熱還流反応した。化合物１９が消失したことを確認し、化合物２０（１．２２ｇ、２．４ｍｍｏｌ）を添加した。２時間加熱還流後、ブロモベンゼン（１．２４ｇ、７．９ｍｍｏｌ）を添加し、２時間加熱還流反応した。反応液を放冷し、トルエン４０ｍｌを添加して、エタノール／水（５００ｍｌ／９０ｍｌ）溶液に滴下し、エンドキャップした粗ポリマーを得た。【０５４７】
このエンドキャップした粗ポリマーをトルエンに溶解し、アセトンに再沈殿し、析出したポリマーを濾別した。得られたポリマーをトルエンに溶解させ、希塩酸にて洗浄し、アンモニア含有エタノールにて再沈殿した。濾取したポリマーをカラムクロマトグラフィーにより精製し、目的物である重合体８を得た（２．１ｇ）。得られた重合体８の分子量等は以下の通りであった。
重量平均分子量（Ｍｗ）＝３９８００
数平均分子量（Ｍｎ）＝２９９２０
分散度（Ｍｗ／Ｍｎ）＝１．３３【０５４８】
［重合体の励起一重項エネルギー準位（Ｓ１）および励起三重項エネルギー準位（Ｔ１）の測定］
各重合体１と重合体８を２−メチルテトラヒドロフランに溶解させて濃度１重量％溶液を調製した。この溶液試料を蛍光分光光度計（日立  蛍光分光光度計Ｆ−４５００）で励起波長３５０ｎｍ、液体窒素による冷却条件下で蛍光発光スペクトルおよびリン光発光スペクトルを測定した。得られた蛍光発光スペクトル、リン光発光スペクトルにおいて最も短波長側にある発光ピークのピークトップ波長からＳ１準位、Ｔ１準位を得た。測定結果を表２に示す。
Ａｒ５の末端がカルバゾールである重合体８よりもカルバゾールでない重合体１の方が、Ｔ１順位が高い結果となった。これは、カルバゾールが一つの場合、２つのカルバゾール同士が共役している場合と比較して共役長が短くなることにより、分子のエネルギーキャップが広くなり、Ｔ１レベルが高くなると考えられる。Ｔ１が高いことで、発光層からのエネルギーが正孔輸送層に移りにくく、発光効率が高い有機ＥＬ素子を実現できると考えられる。【０５４９】
【表８】
2020171190.tif 000128
【０５５０】
［計算による電子状態の確認］
計算により、以下重合体ユニット１〜５の電子状態を確認した。
電子状態の計算には、ソフトウェアＧａｕｓｓｉａｎ  ０９，  Ｒｅｖｉｓｉｏｎ  Ｂ．０１，（下記※参照）を用いた。その際、量子化学計算法として、密度汎関数法（Ｄｅｎｓｉｔｙ  Ｆｕｎｃｔｉｏｎａｌ  Ｔｈｅｏｒｙ）を採用し、汎関数にはＢ３ＬＹＰを用い、基底関数としては６−３１Ｇを用いて基底状態の構造最適化計算を実施した。ＨＯＭＯ、ＬＵＭＯの表示（関数値０．０３  ａ．ｕ．）にはソフトウェア  ＭｏｌＳｔｕｄｉｏ  Ｒ４．０  Ｒｅｖ  ２．０  Ｐｐｒｏｇｒａｍ（ＮＥＣ  Ｃｏｒｐｏｒａｉｏｎ）を利用した。
本計算の結果は、図２〜４に示す。図２、３から、重合体ユニット１、２では、ＨＯＭＯが主鎖のＮ近傍に存在し、ＬＵＭＯが側鎖の末端側に局在していることがわかる。また、図４から、ＨＯＭＯは、ユニット３〜ユニット５いずれも主鎖のＮ近傍に存在しており、ＬＵＭＯは、式（１）のＡｒ５が存在し、環が多いほど、カルバゾール環よりもより末端側に分布し、局在化することがわかる。【０５５１】
※Ｇａｕｓｓｉａｎ  ０９，  Ｒｅｖｉｓｉｏｎ  Ｂ．０１，
Ｍ．Ｊ．Ｆｒｉｓｃｈ，  Ｇ．Ｗ．Ｔｒｕｃｋｓ，  Ｈ．Ｂ．Ｓｃｈｌｅｇｅｌ，  Ｇ．Ｅ．Ｓｃｕｓｅｒｉａ，  Ｍ．Ａ．Ｒｏｂｂ，  Ｊ．Ｒ．Ｃｈｅｅｓｅｍａｎ，  Ｇ．Ｓｃａｌｍａｎｉ，  Ｖ．Ｂａｒｏｎｅ，  Ｂ．Ｍｅｎｎｕｃｃｉ，  Ｇ．Ａ．Ｐｅｔｅｒｓｓｏｎ，  Ｈ．Ｎａｋａｔｓｕｊｉ，  Ｍ．Ｃａｒｉｃａｔｏ，  Ｘ．Ｌｉ，  Ｈ．Ｐ．Ｈｒａｔｃｈｉａｎ，  Ａ．Ｆ．Ｉｚｍａｙｌｏｖ，  Ｊ．Ｂｌｏｉｎｏ，  Ｇ．Ｚｈｅｎｇ，  Ｊ．Ｌ．Ｓｏｎｎｅｎｂｅｒｇ，  Ｍ．Ｈａｄａ，  Ｍ．Ｅｈａｒａ，  Ｋ．Ｔｏｙｏｔａ，  Ｒ．Ｆｕｋｕｄａ，  Ｊ．Ｈａｓｅｇａｗａ，  Ｍ．Ｉｓｈｉｄａ，  Ｔ．Ｎａｋａｊｉｍａ，  Ｙ．Ｈｏｎｄａ，  Ｏ．Ｋｉｔａｏ，  Ｈ．Ｎａｋａｉ，  Ｔ．Ｖｒｅｖｅｎ，  Ｊ．Ａ．Ｍｏｎｔｇｏｍｅｒｙ，Ｊｒ．，  Ｊ．Ｅ．Ｐｅｒａｌｔａ，  Ｆ．Ｏｇｌｉａｒｏ，  Ｍ．Ｂｅａｒｐａｒｋ，  Ｊ．Ｊ．Ｈｅｙｄ，  Ｅ．Ｂｒｏｔｈｅｒｓ，  Ｋ．Ｎ．Ｋｕｄｉｎ，  Ｖ．Ｎ．Ｓｔａｒｏｖｅｒｏｖ，  Ｔ．Ｋｅｉｔｈ，  Ｒ．Ｋｏｂａｙａｓｈｉ，  Ｊ．Ｎｏｒｍａｎｄ，  Ｋ．Ｒａｇｈａｖａｃｈａｒｉ，  Ａ．Ｒｅｎｄｅｌｌ，  Ｊ．Ｃ．Ｂｕｒａｎｔ，  Ｓ．Ｓ．Ｉｙｅｎｇａｒ，  Ｊ．Ｔｏｍａｓｉ，  Ｍ．Ｃｏｓｓｉ，  Ｎ．Ｒｅｇａ，  Ｊ．Ｍ．Ｍｉｌｌａｍ，  Ｍ．Ｋｌｅｎｅ，  Ｊ．Ｅ．Ｋｎｏｘ，  Ｊ．Ｂ．Ｃｒｏｓｓ，  Ｖ．Ｂａｋｋｅｎ，  Ｃ．Ａｄａｍｏ，  Ｊ．Ｊａｒａｍｉｌｌｏ，  Ｒ．Ｇｏｍｐｅｒｔｓ，  Ｒ．Ｅ．Ｓｔｒａｔｍａｎｎ，  Ｏ．Ｙａｚｙｅｖ，  Ａ．Ｊ．Ａｕｓｔｉｎ，  Ｒ．Ｃａｍｍｉ，  Ｃ．Ｐｏｍｅｌｌｉ，  Ｊ．Ｗ．Ｏｃｈｔｅｒｓｋｉ，  Ｒ．Ｌ．Ｍａｒｔｉｎ，  Ｋ．Ｍｏｒｏｋｕｍａ，  Ｖ．Ｇ．Ｚａｋｒｚｅｗｓｋｉ，  Ｇ．Ａ．Ｖｏｔｈ，  Ｐ．Ｓａｌｖａｄｏｒ，  Ｊ．Ｊ．Ｄａｎｎｅｎｂｅｒｇ，  Ｓ．Ｄａｐｐｒｉｃｈ，  Ａ．Ｄ．Ｄａｎｉｅｌｓ，  Ｏ．Ｆａｒｋａｓ，  Ｊ．Ｂ．Ｆｏｒｅｓｍａｎ，  Ｊ．Ｖ．Ｏｒｔｉｚ，  Ｊ．Ｃｉｏｓｌｏｗｓｋｉ，  ａｎｄ  Ｄ．Ｊ．Ｆｏｘ，  Ｇａｕｓｓｉａｎ，  Ｉｎｃ．，  Ｗａｌｌｉｎｇｆｏｒｄ  ＣＴ，  ２０１０．【０５５２】
［重合体ユニット１］
【化１１９】
2020171190.tif 000129
【０５５３】
［重合体ユニット２］
【化１２０】
2020171190.tif 000130
【０５５４】
［重合体ユニット３、４、５］
【化１２１】
2020171190.tif 000131
【０５５５】
＜実験ＩＩＩ＞
＜実施例１３＞
有機電界発光素子を以下の方法で作製した。
ガラス基板上にインジウム・スズ酸化物（ＩＴＯ）透明導電膜を１３０ｎｍの厚さに堆積したもの（三容真空社製、スパッタ成膜品）を通常のフォトリソグラフィー技術と塩酸エッチングを用いて２ｍｍ幅のストライプにパターニングして陽極を形成した。このようにＩＴＯをパターン形成した基板を、界面活性剤水溶液による超音波洗浄、超純水による水洗、超純水による超音波洗浄、超純水による水洗の順で洗浄後、圧縮空気で乾燥させ、最後に紫外線オゾン洗浄を行った。【０５５６】
正孔注入層形成用組成物として、下記式（Ｐ１）の繰り返し構造を有する正孔輸送性重合体１００重量部と、下記式（ＨＩ−１）で表わされる化合物１０重量部を秤量し、安息香酸エチルに溶解させ３．０ｗｔ％の組成物を調整した。【０５５７】
【化１２２】
2020171190.tif 000132
【０５５８】
この溶液を、大気中で上記基板上にスピンコートし、大気中ホットプレート２３０℃、３０分で乾燥させ、膜厚４０ｎｍの均一な薄膜を形成し、正孔注入層とした。
次に、重合体７である電荷輸送性重合体１００質量部を、シクロヘキシルベンゼンに溶解させ、３．０ｗｔ％の溶液を調製した。
この溶液を、上記正孔注入層を塗布成膜した基板上に窒素グローブボックス中でスピンコートし、窒素グローブボックス中のホットプレートで２３０℃、３０分間乾燥させ、膜厚４０ｎｍの均一な薄膜を形成し、正孔輸送層とした。【０５５９】
引続き、発光層の材料として、下記の構造式（Ｈ−２）を４０質量部、下記の構造式（Ｈ−５）を６０質量部、および下記構造式（Ｄ−２）を２０重量部秤量し、シクロヘキシルベンゼンに溶解させ７．８ｗｔ％の溶液を調製した。【０５６０】
【化１２３】
2020171190.tif 000133
【０５６１】
この溶液を、上記正孔輸送層を塗布成膜した基板上に窒素グローブボックス中でスピンコートし、窒素グローブボックス中のホットプレートで１３０℃、２０分間乾燥させ、膜厚８０ｎｍの均一な薄膜を形成し、発光層とした。
発光層までを成膜した基板を真空蒸着装置に設置し、装置内を２×１０−４Ｐａ以下になるまで排気した。【０５６２】
次に、下記の構造式（ＨＢ−１）および８−ヒドロキシキノリノラトリチウムを２：３の膜厚比で、発光層上に真空蒸着法にて１Å／秒の速度で共蒸着し、膜厚３０ｎｍの正孔阻止層を形成した。【０５６３】
【化１２４】
2020171190.tif 000134
【０５６４】
続いて、陰極蒸着用のマスクとして２ｍｍ幅のストライプ状シャドーマスクを、陽極のＩＴＯストライプとは直交するように基板に密着させて、別の真空蒸着装置内に設置した。そしで陰極として、アルミニウムをモリブデンボートにより加熱して、蒸着速度１〜８．６Å／秒で膜厚８０ｎｍのアルミニウム層を形成して陰極を形成した。以上の様にして、２ｍｍ×２ｍｍのサイズの発光面積部分を有する有機電界発光素子が得られた。
この素子は、正孔輸送層および発光層に、式（Ｃｚ−Ｐ）を部分構造として有する材料を含有する。【０５６５】
＜比較例４＞
正孔輸送層化合物を、重合体７からＨＴ−２に変更したこと以外は、実施例１３と同様にして素子を作製した。【０５６６】
【化１２５】
2020171190.tif 000135
【０５６７】
［素子の評価］
実施例１３および比較例４で得られた有機電界発光素子の電圧および駆動寿命の評価を行った結果を表※に示す。電圧は１０ｍＡ／ｃｍ２通電した時の電圧を測定し、比較例４の素子の電圧を基準として実施例１３の素子の電圧と比較例４の素子の電圧との差を求め、相対電圧［Ｖ］とした。また、素子を４０ｍＡ／ｃｍ２で駆動させ、１５％輝度減衰寿命（ＬＴ８５）を測定し、比較例４の１５％減衰寿命を基準として１とした場合の比を相対寿命として求めた。それらを、表７に示す。表７の結果に表すが如く、正孔輸送層（ＨＴＬ）および発光層（ＥＭＬ）発光層の両方に式（ＣｚＰ）を部分構造として有する材料を含有する材料を用いた有機電界発光素子では、電圧が低く、寿命が長いことが分かる。【０５６８】
【表９】
2020171190.tif 000136
【０５６９】
＜実施例１４＞
発光層組成を（Ｈ−８）：（Ｈ−５）：（Ｄ−２）＝４０：６０：２０としたこと以外は、実施例１３と同様にして素子を作製した。（Ｈ−３）の構造式を下記に示す。【０５７０】
【化１２６】
2020171190.tif 000137
【０５７１】
＜比較例５＞
発光層組成を（Ｈ−８）：（Ｈ−９）：（Ｄ−２）＝４０：６０：２０としたこと以外は、実施例１３と同様にして素子を作製した。【０５７２】
【化１２７】
2020171190.tif 000138
【０５７３】
＜比較例６＞
正孔輸送層をＨＴ−２、発光層組成を（Ｈ−８）：（Ｈ−９）：（Ｄ−２）＝４０：６
０：２０としたこと以外は、実施例１３と同様にして素子を作製した。【０５７４】
［素子の評価］
得られた実施例１４、比較例５、および比較例６の有機電界発光素子を、実施例１３、比較例４と同様にして相対電圧、相対寿命を求めた。このとき、比較例６を基準とした。それらを、表８に示す。表８の結果に表すが如く、正孔輸送層および発光層の両方に式（ＣｚＰ）を部分構造として有する材料を含有する材料を用いた有機電界発光素子では、電圧が低く、かつ寿命が長いことが分かる。【０５７５】
【表１０】
2020171190.tif 000139
【０５７６】
以上、本発明を具体的な実施形態に即して説明したが、各実施形態は例として提示されたものであり、本発明の範囲を限定するものではない。本明細書に記載された各実施形態は、発明の趣旨を逸脱しない範囲内で、様々に変形することができ、かつ、実施可能な範囲内で、他の実施形態により説明された特徴と組み合わせることができる。
【符号の説明】
【０５７７】
１  基板
２  陽極
３  正孔注入層
４  正孔輸送層
５  発光層
６  正孔阻止層
７  電子輸送層
８  電子注入層
９  陰極
１０  有機電界発光素子
【図１】
2020171190.tif 000153
【図２】
2020171190.tif 000154
【図３】
2020171190.tif 000155
【図４】
2020171190.tif 000156
【国際調査報告】
2020171190.tif 000157
2020171190.tif 000158
2020171190.tif 000159
2020171190.tif 000160